(57)【要約】      （修正有）【課題】昇華性が低減された着色組成物や着色硬化性樹脂組成物の提供。【解決手段】式（Ｉ）で表される化合物及び樹脂を含む着色組成物。2018040001.tif 000076［式中、ＲN1及びＲN2は、互いに独立に、Ｃ１〜４０の脂肪族炭化水素基；ＲN3は、Ｃ１〜４０の炭化水素基又は複素環基；Ｒ1〜Ｒ8は、互いに独立に、Ｈ、−ＣＯ−Ｒ102等；Ｒ102は、Ｈ、Ｃ１〜４０の炭化水素基等；Ａg-は、ｇ価のアニオン；ｇは、１〜１４の整数］【選択図】なし【特許請求の範囲】
【請求項１】
式（Ｉ）で表される化合物及び樹脂を含む着色組成物。
【化１】
2018040001.tif 000074
［式（Ｉ）中、
ＲN1及びＲN2は、互いに独立に、置換基を有していてもよい炭素数１〜４０の脂肪族炭化水素基を表す。
ＲN3は、置換基を有していてもよい炭素数１〜４０の炭化水素基又は置換基を有していてもよい複素環基を表す。
Ｒ1〜Ｒ8は、互いに独立に、水素原子、−ＣＯ−Ｒ102、−ＣＯＯ−Ｒ101、−ＯＣＯ−Ｒ102、−ＣＯＣＯ−Ｒ102、−Ｏ−Ｒ102、−ＳＯ2−Ｒ101、−ＳＯ2Ｎ（Ｒ102）2、−ＣＯＮ（Ｒ102）2、−Ｎ（Ｒ102）2、−ＮＨＣＯ−Ｒ102、−ＮＨＣＯ−Ｎ（Ｒ102）2、−ＮＨＣＯＯＲ102、−ＯＣＯＮ（Ｒ102）2、ハロゲン原子、シアノ基、ニトロ基、−ＳＯ3Ｍ、−ＣＯ2Ｍ、置換基を有していてもよい炭素数１〜４０の炭化水素基又は置換基を有していてもよい複素環基を表す。
Ｒ101は、置換基を有していてもよい炭素数１〜４０の炭化水素基又は置換基を有していてもよい複素環基を表す。
Ｒ102は、水素原子、置換基を有していてもよい炭素数１〜４０の炭化水素基又は置換基を有していてもよい複素環基を表す。
Ｍは、水素原子又はアルカリ金属原子を表す。
Ｒ101、Ｒ102及びＭが複数存在する場合、それらは同一であってもよく、異なっていてもよい。
Ａg-は、ｇ価のアニオンを表す。
ｇは、１〜１４の整数を表す。］
【請求項２】
Ａg-が、タングステン、モリブデン、ケイ素、及びリンからなる群より選ばれる少なくとも１つの元素と、酸素とを必須元素として含有するアニオン、又は含フッ素アニオンである請求項１記載の着色組成物。
【請求項３】
Ａg-が、タングステン及びリンからなる群より選ばれる少なくとも１つの元素と、酸素とを必須元素として含有するアニオン、又は含フッ素アニオンである請求項１〜２のいずれか記載の着色組成物。
【請求項４】
Ａg-が、タングステン及びリンからなる群より選ばれる少なくとも１つの元素と、酸素とを必須元素として含有するアニオンである請求項１〜３のいずれか記載の着色組成物。
【請求項５】
ＲN1及びＲN2が、互いに独立に、置換基を有していてもよい炭素数１〜１０のアルキル基である請求項１〜４のいずれか記載の着色組成物。
【請求項６】
さらに、溶剤を含む請求項１〜５のいずれか記載の着色組成物。
【請求項７】
さらに、黄色着色剤、橙色着色剤又は赤色着色剤を含む請求項１〜６のいずれか記載の着色組成物。
【請求項８】
請求項１〜７のいずれか記載の着色組成物、及び重合性化合物を含む着色硬化性組成物。
【請求項９】
さらに、重合開始剤を含む請求項８記載の着色硬化性組成物。
【請求項１０】
請求項１〜７のいずれか記載の着色組成物又は請求項８若しくは９記載の着色硬化性組成物から形成されたカラーフィルタ。
【請求項１１】
請求項１０記載のカラーフィルタを含む液晶表示装置。
【請求項１２】
式（Ｉ−Ｂ）で表される化合物。
【化２】
2018040001.tif 000075
［式（Ｉ−Ｂ）中、
ＲN1及びＲN2は、互いに独立に、置換基を有していてもよい炭素数１〜４０の脂肪族炭化水素基を表す。
ＲN3は、置換基を有していてもよい炭素数１〜４０の炭化水素基又は置換基を有していてもよい複素環基を表す。
Ｒ1〜Ｒ8は、互いに独立に、水素原子、−ＣＯ−Ｒ102、−ＣＯＯ−Ｒ101、−ＯＣＯ−Ｒ102、−ＣＯＣＯ−Ｒ102、−Ｏ−Ｒ102、−ＳＯ2−Ｒ101、−ＳＯ2Ｎ（Ｒ102）2、−ＣＯＮ（Ｒ102）2、−Ｎ（Ｒ102）2、−ＮＨＣＯ−Ｒ102、−ＮＨＣＯ−Ｎ（Ｒ102）2、−ＮＨＣＯＯＲ102、−ＯＣＯＮ（Ｒ102）2、ハロゲン原子、シアノ基、ニトロ基、−ＳＯ3Ｍ、−ＣＯ2Ｍ、置換基を有していてもよい炭素数１〜４０の炭化水素基又は置換基を有していてもよい複素環基を表す。
Ｒ101は、置換基を有していてもよい炭素数１〜４０の炭化水素基又は置換基を有していてもよい複素環基を表す。
Ｒ102は、水素原子、置換基を有していてもよい炭素数１〜４０の炭化水素基又は置換基を有していてもよい複素環基を表す。
Ｍは、水素原子又はアルカリ金属原子を表す。
Ｒ101、Ｒ102及びＭが複数存在する場合、それらは同一であってもよく、異なっていてもよい。
Ｂh-は、タングステン、モリブデン、ケイ素、及びリンからなる群より選ばれる少なくとも１つの元素と、酸素とを必須元素として含有するｈ価のアニオンを表す。
ｈは、１〜１４の整数を表す。］
【請求項１３】
Ｂh-が、タングステン及びリンからなる群より選ばれる少なくとも１つの元素と、酸素とを必須元素として含有するアニオンである請求項１２記載の化合物。
【請求項１４】
ＲN1及びＲN2が、互いに独立に、置換基を有していてもよい炭素数１〜１０のアルキル基である請求項１２又は１３記載の化合物。
【発明の詳細な説明】
【技術分野】
【０００１】
本発明は、着色剤として有用な化合物及び着色組成物に関するものである。
【背景技術】
【０００２】
染料は、例えば、繊維材料、液晶表示装置、インクジェット等の分野で反射光又は透過光を利用して色表示するために使用されている。かかる染料として、下記式で表されるクマリン６が知られている（特許文献１）。
【０００３】
【化１】
2018040001.tif 000002
【先行技術文献】
【特許文献】
【０００４】
【特許文献１】特開２００６−１５４７４０号公報
【発明の概要】
【発明が解決しようとする課題】
【０００５】
クマリン６を含む着色組成物や着色硬化性組成物からカラーフィルタを作製する工程では、前記各組成物に含まれる着色剤が昇華する点が問題であった。
本発明は、昇華性が低減された着色組成物や着色硬化性組成物を提供することを課題とする。また、本発明は、耐熱性が高く昇華性が低減されたクマリン系化合物を提供することも課題とする。
【課題を解決するための手段】
【０００６】
本発明は、以下の発明を含む。
［１］  式（Ｉ）で表される化合物及び樹脂を含む着色組成物。
【０００７】
【化２】
2018040001.tif 000003
【０００８】
［式（Ｉ）中、
ＲN1及びＲN2は、互いに独立に、置換基を有していてもよい炭素数１〜４０の脂肪族炭化水素基を表す。
ＲN3は、置換基を有していてもよい炭素数１〜４０の炭化水素基又は置換基を有していてもよい複素環基を表す。
Ｒ1〜Ｒ8は、互いに独立に、水素原子、−ＣＯ−Ｒ102、−ＣＯＯ−Ｒ101、−ＯＣＯ−Ｒ102、−ＣＯＣＯ−Ｒ102、−Ｏ−Ｒ102、−ＳＯ2−Ｒ101、−ＳＯ2Ｎ（Ｒ102）2、−ＣＯＮ（Ｒ102）2、−Ｎ（Ｒ102）2、−ＮＨＣＯ−Ｒ102、−ＮＨＣＯ−Ｎ（Ｒ102）2、−ＮＨＣＯＯＲ102、−ＯＣＯＮ（Ｒ102）2、ハロゲン原子、シアノ基、ニトロ基、−ＳＯ3Ｍ、−ＣＯ2Ｍ、置換基を有していてもよい炭素数１〜４０の炭化水素基又は置換基を有していてもよい複素環基を表す。
Ｒ101は、置換基を有していてもよい炭素数１〜４０の炭化水素基又は置換基を有していてもよい複素環基を表す。
Ｒ102は、水素原子、置換基を有していてもよい炭素数１〜４０の炭化水素基又は置換基を有していてもよい複素環基を表す。
Ｍは、水素原子又はアルカリ金属原子を表す。
Ｒ101、Ｒ102及びＭが複数存在する場合、それらは同一であってもよく、異なっていてもよい。
Ａg-は、ｇ価のアニオンを表す。
ｇは、１〜１４の整数を表す。］
［２］  Ａg-が、タングステン、モリブデン、ケイ素、及びリンからなる群より選ばれる少なくとも１つの元素と、酸素とを必須元素として含有するアニオン、又は含フッ素アニオンである［１］記載の着色組成物。
［３］  Ａg-が、タングステン及びリンからなる群より選ばれる少なくとも１つの元素と、酸素とを必須元素として含有するアニオン、又は含フッ素アニオンである［１］〜［２］のいずれか記載の着色組成物。
［４］  Ａg-が、タングステン及びリンからなる群より選ばれる少なくとも１つの元素と、酸素とを必須元素として含有するアニオンである［１］〜［３］のいずれか記載の着色組成物。
［５］  ＲN1及びＲN2が、互いに独立に、置換基を有していてもよい炭素数１〜１０のアルキル基である［１］〜［４］のいずれか記載の着色組成物。
［６］  さらに、溶剤を含む［１］〜［５］のいずれか記載の着色組成物。
［７］  さらに、黄色着色剤、橙色着色剤又は赤色着色剤を含む［１］〜［６］のいずれか記載の着色組成物。
［８］  ［１］〜［７］のいずれか記載の着色組成物、及び重合性化合物を含む着色硬化性組成物。
［９］  さらに、重合開始剤を含む［８］記載の着色硬化性組成物。
［１０］  ［１］〜［７］のいずれか記載の着色組成物又は［８］若しくは［９］記載の着色硬化性組成物から形成されたカラーフィルタ。
［１１］  ［１０］記載のカラーフィルタを含む液晶表示装置。
［１２］  式（Ｉ−Ｂ）で表される化合物。
【０００９】
【化３】
2018040001.tif 000004
【００１０】
［式（Ｉ−Ｂ）中、
ＲN1及びＲN2は、互いに独立に、置換基を有していてもよい炭素数１〜４０の脂肪族炭化水素基を表す。
ＲN3は、置換基を有していてもよい炭素数１〜４０の炭化水素基又は置換基を有していてもよい複素環基を表す。
Ｒ1〜Ｒ8は、互いに独立に、水素原子、−ＣＯ−Ｒ102、−ＣＯＯ−Ｒ101、−ＯＣＯ−Ｒ102、−ＣＯＣＯ−Ｒ102、−Ｏ−Ｒ102、−ＳＯ2−Ｒ101、−ＳＯ2Ｎ（Ｒ102）2、−ＣＯＮ（Ｒ102）2、−Ｎ（Ｒ102）2、−ＮＨＣＯ−Ｒ102、−ＮＨＣＯ−Ｎ（Ｒ102）2、−ＮＨＣＯＯＲ102、−ＯＣＯＮ（Ｒ102）2、ハロゲン原子、シアノ基、ニトロ基、−ＳＯ3Ｍ、−ＣＯ2Ｍ、置換基を有していてもよい炭素数１〜４０の炭化水素基又は置換基を有していてもよい複素環基を表す。
Ｒ101は、置換基を有していてもよい炭素数１〜４０の炭化水素基又は置換基を有していてもよい複素環基を表す。
Ｒ102は、水素原子、置換基を有していてもよい炭素数１〜４０の炭化水素基又は置換基を有していてもよい複素環基を表す。
Ｍは、水素原子又はアルカリ金属原子を表す。
Ｒ101、Ｒ102及びＭが複数存在する場合、それらは同一であってもよく、異なっていてもよい。
Ｂh-は、タングステン、モリブデン、ケイ素、及びリンからなる群より選ばれる少なくとも１つの元素と、酸素とを必須元素として含有するｈ価のアニオンを表す。
ｈは、１〜１４の整数を表す。］
［１３］  Ｂh-が、タングステン及びリンからなる群より選ばれる少なくとも１つの元素と、酸素とを必須元素として含有するアニオンである［１２］記載の化合物。
［１４］  ＲN1及びＲN2が、互いに独立に、置換基を有していてもよい炭素数１〜１０のアルキル基である［１２］又は［１３］記載の化合物。
【発明の効果】
【００１１】
本発明によれば、クマリン系化合物を含む着色組成物や着色硬化性組成物において、その昇華性を低減できる技術を提供することが可能となる。また、本発明によれば、耐熱性が高く、昇華性が低減したクマリン系化合物を提供できる。
【発明を実施するための形態】
【００１２】
本発明の着色組成物は、式（Ｉ）で表される化合物（以下、化合物（Ｉ）という場合がある。）及び樹脂（以下、樹脂（Ｂ）という場合がある。）を含む。
化合物（Ｉ）には、その互変異性体やそれらの塩も含まれる。
化合物（Ｉ）は、着色剤として使用することができる。
本発明の着色組成物には、１種又は２種以上の化合物（Ｉ）が含まれていてもよい。
本発明の着色組成物は、溶剤（以下、溶剤（Ｅ）という場合がある。）を含んでいてもよい。
また、化合物（Ｉ）は、溶剤（Ｅ）に分散していることが好ましい。
本発明の着色組成物は、化合物（Ｉ）以外の着色剤（以下、着色剤（Ａ１）という場合がある。そして以下では、化合物（Ｉ）及び着色剤（Ａ１）を「着色剤（Ａ）」と総称する場合がある。）を含んでいてもよい。
着色剤（Ａ１）には、１種又は２種以上の着色剤が含まれていてもよい。
着色剤（Ａ１）は、黄色着色剤、橙色着色剤又は赤色着色剤を含むことが好ましい。
また、本発明の着色硬化性組成物は、化合物（Ｉ）、樹脂（Ｂ）及び重合性化合物（Ｃ）を含む。言い換えると、本発明の着色硬化性組成物は、本発明の着色組成物及び重合性化合物（Ｃ）を含む。
本発明の着色硬化性組成物は、重合開始剤（Ｄ）を含んでいてもよい。
本発明の着色硬化性組成物は、重合開始助剤（Ｄ１）を含んでいてもよい。
本発明の着色組成物は、さらにレベリング剤（Ｆ）及び酸化防止剤を含んでもよい。
【００１３】
＜化合物（Ｉ）＞
化合物（Ｉ）は、式（Ｉ）で表される化合物である。
【００１４】
【化４】
2018040001.tif 000005
【００１５】
［式（Ｉ）中、
ＲN1及びＲN2は、互いに独立に、置換基を有していてもよい炭素数１〜４０の脂肪族炭化水素基を表す。
ＲN3は、置換基を有していてもよい炭素数１〜４０の炭化水素基又は置換基を有していてもよい複素環基を表す。
Ｒ1〜Ｒ8は、互いに独立に、水素原子、−ＣＯ−Ｒ102、−ＣＯＯ−Ｒ101、−ＯＣＯ−Ｒ102、−ＣＯＣＯ−Ｒ102、−Ｏ−Ｒ102、−ＳＯ２−Ｒ101、−ＳＯ２Ｎ（Ｒ102）2、−ＣＯＮ（Ｒ102）2、−Ｎ（Ｒ102）2、−ＮＨＣＯ−Ｒ102、−ＮＨＣＯ−Ｎ（Ｒ102）2、−ＮＨＣＯＯＲ102、−ＯＣＯＮ（Ｒ102）2、ハロゲン原子、シアノ基、ニトロ基、−ＳＯ3Ｍ、−ＣＯ2Ｍ、置換基を有していてもよい炭素数１〜４０の炭化水素基又は置換基を有していてもよい複素環基を表す。
Ｒ101は、置換基を有していてもよい炭素数１〜４０の炭化水素基又は置換基を有していてもよい複素環基を表す。
Ｒ102は、水素原子、置換基を有していてもよい炭素数１〜４０の炭化水素基又は置換基を有していてもよい複素環基を表す。
Ｍは、水素原子又はアルカリ金属原子を表す。
Ｒ101、Ｒ102及びＭが複数存在する場合、それらは同一であってもよく、異なっていてもよい。
Ａg-は、ｇ価のアニオンを表す。
ｇは、１〜１４の整数を表す。］
【００１６】
ＲN1及びＲN2で表される脂肪族炭化水素基の炭素数は、１〜４０であり、好ましくは１〜３０であり、より好ましくは１〜２０であり、さらに好ましくは１〜１５であり、特に好ましくは１〜１０である。
【００１７】
ＲN1及びＲN2で表される脂肪族炭化水素基は、飽和又は不飽和であってもよく、鎖状又は脂環であってもよい。
【００１８】
ＲN1及びＲN2で表される飽和又は不飽和鎖状脂肪族炭化水素基としては、メチル基、エチル基、プロピル基、ブチル基、ペンチル基、ヘキシル基、ヘプチル基、オクチル基、ノニル基、デシル基、ウンデシル基、ドデシル基、ヘプタデシル基、オクタデシル基、及びイコシル基等の直鎖状アルキル基等；イソプロピル基、イソブチル基、ｓｅｃ−ブチル基、ｔｅｒｔ−ブチル基、（２−エチル）ブチル基、イソペンチル基、ネオペンチル基、ｔｅｒｔ−ペンチル基、（１−メチル）ペンチル基、（２−メチル）ペンチル基、（１−エチル）ペンチル基、（３−エチル）ペンチル基、イソヘキシル基、（５−メチル）ヘキシル基、（２−エチル）ヘキシル基及び（３−エチル）ヘプチル基等の分枝鎖状アルキル基等；ビニル基、１−プロペニル基、２−プロペニル基（アリル基）、（１−メチル）エテニル基、２−ブテニル基、３−ブテニル基、１，３−ブタジエニル基、（１−（２−プロペニル））エテニル基、（１，２−ジメチル）プロペニル基及び２−ペンテニル基等のアルケニル基；等が挙げられる。飽和又は不飽和鎖状炭化水素基の炭素数は、好ましくは１〜３０であり、より好ましくは１〜２０であり、さらに好ましくは１〜１５であり、とりわけ好ましくは１〜１０であり、さらに一層好ましくは１〜８である。さらにとりわけ好ましくは１〜５である。中でも、炭素数１〜１０、より好ましくは炭素数１〜８の直鎖又は分岐鎖のアルキル基であることがとりわけ好ましく、メチル基又はエチル基が特に好ましい。
【００１９】
ＲN1及びＲN2で表される飽和又は不飽和脂環式炭化水素基としては、シクロプロピル基、１−メチルシクロプロピル基、シクロブチル基、シクロペンチル基、シクロヘキシル基、シクロヘプチル基、１−メチルシクロヘキシル基、２−メチルシクロヘキシル基、３−メチルシクロヘキシル基、４−メチルシクロヘキシル基、１，２−ジメチルシクロヘキシル基、１，３−ジメチルシクロヘキシル基、１，４−ジメチルシクロヘキシル基、２，３−ジメチルシクロヘキシル基、２，４−ジメチルシクロヘキシル基、２，５−ジメチルシクロヘキシル基、２，６−ジメチルシクロヘキシル基、３，４−ジメチルシクロヘキシル基、３，５−ジメチルシクロヘキシル基、２，２−ジメチルシクロヘキシル基、３，３−ジメチルシクロヘキシル基、４，４−ジメチルシクロヘキシル基、シクロオクチル基、２，４，６−トリメチルシクロヘキシル基、２，２，６，６−テトラメチルシクロヘキシル基、３，３，５，５−テトラメチルシクロヘキシル基、４−ペンチルシクロヘキシル基、４−オクチルシクロヘキシル基、４−シクロヘキシルシクロヘキシル基等のシクロアルキル基；シクロヘキセニル基（例えばシクロヘキサ−２−エン、シクロヘキサ−３−エン）、シクロヘプテニル基、シクロオクテニル基等のシクロアルケニル基；ノルボルナン基、アダマンチル基、ビシクロ［２．２．２］オクタン等が挙げられる。飽和又は不飽和脂環式炭化水素基の炭素数は、好ましくは３〜３０であり、より好ましくは３〜２０であり、よりさらに好ましくは４〜２０であり、より一層好ましくは４〜１５であり、さらに特に好ましくは５〜１５であり、最も好ましくは５〜１０である。中でも、シクロペンチル基、シクロヘキシル基、シクロへプチル基、シクロオクチル基であることがとりわけ好ましい。
【００２０】
ＲN1及びＲN2で表される脂肪族炭化水素基は、上記に挙げた脂肪族炭化水素基及び炭素数１〜４０の芳香族炭化水素基（例えば鎖状炭化水素基及び脂環式炭化水素基の少なくとも１つと、芳香族炭化水素基）を組合せた基であってもよい。
かかる芳香族炭化水素基としては、フェニル基、ｏ−トリル基、ｍ−トリル基、ｐ−トリル基、２−エチルフェニル基、３−エチルフェニル基、４−エチルフェニル基、２，３−ジメチルフェニル基、２，４−ジメチルフェニル基、２，５−ジメチルフェニル基、２，６−ジメチルフェニル基、３，４−ジメチルフェニル基、３，５−ジメチルフェニル基、４−ビニルフェニル基、ｏ−イソプロピルフェニル基、ｍ−イソプロピルフェニル基、ｐ−イソプロピルフェニル基、ｏ−ｔｅｒｔ−ブチルフェニル基、ｍ−ｔｅｒｔ−ブチルフェニル基、ｐ−ｔｅｒｔ−ブチルフェニル基、メシチル基、４−エチルフェニル基、４−ブチルフェニル基、４−ペンチルフェニル基、２，６−ビス（２−プロピル）フェニル基、４−シクロヘキシルフェニル基、２，４，６−トリメチルフェニル基、４−オクチルフェニル基、１−ナフチル基、２−ナフチル基、５，６，７，８−テトラヒドロ−１−ナフチル基、５，６，７，８−テトラヒドロ−２−ナフチル基、フルオレニル基、フェナントリル基、アントリル基、ピレニル基等の芳香族炭化水素基；等が挙げられる。前記芳香族炭化水素基の炭素数は、好ましくは６〜３０であり、より好ましくは６〜２０であり、さらに好ましくは６〜１５である。
上記に挙げた脂肪族炭化水素基及び炭素数１〜４０の芳香族炭化水素基（例えば鎖状炭化水素基及び脂環式炭化水素基の少なくとも１つと、芳香族炭化水素基）を組合せた基としては、ベンジル基、フェネチル基、１−メチル−１−フェニルエチル基等のアラルキル基；フェニルエテニル基（フェニルビニル基）等のアリールアルケニル基；フェニルエチニル基等のアリールアルキニル基；等が挙げられる。
ＲN1、ＲN2で表される基は、上記に挙げた炭化水素基（例えば鎖状炭化水素基と脂環式炭化水素基）を組み合わせた基として、例えば、シクロプロピルメチル基、シクロプロピルエチル基、シクロブチルメチル基、シクロブチルエチル基、シクロペンチルメチル基、シクロペンチルエチル基、シクロヘキシルメチル基、２−メチルシクロヘキシルメチル基、シクロヘキシルエチル基、アダマンチルメチル基等の１つ以上の脂環式炭化水素基が結合したアルキル基であってもよい。
前記組合せた基の炭素数は、好ましくは４〜３０であり、より好ましくは４〜２０であり、さらに好ましくは４〜１５であり、特に好ましくは６〜１５である。
【００２１】
ＲN3、Ｒ1〜Ｒ8、Ｒ101及びＲ102で表される炭化水素基の炭素数は、１〜４０であり、好ましくは１〜３０であり、より好ましくは１〜２０であり、さらに好ましくは１〜１５であり、特に好ましくは１〜１０である。
【００２２】
ＲN3、Ｒ1〜Ｒ8、Ｒ101及びＲ102で表される炭素数１〜４０の炭化水素基は、脂肪族炭化水素基及び芳香族炭化水素基であってもよく、該脂肪族炭化水素基は、飽和又は不飽和であってもよく、鎖状又は脂環であってもよい。
【００２３】
ＲN3、Ｒ1〜Ｒ8、Ｒ101及びＲ102で表される飽和又は不飽和鎖状炭化水素基としては、メチル基、エチル基、プロピル基、ブチル基、ペンチル基、ヘキシル基、ヘプチル基、オクチル基、ノニル基、デシル基、ウンデシル基、ドデシル基、ヘプタデシル基、オクタデシル基、及びイコシル基等の直鎖状アルキル基等；イソプロピル基、イソブチル基、ｓｅｃ−ブチル基、ｔｅｒｔ−ブチル基、（２−エチル）ブチル基、イソペンチル基、ネオペンチル基、ｔｅｒｔ−ペンチル基、（１−メチル）ペンチル基、（２−メチル）ペンチル基、（１−エチル）ペンチル基、（３−エチル）ペンチル基、イソヘキシル基、（５−メチル）ヘキシル基、（２−エチル）ヘキシル基及び（３−エチル）ヘプチル基等の分枝鎖状アルキル基等；ビニル基、１−プロペニル基、２−プロペニル基（アリル基）、（１−メチル）エテニル基、２−ブテニル基、３−ブテニル基、１，３−ブタジエニル基、（１−（２−プロペニル））エテニル基、（１，２−ジメチル）プロペニル基及び２−ペンテニル基等のアルケニル基；等が挙げられる。前記飽和又は不飽和鎖状炭化水素基の炭素数は、好ましくは１〜３０であり、より好ましくは１〜２０であり、さらに好ましくは１〜１５であり、とりわけ好ましくは１〜１０であり、さらに一層好ましくは１〜８である。さらにとりわけ好ましくは１〜５である。中でも、炭素数１〜１０、より好ましくは炭素数１〜８の直鎖又は分岐鎖のアルキル基であることがとりわけ好ましく、メチル基又はエチル基が特に好ましい。
【００２４】
ＲN3、Ｒ1〜Ｒ8、Ｒ101及びＲ102で表される飽和又は不飽和脂環式炭化水素基としては、シクロプロピル基、１−メチルシクロプロピル基、シクロブチル基、シクロペンチル基、シクロヘキシル基、シクロヘプチル基、１−メチルシクロヘキシル基、２−メチルシクロヘキシル基、３−メチルシクロヘキシル基、４−メチルシクロヘキシル基、１，２−ジメチルシクロヘキシル基、１，３−ジメチルシクロヘキシル基、１，４−ジメチルシクロヘキシル基、２，３−ジメチルシクロヘキシル基、２，４−ジメチルシクロヘキシル基、２，５−ジメチルシクロヘキシル基、２，６−ジメチルシクロヘキシル基、３，４−ジメチルシクロヘキシル基、３，５−ジメチルシクロヘキシル基、２，２−ジメチルシクロヘキシル基、３，３−ジメチルシクロヘキシル基、４，４−ジメチルシクロヘキシル基、シクロオクチル基、２，４，６−トリメチルシクロヘキシル基、２，２，６，６−テトラメチルシクロヘキシル基、３，３，５，５−テトラメチルシクロヘキシル基、４−ペンチルシクロヘキシル基、４−オクチルシクロヘキシル基、４−シクロヘキシルシクロヘキシル基等のシクロアルキル基；シクロヘキセニル基（例えばシクロヘキサ−２−エン、シクロヘキサ−３−エン）、シクロヘプテニル基、シクロオクテニル基等のシクロアルケニル基；ノルボルナン基、アダマンチル基、ビシクロ［２．２．２］オクタン等が挙げられる。前記の飽和又は不飽和脂環式炭化水素基の炭素数は、好ましくは３〜３０であり、より好ましくは３〜２０であり、よりさらに好ましくは４〜２０であり、より一層好ましくは４〜１５であり、さらに特に好ましくは５〜１５であり、最も好ましくは５〜１０である。中でも、シクロペンチル基、シクロヘキシル基、シクロへプチル基、シクロオクチル基であることがとりわけ好ましい。
【００２５】
ＲN3、Ｒ1〜Ｒ8、Ｒ101及びＲ102で表される芳香族炭化水素基としては、フェニル基、ｏ−トリル基、ｍ−トリル基、ｐ−トリル基、２−エチルフェニル基、３−エチルフェニル基、４−エチルフェニル基、２，３−ジメチルフェニル基、２，４−ジメチルフェニル基、２，５−ジメチルフェニル基、２，６−ジメチルフェニル基、３，４−ジメチルフェニル基、３，５−ジメチルフェニル基、４−ビニルフェニル基、ｏ−イソプロピルフェニル基、ｍ−イソプロピルフェニル基、ｐ−イソプロピルフェニル基、ｏ−ｔｅｒｔ−ブチルフェニル基、ｍ−ｔｅｒｔ−ブチルフェニル基、ｐ−ｔｅｒｔ−ブチルフェニル基、メシチル基、４−エチルフェニル基、４−ブチルフェニル基、４−ペンチルフェニル基、２，６−ビス（２−プロピル）フェニル基、４−シクロヘキシルフェニル基、２，４，６−トリメチルフェニル基、４−オクチルフェニル基、１−ナフチル基、２−ナフチル基、５，６，７，８−テトラヒドロ−１−ナフチル基、５，６，７，８−テトラヒドロ−２−ナフチル基、フルオレニル基、フェナントリル基、アントリル基及びピレニル基等の芳香族炭化水素基；等が挙げられる。前記芳香族炭化水素基の炭素数は、好ましくは６〜３０であり、より好ましくは６〜２０であり、さらに好ましくは６〜１５である。
【００２６】
ＲN3、Ｒ1〜Ｒ8、Ｒ101及びＲ102で表される炭化水素基は、上記に挙げた炭化水素基（例えば芳香族炭化水素基と、鎖状炭化水素基及び脂環式炭化水素基の少なくとも１つ）を組み合わせた基であってもよく、ベンジル基、フェネチル基、１−メチル−１−フェニルエチル基等のアラルキル基；フェニルエテニル基（フェニルビニル基）等のアリールアルケニル基；フェニルエチニル基等のアリールアルキニル基；ビフェニリル基、ターフェニリル基等の１つ以上のフェニル基が結合したフェニル基；シクロヘキシルメチルフェニル基、ベンジルフェニル基、（ジメチル（フェニル）メチル）フェニル基等が挙げられる。
ＲN3、Ｒ1〜Ｒ8、Ｒ101及びＲ102で表される基は、上記に挙げた炭化水素基（例えば鎖状炭化水素基と脂環式炭化水素基）を組み合わせた基として、例えば、シクロプロピルメチル基、シクロプロピルエチル基、シクロブチルメチル基、シクロブチルエチル基、シクロペンチルメチル基、シクロペンチルエチル基、シクロヘキシルメチル基、２−メチルシクロヘキシルメチル基、シクロヘキシルエチル基、アダマンチルメチル基等の１つ以上の脂環式炭化水素基が結合したアルキル基であってもよい。
前記組み合わせた基の炭素数は、好ましくは４〜３０であり、より好ましくは４〜２０であり、さらに好ましくは４〜１５であり、特に好ましくは６〜１５である。
【００２７】
ＲN1及びＲN2で表される脂肪族炭化水素基、ＲN3、Ｒ1〜Ｒ8、Ｒ101及びＲ102で表される炭化水素基は、置換基を有していてもよい。置換基は、１価でも２価でもよい。２価の置換基は、２つの結合手が同じ炭素原子に結合して二重結合を形成するのが好ましい。
該１価の置換基としては、
メトキシ基、エトキシ基、プロポキシ基、イソプロポキシ基、ブトキシ基、イソブトキシ基、ｓｅｃ−ブトキシ基、ｔｅｒｔ−ブトキシ基、ペンチルオキシ基、ヘキシルオキシ基、（２−エチル）ヘキシルオキシ基、ヘプチルオキシ基、オクチルオキシ基、ノニルオキシ基、デシルオキシ基、ウンデシルオキシ基、ドデシルオキシ基、（２−エチル）ヘキシルオキシ基、イコシルオキシ基、１−フェニルエトキシ基、１−メチル−１−フェニルエトキシ基、フェニルオキシ基、ｏ−トリルオキシ基、２，３−ジメチルフェニルオキシ基、２，４−ジメチルフェニルオキシ基、２，５−ジメチルフェニルオキシ基、２，６−ジメチルフェニルオキシ基、３，４−ジメチルフェニルオキシ基、３，５−ジメチルフェニルオキシ基、２，２−ジシアノフェニルオキシ基、２，３−ジシアノフェニルオキシ基、２，４−ジシアノフェニルオキシ基、２，５−ジシアノフェニルオキシ基、２，６−ジシアノフェニルオキシ基、３，４−ジシアノフェニルオキシ基、３，５−ジシアノフェニルオキシ基、４−メトキシフェニルオキシ基、２−メトキシフェニルオキシ基、３−メトキシフェニルオキシ基、４−エトキシフェニルオキシ基、２−エトキシフェニルオキシ基、３−エトキシフェニルオキシ基等、及び以下の式で表される基等の炭素数１〜２０（好ましくは炭素数１〜１０）の炭化水素基又はその誘導化基（例えばカルボキシ基、スルホ基、ニトロ基、ヒドロキシ基、ハロゲン（好ましくは塩素原子）、炭素数１〜１０のアルキルスルファモイル基（好ましくはオクチルスルファモイル基）等で誘導化された基）が片側に結合したオキシ基；
【００２８】
【化５】
2018040001.tif 000006
【００２９】
メチルチオ基、エチルチオ基、プロピルチオ基、ブチルチオ基、ｔｅｒｔ−ブチルチオ基、ペンチルチオ基、ヘキシルチオ基、（２−エチル）ヘキシルチオ基、ヘプチルチオ基、オクチルチオ基、ノニルチオ基、デシルチオ基、ウンデシルチオ基、ドデシルチオ基、イコシルチオ基、フェニルチオ基及びｏ−トリルチオ基等の炭素数１〜２０（好ましくは炭素数１〜１０）の炭化水素基が結合したスルファニル基；
【００３０】
エポキシ基、オキセタニル基、テトラヒドロフリル基、テトラヒドロピラニル基；
ホルミル基；アセチル基、プロパノイル基、ブタノイル基、２，２−ジメチルプロパノイル基、ペンタノイル基、ヘキサノイル基、（２−エチル）ヘキサノイル基、ヘプタノイル基、オクタノイル基、ノナノイル基、デカノイル基、ウンデカノイル基、ドデカノイル基、ヘンイコサノイル基、ベンゾイル基等、及び以下の式で表される基等の炭素数が１〜２０（好ましくは炭素数が１〜１１）の炭化水素基又はその誘導化基（例えばカルボキシ基、スルホ基、ニトロ基、ヒドロキシ基、ハロゲン（好ましくは塩素原子）、炭素数１〜１０のアルキルスルファモイル基（好ましくはオクチルスルファモイル基）等で誘導化された基）が結合したカルボニル基（該カルボニル基をアルカノイル基とする場合、炭素数は好ましくは２〜１２である）；
【００３１】
【化６】
2018040001.tif 000007
【００３２】
【化７】
2018040001.tif 000008
【００３３】
メトキシカルボニル基、エトキシカルボニル基、プロポキシカルボニル基、ブトキシカルボニル基、ｔｅｒｔ−ブトキシカルボニル基、ペンチルオキシカルボニル基、ヘキシルオキシカルボニル基、（２−エチル）ヘキシルオキシカルボニル基、ヘプチルオキシカルボニル基、オクチルオキシカルボニル基、ノニルオキシカルボニル基、デシルオキシカルボニル基、ウンデシルオキシカルボニル基、ドデシルオキシカルボニル基、イコシルオキシカルボニル基、フェニルオキシカルボニル基、ｏ−トリルオキシカルボニル基等、及び以下の式で表される基等の炭素数１〜２０（好ましくは炭素数１〜１０）の炭化水素基又はその誘導化基（例えばカルボキシ基、スルホ基、ニトロ基、ヒドロキシ基、ハロゲン（好ましくは塩素原子）、炭素数１〜１０のアルキルスルファモイル基（好ましくはオクチルスルファモイル基）等で誘導化された基）が結合したオキシカルボニル基；
【００３４】
【化８】
2018040001.tif 000009
【００３５】
【化９】
2018040001.tif 000010
【００３６】
アミノ基；
Ｎ−メチルアミノ基、Ｎ，Ｎ−ジメチルアミノ基、Ｎ−エチルアミノ基、Ｎ，Ｎ−ジエチルアミノ基、Ｎ−プロピルアミノ基、Ｎ，Ｎ−ジプロピルアミノ基、Ｎ−イソプロピルアミノ基、Ｎ，Ｎ−ジイソプロピルアミノ基、Ｎ−ブチルアミノ基、Ｎ，Ｎ−ジブチルアミノ基、Ｎ−イソブチルアミノ基、Ｎ，Ｎ−ジイソブチルアミノ基、Ｎ−ｓｅｃ−ブチルアミノ基、Ｎ，Ｎ−ジｓｅｃ−ブチルアミノ基、Ｎ−ｔｅｒｔ−ブチルアミノ基、Ｎ，Ｎ−ジｔｅｒｔ−ブチルアミノ基、Ｎ−ペンチルアミノ基、Ｎ，Ｎ−ジペンチルアミノ基、Ｎ−（１−エチルプロピル）アミノ基、Ｎ，Ｎ−ジ（１−エチルプロピル）アミノ基、Ｎ−ヘキシルアミノ基、Ｎ，Ｎ−ジヘキシルアミノ基、Ｎ−（２−エチル）ヘキシルアミノ基、Ｎ，Ｎ−ジ（２−エチル）ヘキシルアミノ基、Ｎ−ヘプチルアミノ基、Ｎ，Ｎ−ジヘプチルアミノ基、Ｎ−オクチルアミノ基、Ｎ，Ｎ−ジオクチルアミノ基、Ｎ−ノニルアミノ基、Ｎ，Ｎ−ジノニルアミノ基、Ｎ−フェニルアミノ基、Ｎ，Ｎ−ジフェニルアミノ基、Ｎ，Ｎ−エチルメチルアミノ基、Ｎ，Ｎ−プロピルメチルアミノ基、Ｎ，Ｎ−イソプロピルメチルアミノ基、Ｎ，Ｎ−ブチルメチルアミノ基、Ｎ−デシルアミノ基、Ｎ，Ｎ−デシルメチルアミノ基、Ｎ−ウンデシルアミノ基、Ｎ，Ｎ−ウンデシルメチルアミノ基、Ｎ−ドデシルアミノ基、Ｎ，Ｎ−ドデシルメチルアミノ基、Ｎ−イコシルアミノ基、Ｎ，Ｎ−イコシルメチルアミノ基、Ｎ，Ｎ−ｔｅｒｔ−ブチルメチルアミノ基、Ｎ，Ｎ−フェニルメチルアミノ基等、及び以下の式で表される基等の１つ又は２つの炭素数１〜２０（好ましくは炭素数１〜１０）の炭化水素基又はその誘導化基（例えばカルボキシ基、スルホ基、ニトロ基、ヒドロキシ基、ハロゲン（好ましくは塩素原子）、炭素数１〜１０のアルキルスルファモイル基（好ましくはオクチルスルファモイル基）等で誘導化された基）で置換されたアミノ基；
【００３７】
【化１０】
2018040001.tif 000011
【００３８】
【化１１】
2018040001.tif 000012
【００３９】
スルファモイル基；
Ｎ−メチルスルファモイル基、Ｎ，Ｎ−ジメチルスルファモイル基、Ｎ−エチルスルファモイル基、Ｎ，Ｎ−ジエチルスルファモイル基、Ｎ−プロピルスルファモイル基、Ｎ，Ｎ−ジプロピルスルファモイル基、Ｎ−イソプロピルスルファモイル基、Ｎ，Ｎ−ジイソプロピルスルファモイル基、Ｎ−ブチルスルファモイル基、Ｎ，Ｎ−ジブチルスルファモイル基、Ｎ−イソブチルスルファモイル基、Ｎ，Ｎ−ジイソブチルスルファモイル基、Ｎ−ｓｅｃ−ブチルスルファモイル基、Ｎ，Ｎ−ジｓｅｃ−ブチルスルファモイル基、Ｎ−ｔｅｒｔ−ブチルスルファモイル基、Ｎ，Ｎ−ジｔｅｒｔ−ブチルスルファモイル基、Ｎ−ペンチルスルファモイル基、Ｎ，Ｎ−ジペンチルスルファモイル基、Ｎ−（１−エチルプロピル）スルファモイル基、Ｎ，Ｎ−ジ（１−エチルプロピル）スルファモイル基、Ｎ−ヘキシルスルファモイル基、Ｎ，Ｎ−ジヘキシルスルファモイル基、Ｎ−（２−エチル）ヘキシルスルファモイル基、Ｎ，Ｎ−ジ（２−エチル）ヘキシルスルファモイル基、Ｎ−ヘプチルスルファモイル基、Ｎ，Ｎ−ジヘプチルスルファモイル基、Ｎ−オクチルスルファモイル基、Ｎ，Ｎ−ジオクチルスルファモイル基、Ｎ，Ｎ−オクチルメチルスルファモイル基、Ｎ−ノニルスルファモイル基、Ｎ，Ｎ−ジノニルスルファモイル基、Ｎ−フェニルスルファモイル基、Ｎ，Ｎ−ジフェニルスルファモイル基、Ｎ，Ｎ−エチルメチルスルファモイル基、Ｎ，Ｎ−プロピルメチルスルファモイル基、Ｎ，Ｎ−イソプロピルメチルスルファモイル基、Ｎ，Ｎ−ブチルメチルスルファモイル基、Ｎ−デシルスルファモイル基、Ｎ，Ｎ−デシルメチルスルファモイル基、Ｎ−ウンデシルスルファモイル基、Ｎ，Ｎ−ウンデシルメチルスルファモイル基、Ｎ−ドデシルスルファモイル基、Ｎ，Ｎ−ドデシルメチルスルファモイル基、Ｎ−イコシルスルファモイル基、Ｎ，Ｎ−イコシルメチルスルファモイル基、Ｎ，Ｎ−ｔｅｒｔ−ブチルメチルスルファモイル基、Ｎ，Ｎ−フェニルメチルスルファモイル基等、及び以下の式で表される基等の１つ又は２つの炭素数１〜２０（好ましくは炭素数１〜１０）の炭化水素基またはその誘導化基（例えばカルボキシ基、スルホ基、ニトロ基、ヒドロキシ基、ハロゲン（好ましくは塩素原子）、炭素数１〜１０のアルキルスルファモイル基（好ましくはオクチルスルファモイル基）等で誘導化された基）で置換されたスルファモイル基；
【００４０】
【化１２】
2018040001.tif 000013
【００４１】
【化１３】
2018040001.tif 000014
【００４２】
ホルミルアミノ基；アセチルアミノ基、プロパノイルアミノ基、ブタノイルアミノ基、２，２−ジメチルプロパノイルアミノ基、ペンタノイルアミノ基、ヘキサノイルアミノ基、（２−エチル）ヘキサノイルアミノ基、ヘプタノイルアミノ基、オクタノイルアミノ基、ノナノイルアミノ基、デカノイルアミノ基、ウンデカノイルアミノ基、ドデカノイルアミノ基、ヘンイコサノイルアミノ基、ベンゾイルアミノ基等、及び以下の式で表される基等の炭素数１〜２０（好ましくは炭素数１〜１２）の炭化水素基またはその誘導化基（例えばカルボキシ基、スルホ基、ニトロ基、ヒドロキシ基、ハロゲン（好ましくは塩素原子）、炭素数１〜１０のアルキルスルファモイル基（好ましくはオクチルスルファモイル基）等で誘導化された基）が結合したカルボニルアミノ基（該カルボニルアミノ基をアルカノイルアミノ基とする場合、炭素数は好ましくは１〜１２である）；
【００４３】
【化１４】
2018040001.tif 000015
【００４４】
【化１５】
2018040001.tif 000016
【００４５】
ヒドロキシ基；
フッ素原子、塩素原子、臭素原子及びヨウ素原子等のハロゲン原子；
カルボキシ基、−ＣＯ2Ｍ2（Ｍ2はアルカリ金属、好ましくはリチウム、ナトリウム、カリウム）；スルホ基、−ＳＯ3Ｍ2（Ｍ2はアルカリ金属、好ましくはリチウム、ナトリウム、カリウム）；ニトロ基；シアノ基；
ホルミルオキシ基；アセトキシ基、プロパノイルオキシ基、ブタノイルオキシ基、２，２−ジメチルプロパノイルオキシ基、ペンタノイルオキシ基、ヘキサノイルオキシ基、（２−エチル）ヘキサノイルオキシ基、ヘプタノイルオキシ基、オクタノイルオキシ基、ノナノイルオキシ基、デカノイルオキシ基、ウンデカノイルオキシ基、ドデカノイルオキシ基、ヘンイコサノイルオキシ基、ベンゾイルオキシ基等、及び以下の式で表される基等の炭素数１〜２０（好ましくは炭素数１〜１０）の炭化水素基又はその誘導化基（例えばカルボキシ基、スルホ基、ニトロ基、ヒドロキシ基、ハロゲン（好ましくは塩素原子）、炭素数１〜１０のアルキルスルファモイル基（好ましくはオクチルスルファモイル基）等で誘導化された基）が結合したカルボニルオキシ基（該カルボニルオキシ基をアルカノイルオキシ基とする場合、炭素数は好ましくは１〜１０である）；
【００４６】
【化１６】
2018040001.tif 000017
【００４７】
【化１７】
2018040001.tif 000018
【００４８】
メチルスルホニル基、エチルスルホニル基、プロピルスルホニル基、ブチルスルホニル基、ペンチルスルホニル基、ヘキシルスルホニル基、（２−エチル）ヘキシルスルホニル基、ヘプチルスルホニル基、オクチルスルホニル基、ノニルスルホニル基、デシルスルホニル基、ウンデシルスルホニル基、ドデシルスルホニル基、イコシルスルホニル基、フェニルスルホニル基、ｐ−トリルスルホニル基等、及び以下の式で表される基等の炭素数１〜２０（好ましくは炭素数１〜１０）の炭化水素基又はその誘導化基（例えばカルボキシ基、スルホ基、ニトロ基、ヒドロキシ基、ハロゲン（好ましくは塩素原子）、炭素数１〜１０のアルキルスルファモイル基（好ましくはオクチルスルファモイル基）等で誘導化された基）が結合したスルホニル基；
【００４９】
【化１８】
2018040001.tif 000019
【００５０】
【化１９】
2018040001.tif 000020
【００５１】
カルバモイル基；
Ｎ−メチルカルバモイル基、Ｎ，Ｎ−ジメチルカルバモイル基、Ｎ−エチルカルバモイル基、Ｎ，Ｎ−ジエチルカルバモイル基、Ｎ−プロピルカルバモイル基、Ｎ，Ｎ−ジプロピルカルバモイル基、Ｎ−イソプロピルカルバモイル基、Ｎ，Ｎ−ジイソプロピルカルバモイル基、Ｎ−ブチルカルバモイル基、Ｎ，Ｎ−ジブチルカルバモイル基、Ｎ−イソブチルカルバモイル基、Ｎ，Ｎ−ジイソブチルカルバモイル基、Ｎ−ｓｅｃ−ブチルカルバモイル基、Ｎ，Ｎ−ジｓｅｃ−ブチルカルバモイル基、Ｎ−ｔｅｒｔ−ブチルカルバモイル基、Ｎ，Ｎ−ジｔｅｒｔ−ブチルカルバモイル基、Ｎ−ペンチルカルバモイル基、Ｎ，Ｎ−ジペンチルカルバモイル基、Ｎ−（１−エチルプロピル）カルバモイル基、Ｎ，Ｎ−ジ（１−エチルプロピル）カルバモイル基、Ｎ−ヘキシルカルバモイル基、Ｎ，Ｎ−ジヘキシルカルバモイル基、Ｎ−（２−エチル）ヘキシルカルバモイル基、Ｎ，Ｎ−ジ（２−エチル）ヘキシルカルバモイル基、Ｎ−ヘプチルカルバモイル基、Ｎ，Ｎ−ジヘプチルカルバモイル基、Ｎ−オクチルカルバモイル基、Ｎ，Ｎ−ジオクチルカルバモイル基、Ｎ−ノニルカルバモイル基、Ｎ，Ｎ−オクチルメチルカルバモイル基、Ｎ，Ｎ−オクチルブチルカルバモイル基、Ｎ，Ｎ−ジノニルカルバモイル基、Ｎ−フェニルカルバモイル基、Ｎ，Ｎ−ジフェニルカルバモイル基、Ｎ，Ｎ−エチルメチルカルバモイル基、Ｎ，Ｎ−プロピルメチルカルバモイル基、Ｎ，Ｎ−イソプロピルメチルカルバモイル基、Ｎ，Ｎ−ブチルメチルカルバモイル基、Ｎ−デシルカルバモイル基、Ｎ，Ｎ−デシルメチルカルバモイル基、Ｎ−ウンデシルカルバモイル基、Ｎ，Ｎ−ウンデシルメチルカルバモイル基、Ｎ−ドデシルカルバモイル基、Ｎ，Ｎ−ドデシルメチルカルバモイル基、Ｎ−イコシルカルバモイル基、Ｎ，Ｎ−イコシルメチルカルバモイル基、Ｎ，Ｎ−ｔｅｒｔ−ブチルメチルカルバモイル基、Ｎ，Ｎ−フェニルメチルカルバモイル基等、及び以下の式で表される基等の１つ又は２つの炭素数１〜２０（好ましくは炭素数１〜１０）の炭化水素基又はその誘導化基（例えばカルボキシ基、スルホ基、ニトロ基、ヒドロキシ基、ハロゲン（好ましくは塩素原子）、炭素数１〜１０のアルキルスルファモイル基（好ましくはオクチルスルファモイル基）等で誘導化された基）で置換されたカルバモイル基；
【００５２】
【化２０】
2018040001.tif 000021
【００５３】
【化２１】
2018040001.tif 000022
【００５４】
トリフルオロメチル基、パーフルオロエチル基、パーフルオロプロピル基、パーフルオロイソプロピル基、パーフルオロブチル基、パーフルオロペンチル基、パーフルオロヘキシル基、パーフルオロヘプチル基、パーフルオロオクチル基、パーフルオロノニル基、パーフルオロデシル基、パーフルオロウンデシル基、パーフルオロドデシル基、パーフルオロイコシル基、パーフルオロシクロヘキシル基、パーフルオロフェニル基等の水素原子の全てをフッ素原子が置換した炭素数１〜２０の炭化水素基；
パーフルオロエチルメチル基、パーフルオロプロピルメチル基、パーフルオロイソプロピルメチル基、パーフルオロブチルメチル基、パーフルオロペンチルメチル基、パーフルオロヘキシルメチル基、パーフルオロヘプチルメチル基、パーフルオロオクチルメチル基、パーフルオロノニルメチル基、パーフルオロデシルメチル基、パーフルオロウンデシルメチル基、パーフルオロドデシルメチル基、パーフルオロイコシルメチル基等の水素原子の全てがフッ素原子で置換された炭素数１〜２０の直鎖又は分岐鎖のアルキル基が置換した炭素数１〜２０の炭化水素基；
【００５５】
２−フルオロフェニル基、３−フルオロフェニル基、４−フルオロフェニル基及び２，４，６−トリフルオロフェニル基等の水素原子の一部をフッ素で置換した炭素数１〜２０（好ましくは炭素数１〜１０）の炭化水素基；
【００５６】
−ＣＯ−ＳＨ、−ＣＯ−Ｓ−ＣＨ3、−ＣＯ−Ｓ−ＣＨ2ＣＨ3、−ＣＯ−Ｓ−ＣＨ2−ＣＨ2−ＣＨ3、−ＣＯ−Ｓ−ＣＨ2−ＣＨ2−ＣＨ2−ＣＨ3等の炭素数１〜２０（好ましくは炭素数１〜１０）のアルキル基と結合したチオカルボニル基、−ＣＯ−Ｓ−Ｃ6Ｈ5等の炭素数６〜２０のアリール基と結合したチオカルボニル基；
【００５７】
以下の式で表されるような＊−ＣＯＣＯ−Ｒ（式中、Ｒは水素原子、炭素数１〜２０の炭化水素基（例えば上記に挙げられる炭化水素基のうち炭素数１〜２０を満たすもの）、又はその誘導化基（例えばカルボキシ基、スルホ基、ニトロ基、ヒドロキシ基、ハロゲン（好ましくは塩素原子）、炭素数１〜１０のアルキルスルファモイル基（好ましくはオクチルスルファモイル基）等で誘導化された基）である）の基；
【００５８】
【化２２】
2018040001.tif 000023
【００５９】
以下の式で表されるような＊−ＮＲＣＯＮＲ2（式中、Ｒは水素原子、炭素数１〜２０の炭化水素基（例えば上記に挙げられる炭化水素基のうち炭素数１〜２０を満たすもの）、又はその誘導化基（例えばカルボキシ基、スルホ基、ニトロ基、ヒドロキシ基、ハロゲン（好ましくは塩素原子）、炭素数１〜１０のアルキルスルファモイル基（好ましくはオクチルスルファモイル基）等で誘導化された基）であり、該Ｒは互いに同じでもよく異なっていてもよく、互いに結合して環を形成していてもよい）の基；
【００６０】
【化２３】
2018040001.tif 000024
【００６１】
【化２４】
2018040001.tif 000025
【００６２】
以下の式で表されるような＊−ＯＣＯＮＲ2（式中、Ｒは水素原子、炭素数１〜２０の炭化水素基（例えば上記に挙げられる炭化水素基のうち炭素数１〜２０を満たすもの）、又はその誘導化基（例えばカルボキシ基、スルホ基、ニトロ基、ヒドロキシ基、ハロゲン（好ましくは塩素原子）、炭素数１〜１０のアルキルスルファモイル基（好ましくはオクチルスルファモイル基）等で誘導化された基）であり、該Ｒは互いに同じでもよく異なっていてもよく、互いに結合して環を形成していてもよい）の基；
【００６３】
【化２５】
2018040001.tif 000026
【００６４】
【化２６】
2018040001.tif 000027
【００６５】
以下の式で表されるような＊−ＮＲＣＯＯＲ（式中、Ｒは水素原子、炭素数１〜２０の炭化水素基（例えば上記に挙げられる炭化水素基のうち炭素数１〜２０を満たすもの）、又はその誘導化基（例えばカルボキシ基、スルホ基、ニトロ基、ヒドロキシ基、ハロゲン（好ましくは塩素原子）、炭素数１〜１０のアルキルスルファモイル基（好ましくはオクチルスルファモイル基）等で誘導化された基）であり、該Ｒは互いに同じでもよく異なっていてもよく、互いに結合して環を形成していてもよい）の基；
【００６６】
【化２７】
2018040001.tif 000028
【００６７】
【化２８】
2018040001.tif 000029
【００６８】
＊−ＯＰ（Ｏ）（ＯＣＨ3）2などの＊−ＯＰ（Ｏ）（ＯＲ）2（式中、Ｒは水素原子、炭素数１〜２０の炭化水素基（例えば上記に挙げられる炭化水素基のうち炭素数１〜２０を満たすもの）、又はその誘導化基（例えばカルボキシ基、スルホ基、ニトロ基、ヒドロキシ基、ハロゲン（好ましくは塩素原子）、炭素数１〜１０のアルキルスルファモイル基（好ましくはオクチルスルファモイル基）等で誘導化された基）であり、該Ｒは互いに同じでもよく異なっていてもよく、互いに結合して環を形成していてもよい）の基；
＊−Ｓｉ（ＣＨ3）3、＊−Ｓｉ（ＣＨ2ＣＨ3）3、＊−Ｓｉ（Ｃ6Ｈ5）3及び＊−Ｓｉ（ＣＨ（ＣＨ3）2）3などの＊−ＳｉＲ3（式中、Ｒは、水素原子、炭素数１〜２０の炭化水素基（例えば上記に挙げられる炭化水素基のうち炭素数１〜２０を満たすもの）、又はその誘導化基（例えばカルボキシ基、スルホ基、ニトロ基、ヒドロキシ基、ハロゲン（好ましくは塩素原子）、炭素数１〜１０のアルキルスルファモイル基（好ましくはオクチルスルファモイル基）等で誘導化された基）であり、該Ｒは互いに同じでもよく異なっていてもよく、互いに結合して環を形成していてもよい）の基；
等が挙げられる。
【００６９】
２価の置換基としては、オキソ基、チオキソ基、イミノ基、炭素数１〜２０（好ましくは炭素数１〜１０）のアルキル基が置換したイミノ基、炭素数６〜２０のアリール基が置換したイミノ基等が挙げられる。アルキル基が置換したイミノ基としては、ＣＨ3−Ｎ＝、ＣＨ3−ＣＨ2−Ｎ＝、ＣＨ3−（ＣＨ2）2−Ｎ＝、ＣＨ3−（ＣＨ2）3−Ｎ＝等が挙げられる。アリール基が置換したイミノ基としては、Ｃ6Ｈ5−Ｎ＝等が挙げられる。
【００７０】
ＲN1及びＲN2で表される炭素数１〜４０の脂肪族炭化水素基、及びＲN3、Ｒ1〜Ｒ8、Ｒ101及びＲ102で表される炭素数１〜４０の炭化水素基の置換基としては、好ましくは群ｓ１の置換基が挙げられる。以下に示す誘導化基は、カルボキシ基、スルホ基、ニトロ基、ヒドロキシ基、ハロゲン（好ましくは塩素原子）、炭素数１〜１０のアルキルスルファモイル基（好ましくはオクチルスルファモイル基）等で誘導化された基であることが好ましい。
［群ｓ１］
炭素数１〜２０の炭化水素基又はその誘導化基が片側に結合したオキシ基；
炭素数１〜２０の炭化水素基又はその誘導化基が結合したカルボニル基；
炭素数１〜２０の炭化水素基又はその誘導化基が結合したオキシカルボニル基；
アミノ基；
１つ又は２つの炭素数１〜２０の炭化水素基又はその誘導化基で置換されたアミノ基；
スルファモイル基；
１つ又は２つの炭素数１〜２０の炭化水素基又はその誘導化基で置換されたスルファモイル基；
炭素数１〜２０の炭化水素基又はその誘導化基が結合したカルボニルアミノ基；
ヒドロキシ基；
ハロゲン原子；
−ＣＯ2Ｍ（好ましくはカルボキシ基）（Ｍは、水素原子又はアルカリ金属原子を表し、好ましくは水素原子を表す。）；
−ＳＯ3Ｍ（好ましくはスルホ基）（Ｍは、水素原子又はアルカリ金属原子を表し、好ましくは水素原子を表す。）；
ニトロ基；
シアノ基；
炭素数１〜２０又はその誘導化基の炭化水素基が結合したカルボニルオキシ基；
炭素数１〜２０の炭化水素基又はその誘導化基が結合したスルホニル基；
カルバモイル基；
１つ又は２つの炭素数１〜２０の炭化水素基又はその誘導化基で置換されたカルバモイル基；
水素原子の全てをフッ素原子が置換した炭素数１〜２０の炭化水素基；
水素原子の全てがフッ素原子で置換された炭素数１〜２０の直鎖又は分岐鎖のアルキル基が置換した炭素数１〜２０の炭化水素基；
水素原子の一部をフッ素が置換した炭素数１〜２０の炭化水素基；
オキソ基
【００７１】
炭素数１〜４０の炭化水素基の置換基としては、より好ましくは群ｓ２の置換基が挙げられる。
［群ｓ２］
炭素数１〜１０の炭化水素基又はその誘導化基が片側に結合したオキシ基；
炭素数１〜１０の炭化水素基又はその誘導化基が結合したカルボニル基；
炭素数１〜１０の炭化水素基又はその誘導化基が結合したオキシカルボニル基；
アミノ基；
１つ又は２つの炭素数１〜１０の炭化水素基又はその誘導化基で置換されたアミノ基；
スルファモイル基；
１つ又は２つの炭素数１〜１０の炭化水素基又はその誘導化基で置換されたスルファモイル基；
炭素数１〜１０の炭化水素基又はその誘導化基が結合したカルボニルアミノ基；
ヒドロキシ基；
フッ素原子、塩素原子、臭素原子;
−ＣＯ2Ｍ（好ましくはカルボキシ基）（Ｍは、水素原子又はアルカリ金属原子を表し、好ましくは水素原子を表す。）；
−ＳＯ3Ｍ（好ましくはスルホ基）（Ｍは、水素原子又はアルカリ金属原子を表し、好ましくは水素原子を表す。）；
ニトロ基；
シアノ基；
炭素数１〜１０の炭化水素基又はその誘導化が結合したカルボニルオキシ基；
炭素数１〜１０の炭化水素基又はその誘導化基が結合したスルホニル基；
カルバモイル基；
１つ又は２つの炭素数１〜１０の炭化水素基又はその誘導化基で置換されたカルバモイル基；
水素原子の全てをフッ素原子が置換した炭素数１〜１０の炭化水素基；
水素原子の全てがフッ素原子で置換された炭素数１〜１０の直鎖又は分岐鎖のアルキル基が置換した炭素数１〜１０の炭化水素基；
水素原子の一部をフッ素が置換した炭素数１〜１０の炭化水素基；
オキソ基
【００７２】
ＲN3、Ｒ1〜Ｒ8、Ｒ101及びＲ102で表される置換基を有する炭素数１〜４０の炭化水素基としては、１価又は２価の置換基を有する炭素数１〜４０の炭化水素基が挙げられ、好ましくは、１価若しくは２価の置換基を有する炭素数１〜３０の飽和若しくは不飽和鎖状炭化水素基、１価若しくは２価の置換基を有する炭素数３〜３０の飽和若しくは不飽和脂環式炭化水素基、１価若しくは２価の置換基を有する炭素数６〜３０の芳香族炭化水素基又は炭化水素基を組合せた基であって、１価若しくは２価の置換基を有する炭素数１〜３０の基が挙げられ、
より好ましくは、群ｓ１の置換基を有する炭素数１〜２０の飽和若しくは不飽和鎖状炭化水素基、群ｓ１の置換基を有する炭素数３〜２０の飽和若しくは不飽和脂環式炭化水素基、群ｓ１の置換基を有する炭素数６〜２０の芳香族炭化水素基又は炭化水素基を組合せた基であって、群ｓ１の置換基を有する炭素数１〜２０の基が挙げられ、
とりわけ好ましくは、群ｓ２の置換基を有する炭素数１〜１５の飽和若しくは不飽和鎖状炭化水素基、群ｓ２の置換基を有する炭素数３〜１５の飽和若しくは不飽和脂環式炭化水素基、群ｓ２の置換基を有する炭素数６〜１５の芳香族炭化水素基又は炭化水素基を組合せた基であって、群ｓ２の置換基を有する炭素数１〜１５の基が挙げられる。
【００７３】
ＲN3、Ｒ1〜Ｒ8、Ｒ101及びＲ102で表される複素環基としては、単環であってもよいし多環であってもよく、好ましくは環の構成要素としてヘテロ原子を含む複素環である。ヘテロ原子としては、窒素原子、酸素原子及び硫黄原子等が挙げられる。
複素環基の炭素数は、好ましくは３〜３０であり、より好ましくは３〜２２であり、さらにより好ましくは３〜２０であり、さらにより好ましくは３〜１８であり、より一層好ましくは３〜１５であり、特に好ましくは３〜１４である。
【００７４】
窒素原子を含む複素環としては、
アジリジン、アゼチジン、ピロリジン、ピペリジン、ピペラジン等の単環系飽和複素環；
２，５−ジメチルピロール等のピロール、２−メチルピラゾール、３−メチルピラゾール等のピラゾール、イミダゾール、１，２，３−トリアゾール、１，２，４−トリアゾール等の５員環系不飽和複素環；
ピリジン、ピリダジン、６−メチルピリミジン等のピリミジン、ピラジン、１，３，５−トリアジン等の６員環系不飽和複素環；
インダゾール、インドリン、イソインドリン、インドール、インドリジン、ベンゾイミダゾール、キノリン、イソキノリン、５，６，７，８−テトラヒドロ（３−メチル）キノキサリン、３−メチルキノキサリン等のキノキサリン、キナゾリン、シンノリン、フタラジン、ナフチリジン、プリン、プテリジン、ベンゾピラゾール、ベンゾピペリジン等の縮合二環系複素環；
カルバゾール、アクリジン、フェナジン等の縮合三環系複素環；等が挙げられる。
【００７５】
酸素原子を含む複素環としては、
オキシラン、オキセタン、テトラヒドロフラン、テトラヒドロピラン、１，３−ジオキサン、１，４−ジオキサン、１−シクロペンチルジオキソラン等の単環系飽和複素環；
１，４−ジオキサスピロ［４．５］デカン、１，４−ジオキサスピロ［４．５］ノナン等の二環系飽和複素環；
α−アセトラクトン、β−プロピオラクトン、γ−ブチロラクトン、γ−バレロラクトン、δ−バレロラクトン等のラクトン系複素環；
２，３−ジメチルフラン、２，５−ジメチルフラン等のフラン等の５員環系不飽和複素環；
２Ｈ−ピラン、４Ｈ−ピラン等の６員環系不飽和複素環；
１−ベンゾフラン、４−メチルベンゾピラン等のベンゾピラン、ベンゾジオキソール、クロマン、イソクロマン等の縮合二環系複素環；
キサンテン、ジベンゾフラン等の縮合三環系複素環；等が挙げられる。
【００７６】
硫黄原子を含む複素環としては、
ジチオラン等の５員環系飽和複素環；
チアン、１，３−ジチアン、２−メチル１，３−ジチアン等の６員環系飽和複素環；
３−メチルチオフェン、２−カルボキシチオフェン等のチオフェン、４Ｈ−チオピラン、ベンゾテトラヒドロチオピラン等のベンゾチオピラン等の５員環系不飽和複素環；
ベンゾチオフェン等の縮合二環系複素環等；
チアントレン、ジベンゾチオフェン等の縮合三環系複素環；等が挙げられる。
【００７７】
窒素原子及び酸素原子を含む複素環としては、
モルホリン、２−ピロリドン、２−メチル−２−ピロリドン、２−ピペリドン、２−メチル−２−ピペリドン等の単環系飽和複素環；
４−メチルオキサゾール等のオキサゾール、２−メチルイソオキサゾール、３−メチルイソオキサゾール等のイソオキサゾール等の単環系不飽和複素環；
ベンゾオキサゾール、ベンゾイソオキサゾール、ベンゾオキサジン、ベンゾジオキサン、ベンゾイミダゾリン等の縮合二環系複素環；
フェノキサジン等の縮合三環系複素環；等が挙げられる。
【００７８】
窒素原子及び硫黄原子を含む複素環としては、
３−メチルチアゾール、２，４−ジメチルチアゾール等のチアゾール等の単環系複素環；
ベンゾチアゾール等の縮合二環系複素環；
フェノチアジン等の縮合三環系複素環；等が挙げられる。
【００７９】
上記複素環は、上記に挙げた炭化水素基を組み合わせた基であってもよく、例えば、テトラヒドロフリルメチル基等が挙げられる。
【００８０】
さらに上記複素環は、以下の式で表されるものであってもよい。
【００８１】
【化２９】
2018040001.tif 000030
【００８２】
また上記複素環基は、Ｒ1〜Ｒ8の２つ以上が結合して形成される複素環基であってもよい。こうした複素環基は、Ｒ1〜Ｒ8が結合するベンゼン環と共に２環以上の環構造を有している。この２環以上の環構造としては、例えば、以下の式の構造が挙げられる。
【００８３】
【化３０】
2018040001.tif 000031
【００８４】
なお、上記の複素環の結合位は、各環に含まれる任意の水素原子が脱離した部分である。
【００８５】
ＲN3、Ｒ1〜Ｒ8、Ｒ101及びＲ102で表される複素環基は、置換基を有していてもよい。該置換基としては、ＲN1及びＲN2で表される脂肪族炭化水素基、ＲN3、Ｒ1〜Ｒ8、Ｒ101及びＲ102で表される炭化水素基が有していてもよい置換基と同じものが挙げられる。また前記複素環が、その構成元素として窒素原子を含んでいる場合、この窒素原子には、上記に挙げた炭化水素基が置換基として結合していてもよい。
該置換基の好ましいものとしては、ＲN1及びＲN2で表される脂肪族炭化水素基、ＲN3、Ｒ1〜Ｒ8、Ｒ101及びＲ102で表される炭化水素基が有していてもよい置換基の好ましいものと同じものが挙げられる。
ＲN3、Ｒ1〜Ｒ8、Ｒ101及びＲ102で表される置換基を有する複素環基としては、１価又は２価の置換基を有する複素環基が挙げられ、好ましくは群ｓ１の置換基を有する複素環基が挙げられ、より好ましくは群ｓ２の置換基を有する複素環基が挙げられる。
上記炭化水素基又は複素環基が有していてもよい置換基（第一置換基）は、１つ又は２つ以上であってもよく、２つ以上の置換基は、互いに独立して、同一であってもよく異なってもよい。さらに、前記第一置換基は、その一部に含まれる炭化水素基に別の置換基（第二置換基）が結合していてもよい。第二置換基は、第一置換基と同様の基から選択できる。
【００８６】
以下、Ｒ1〜Ｒ8の−ＣＯ−Ｒ102、−ＣＯＯ−Ｒ101、−ＯＣＯ−Ｒ102、−ＣＯＣＯ−Ｒ102、−Ｏ−Ｒ102、−ＳＯ2−Ｒ101、−ＳＯ2Ｎ（Ｒ102）2、−ＣＯＮ（Ｒ102）2、−Ｎ（Ｒ102）2、−ＮＨＣＯ−Ｒ102、−ＮＨＣＯ−Ｎ（Ｒ102）2、−ＮＨＣＯＯＲ102、−ＯＣＯＮ（Ｒ102）2、ハロゲン原子、−ＳＯ3Ｍ、−ＣＯ2Ｍについて説明する。
【００８７】
−ＣＯ−Ｒ102としては、ホルミル基；アセチル基、プロパノイル基、ブタノイル基、２，２−ジメチルプロパノイル基、ペンタノイル基、ヘキサノイル基、（２−エチル）ヘキサノイル基、ヘプタノイル基、オクタノイル基、ノナノイル基、デカノイル基、ウンデカノイル基、ドデカノイル基、ヘンイコサノイル基、ベンゾイル基等、及び上記の式で表される基等の炭素数１〜４０（好ましくは炭素数１〜２０）の炭化水素基又はその誘導化基（例えばカルボキシ基、スルホ基、ニトロ基、ヒドロキシ基、ハロゲン（好ましくは塩素原子）、炭素数１〜１０のアルキルスルファモイル基（好ましくはオクチルスルファモイル基）等で誘導化された基）が結合したカルボニル基（該カルボニル基をアシル基とする場合、炭素数は２〜４１である）並びに表１〜表１０に示される化合物において−ＣＯ−Ｒ102に該当する基及び特願２０１７−０１６２９０号の表１〜９６６に示される化合物において−ＣＯ−Ｒ102に該当する基等が挙げられる。好ましくは炭素数１〜１１（さらに好ましくは炭素数が１〜１０）の炭化水素基又はその誘導化基が結合したカルボニル基（該カルボニル基をアルカノイル基とする場合、炭素数はより好ましくは２〜１２である）並びに表１〜表１０に示される化合物において−ＣＯ−Ｒ102に該当する基等が挙げられる。
【００８８】
−ＣＯＯ−Ｒ101としては、メトキシカルボニル基、エトキシカルボニル基、プロポキシカルボニル基、ｔｅｒｔ−ブトキシカルボニル基、ブトキシカルボニル基、ペンチルオキシカルボニル基、ヘキシルオキシカルボニル基、（２−エチル）ヘキシルオキシカルボニル基、ヘプチルオキシカルボニル基、オクチルオキシカルボニル基、ノニルオキシカルボニル基、デシルオキシカルボニル基、ウンデシルオキシカルボニル基、ドデシルオキシカルボニル基、フェニルオキシカルボニル基、イコシルオキシカルボニル基等、及び上記の式で表される基等の炭素数１〜４０（好ましくは炭素数１〜２０）の炭化水素基又はその誘導化基（例えばカルボキシ基、スルホ基、ニトロ基、ヒドロキシ基、ハロゲン（好ましくは塩素原子）、炭素数１〜１０のアルキルスルファモイル基（好ましくはオクチルスルファモイル基）等で誘導化された基）が結合したオキシカルボニル基並びに表１〜表１０に示される化合物において−ＣＯＯ−Ｒ101に該当する基及び特願２０１７−０１６２９０号の表１〜９６６に示される化合物において−ＣＯＯ−Ｒ101に該当する基等が挙げられる。
好ましくは炭素数１〜１０の炭化水素基又はその誘導化基が結合したオキシカルボニル基並びに表１〜表１０に示される化合物において−ＣＯＯ−Ｒ101に該当する基等が挙げられる。
【００８９】
−ＯＣＯ−Ｒ102としては、ホルミルオキシ基；アセトキシ基、プロパノイルオキシ基、ブタノイルオキシ基、２，２−ジメチルプロパノイルオキシ基、ペンタノイルオキシ基、ヘキサノイルオキシ基、（２−エチル）ヘキサノイルオキシ基、ヘプタノイルオキシ基、オクタノイルオキシ基、ノナノイルオキシ基、デカノイルオキシ基、ウンデカノイルオキシ基、ドデカノイルオキシ基、ヘンイコサノイルオキシ基、ベンゾイルオキシ基等、及び上記の式で表される基等の炭素数１〜４０（好ましくは炭素数１〜２０）の炭化水素基又はその誘導化基（例えばカルボキシ基、スルホ基、ニトロ基、ヒドロキシ基、ハロゲン（好ましくは塩素原子）、炭素数１〜１０のアルキルスルファモイル基（好ましくはオクチルスルファモイル基）等で誘導化された基）が結合したカルボニルオキシ基（該カルボニルオキシ基をアシルオキシ基とする場合、炭素数は２〜４１である）並びに表１〜表１０に示される化合物において−ＯＣＯ−Ｒ102に該当する基及び特願２０１７−０１６２９０号の表１〜９６６に示される化合物において−ＯＣＯ−Ｒ102に該当する基等が挙げられ、好ましくは炭素数１〜１１（さらに好ましくは炭素数１〜１０）の炭化水素基又はその誘導化基が結合したカルボニルオキシ基（該カルボニルオキシ基をアシルオキシ基とする場合、炭素数はより好ましくは２〜１２である）並びに表１〜表１０に示される化合物において−ＯＣＯ−Ｒ102に該当する基等が挙げられる。
【００９０】
−ＣＯＣＯ−Ｒ102としては、メチルオキサリル基、エチルオキサリル基、プロピルオキサリル基、ブチルオキサリル基、ペンチルオキサリル基、ヘキシルオキサリル基、（２−エチル）ヘキシルオキサリル基、ヘプチルオキサリル基、オクチルオキサリル基、ノニルオキサリル基、デシルオキサリル基、ウンデシルオキサリル基、ドデシルオキサリル基、イコシルオキサリル基、シクロペンチルオキサリル基、シクロヘキシルオキサリル基、フェニルオキサリル基、ｐ−トリルオキサリル基等、及び上記の式で表される基等の炭素数１〜４０（好ましくは炭素数１〜２０）の炭化水素基又はその誘導化基（例えばカルボキシ基、スルホ基、ニトロ基、ヒドロキシ基、ハロゲン（好ましくは塩素原子）、炭素数１〜１０のアルキルスルファモイル基（好ましくはオクチルスルファモイル基）等で誘導化された基）が結合したオキサリル基並びに表１〜表１０に示される化合物において−ＣＯＣＯ−Ｒ102に該当する基及び特願２０１７−０１６２９０号の表１〜９６６に示される化合物において−ＣＯＣＯ−Ｒ102に該当する基等が挙げられる。
【００９１】
−Ｏ−Ｒ102としては、ヒドロキシ基；メトキシ基、エトキシ基、プロポキシ基、イソプロポキシ基、ブトキシ基、イソブトキシ基、ｓｅｃ−ブトキシ基、ｔｅｒｔ−ブトキシ基、ペンチルオキシ基、ヘキシルオキシ基、ヘプチルオキシ基、オクチルオキシ基、ノニルオキシ基、デシルオキシ基、ウンデシルオキシ基、ドデシルオキシ基、（２−エチル）ヘキシルオキシ基、イコシルオキシ基、１−フェニルエトキシ基、１−メチル−１−フェニルエトキシ基、フェニルオキシ基、２，３−ジメチルフェニルオキシ基、２，４−ジメチルフェニルオキシ基、２，５−ジメチルフェニルオキシ基、２，６−ジメチルフェニルオキシ基、３，４−ジメチルフェニルオキシ基、３，５−ジメチルフェニルオキシ基、２，２−ジシアノフェニルオキシ基、２，３−ジシアノフェニルオキシ基、２，４−ジシアノフェニルオキシ基、２，５−ジシアノフェニルオキシ基、２，６−ジシアノフェニルオキシ基、３，４−ジシアノフェニルオキシ基、３，５−ジシアノフェニルオキシ基、４−メトキシフェニルオキシ基、２−メトキシフェニルオキシ基、３−メトキシフェニルオキシ基、４−エトキシフェニルオキシ基、２−エトキシフェニルオキシ基、３−エトキシフェニルオキシ基等、及び上記の式で表される基等の炭素数１〜４０（好ましくは炭素数１〜２０）の炭化水素基又はその誘導化基（例えばカルボキシ基、スルホ基、ニトロ基、ヒドロキシ基、ハロゲン（好ましくは塩素原子）、炭素数１〜１０のアルキルスルファモイル基（好ましくはオクチルスルファモイル基）等で誘導化された基）が結合したオキシ基並びに表１〜表１０に示される化合物において−Ｏ−Ｒ102に該当する基及び特願２０１７−０１６２９０号の表１〜９６６に示される化合物において−Ｏ−Ｒ102に該当する基等が挙げられる。
好ましくは炭素数１〜１０の炭化水素基又はその誘導化基が結合したオキシ基並びに表１〜表１０に示される化合物において−Ｏ−Ｒ102に該当する基等が挙げられる。
【００９２】
−ＳＯ2−Ｒ101としては、メチルスルホニル基、エチルスルホニル基、プロピルスルホニル基、ブチルスルホニル基、ペンチルスルホニル基、ヘキシルスルホニル基、（２−エチル）ヘキシルスルホニル基、ヘプチルスルホニル基、オクチルスルホニル基、ノニルスルホニル基、デシルスルホニル基、ウンデシルスルホニル基、ドデシルスルホニル基、イコシルスルホニル基、フェニルスルホニル基、ｐ−トリルスルホニル基等、及び上記の式で表される基等の炭素数１〜４０（好ましくは炭素数１〜２０）の炭化水素基又はその誘導化基（例えばカルボキシ基、スルホ基、ニトロ基、ヒドロキシ基、ハロゲン（好ましくは塩素原子）、炭素数１〜１０のアルキルスルファモイル基（好ましくはオクチルスルファモイル基）等で誘導化された基）が結合したスルホニル基並びに表１〜表１０に示される化合物において−ＳＯ2−Ｒ101に該当する基及び特願２０１７−０１６２９０号の表１〜９６６に示される化合物において−ＳＯ2−Ｒ101に該当する基等が挙げられ、好ましくは炭素数１〜１０の炭化水素基又はその誘導化基が結合したスルホニル基並びに表１〜表１０に示される化合物において−ＳＯ2−Ｒ101に該当する基等が挙げられる。
【００９３】
−ＳＯ2Ｎ（Ｒ102）2としては、スルファモイル基；
Ｎ−メチルスルファモイル基、Ｎ−エチルスルファモイル基、Ｎ−プロピルスルファモイル基、Ｎ−イソプロピルスルファモイル基、Ｎ−ブチルスルファモイル基、Ｎ−イソブチルスルファモイル基、Ｎ−ｓｅｃ−ブチルスルファモイル基、Ｎ−ｔｅｒｔ−ブチルスルファモイル基、Ｎ−ペンチルスルファモイル基、Ｎ−（１−エチルプロピル）スルファモイル基、Ｎ−ヘキシルスルファモイル基、Ｎ−（２−エチル）ヘキシルスルファモイル基、Ｎ−ヘプチルスルファモイル基、Ｎ−オクチルスルファモイル基、Ｎ−ノニルスルファモイル基、Ｎ−デシルスルファモイル基、Ｎ−ウンデシルスルファモイル基、Ｎ−ドデシルスルファモイル基、Ｎ−イコシルスルファモイル基、Ｎ−フェニルスルファモイル基等、及び上記の式で表される基等の１つの炭素数１〜４０（好ましくは炭素数１〜２０）の炭化水素基又はその誘導化基（例えばカルボキシ基、スルホ基、ニトロ基、ヒドロキシ基、ハロゲン（好ましくは塩素原子）、炭素数１〜１０のアルキルスルファモイル基（好ましくはオクチルスルファモイル基）等で誘導化された基）で置換されたスルファモイル基並びに表１〜表１０に示される化合物において−ＳＯ2ＮＨ（Ｒ102Z）（ただし、Ｒ102Zは水素原子にならない事以外は、Ｒ102と同じである）に該当する基及び特願２０１７−０１６２９０号の表１〜９６６に示される化合物において−ＳＯ2ＮＨ（Ｒ102Z）（ただし、Ｒ102Zは水素原子にならない事以外は、Ｒ102と同じである）に該当する基等；
【００９４】
Ｎ，Ｎ−ジメチルスルファモイル基、Ｎ，Ｎ−エチルメチルスルファモイル基、Ｎ，Ｎ−ジエチルスルファモイル基、Ｎ，Ｎ−プロピルメチルスルファモイル基、Ｎ，Ｎ−ジプロピルスルファモイル基、Ｎ，Ｎ−イソプロピルメチルスルファモイル基、Ｎ，Ｎ−ジイソプロピルスルファモイル基、Ｎ，Ｎ−ｔｅｒｔ−ブチルメチルスルファモイル基、Ｎ，Ｎ−ジイソブチルスルファモイル基、Ｎ，Ｎ−ジｓｅｃ−ブチルスルファモイル基、Ｎ，Ｎ−ジｔｅｒｔ−ブチルスルファモイル基、Ｎ，Ｎ−ブチルメチルスルファモイル基、Ｎ，Ｎ−ジブチルスルファモイル基、Ｎ，Ｎ−ジペンチルスルファモイル基、Ｎ，Ｎ−ジ（１−エチルプロピル）スルファモイル基、Ｎ，Ｎ−ジヘキシルスルファモイル基、Ｎ，Ｎ−ジ（２−エチル）ヘキシルスルファモイル基、Ｎ，Ｎ−ジヘプチルスルファモイル基、Ｎ，Ｎ−オクチルメチルスルファモイル基、Ｎ，Ｎ−ジオクチルスルファモイル基、Ｎ，Ｎ−ジノニルスルファモイル基、Ｎ，Ｎ−デシルメチルスルファモイル基、Ｎ，Ｎ−ウンデシルメチルスルファモイル基、Ｎ，Ｎ−ドデシルメチルスルファモイル基、Ｎ，Ｎ−イコシルメチルスルファモイル基、Ｎ，Ｎ−フェニルメチルスルファモイル基、Ｎ，Ｎ−ジフェニルスルファモイル基等、及び上記の式で表される基等の２つの炭素数１〜４０（好ましくは炭素数１〜２０）の炭化水素基又はその誘導化基（例えばカルボキシ基、スルホ基、ニトロ基、ヒドロキシ基、ハロゲン（好ましくは塩素原子）、炭素数１〜１０のアルキルスルファモイル基（好ましくはオクチルスルファモイル基）等で誘導化された基）で置換されたスルファモイル基並びに表１〜表１０に示される化合物において−ＳＯ2Ｎ（Ｒ102Z）2（ただし、Ｒ102Zは水素原子にならない事以外は、Ｒ102と同じである）に該当する基及び特願２０１７−０１６２９０号の表１〜９６６に示される化合物において−ＳＯ2Ｎ（Ｒ102Z）2（ただし、Ｒ102Zは水素原子にならない事以外は、Ｒ102と同じである）に該当する基等が挙げられ、
好ましくは１つ又は２つの炭素数１〜１０の炭化水素基又はその誘導化基で置換されたスルファモイル基並びに表１〜表１０に示される化合物において−ＳＯ2Ｎ（Ｒ102）2に該当する基等が挙げられる。
【００９５】
−ＣＯＮ（Ｒ102）2としては、カルバモイル基；
Ｎ−メチルカルバモイル基、Ｎ−エチルカルバモイル基、Ｎ−プロピルカルバモイル基、Ｎ−イソプロピルカルバモイル基、Ｎ−ブチルカルバモイル基、Ｎ−イソブチルカルバモイル基、Ｎ−ｓｅｃ−ブチルカルバモイル基、Ｎ−ｔｅｒｔ−ブチルカルバモイル基、Ｎ−ペンチルカルバモイル基、Ｎ−（１−エチルプロピル）カルバモイル基、Ｎ−ヘキシルカルバモイル基、Ｎ−（２−エチル）ヘキシルカルバモイル基、Ｎ−ヘプチルカルバモイル基、Ｎ−オクチルカルバモイル基、Ｎ−ノニルカルバモイル基、Ｎ−デシルカルバモイル基、Ｎ−ウンデシルカルバモイル基、Ｎ−ドデシルカルバモイル基、Ｎ−イコシルカルバモイル基、Ｎ−フェニルカルバモイル基等、及び上記の式で表される基等の１つの炭素数１〜４０（好ましくは炭素数１〜２０）の炭化水素基又はその誘導化基（例えばカルボキシ基、スルホ基、ニトロ基、ヒドロキシ基、ハロゲン（好ましくは塩素原子）、炭素数１〜１０のアルキルスルファモイル基（好ましくはオクチルスルファモイル基）等で誘導化された基）で置換されたカルバモイル基並びに表１〜表１０に示される化合物において−ＣＯＮＨ（Ｒ102Z）（ただし、Ｒ102Zは水素原子にならない事以外は、Ｒ102と同じである）に該当する基及び特願２０１７−０１６２９０号の表１〜９６６に示される化合物において−ＣＯＮＨ（Ｒ102Z）（ただし、Ｒ102Zは水素原子にならない事以外は、Ｒ102と同じである）に該当する基等；
Ｎ，Ｎ−ジメチルカルバモイル基、Ｎ，Ｎ−エチルメチルカルバモイル基、Ｎ，Ｎ−ジエチルカルバモイル基、Ｎ，Ｎ−プロピルメチルカルバモイル基、Ｎ，Ｎ−ジプロピルカルバモイル基、Ｎ，Ｎ−イソプロピルメチルカルバモイル基、Ｎ，Ｎ−ジイソプロピルカルバモイル基、Ｎ，Ｎ−ｔｅｒｔ−ブチルメチルカルバモイル基、Ｎ，Ｎ−ジイソブチルカルバモイル基、Ｎ，Ｎ−ジｓｅｃ−ブチルカルバモイル基、Ｎ，Ｎ−ジｔｅｒｔ−ブチルカルバモイル基、Ｎ，Ｎ−ブチルメチルカルバモイル基、Ｎ，Ｎ−ジブチルカルバモイル基、Ｎ，Ｎ−ブチルオクチルカルバモイル基、Ｎ，Ｎ−ジペンチルカルバモイル基、Ｎ，Ｎ−ジ（１−エチルプロピル）カルバモイル基、Ｎ，Ｎ−ジヘキシルカルバモイル基、Ｎ，Ｎ−ジ（２−エチル）ヘキシルカルバモイル基、Ｎ，Ｎ−ジヘプチルカルバモイル基、Ｎ，Ｎ−オクチルメチルカルバモイル基、Ｎ，Ｎ−ジオクチルカルバモイル基、Ｎ，Ｎ−ジノニルカルバモイル基、Ｎ，Ｎ−デシルメチルカルバモイル基、Ｎ，Ｎ−ウンデシルメチルカルバモイル基、Ｎ，Ｎ−ドデシルメチルカルバモイル基、Ｎ，Ｎ−イコシルメチルカルバモイル基、Ｎ，Ｎ−フェニルメチルカルバモイル基、Ｎ，Ｎ−ジフェニルカルバモイル基等、及び上記の式で表される基等の２つの炭素数１〜４０（好ましくは炭素数１〜２０）の炭化水素基又はその誘導化基（例えばカルボキシ基、スルホ基、ニトロ基、ヒドロキシ基、ハロゲン（好ましくは塩素原子）、炭素数１〜１０のアルキルスルファモイル基（好ましくはオクチルスルファモイル基）等で誘導化された基）で置換されたカルバモイル基並びに表１〜表１０に示される化合物において−ＣＯＮ（Ｒ102Z）2（ただし、Ｒ102Zは水素原子にならない事以外は、Ｒ102と同じである）に該当する基及び特願２０１７−０１６２９０号の表１〜９６６に示される化合物において−ＣＯＮ（Ｒ102Z）2（ただし、Ｒ102Zは水素原子にならない事以外は、Ｒ102と同じである）に該当する基等が挙げられ、
好ましくは１つ又は２つの炭素数１〜１０の炭化水素基又はその誘導化基で置換されたカルバモイル基並びに表１〜表１０に示される化合物において−ＣＯＮ（Ｒ102）2に該当する基等が挙げられる。
【００９６】
−Ｎ（Ｒ102）2としては、アミノ基；
Ｎ−メチルアミノ基、Ｎ−エチルアミノ基、Ｎ−プロピルアミノ基、Ｎ−イソプロピルアミノ基、Ｎ−ブチルアミノ基、Ｎ−イソブチルアミノ基、Ｎ−ｓｅｃ−ブチルアミノ基、Ｎ−ｔｅｒｔ−ブチルアミノ基、Ｎ−ペンチルアミノ基、Ｎ−ヘキシルアミノ基、Ｎ−（２−エチル）ヘキシルアミノ基、Ｎ−ヘプチルアミノ基、Ｎ−オクチルアミノ基、Ｎ−ノニルアミノ基、Ｎ−デシルアミノ基、Ｎ−ウンデシルアミノ基、Ｎ−ドデシルアミノ基、Ｎ−イコシルアミノ基、Ｎ−フェニルアミノ基等、及び上記の式で表される基等の１つの炭素数１〜４０（好ましくは炭素数１〜２０）の炭化水素基又はその誘導化基（例えばカルボキシ基、スルホ基、ニトロ基、ヒドロキシ基、ハロゲン（好ましくは塩素原子）、炭素数１〜１０のアルキルスルファモイル基（好ましくはオクチルスルファモイル基）等で誘導化された基）で置換されたアミノ基並びに表１〜表１０に示される化合物において−ＮＨ（Ｒ102Z）（ただし、Ｒ102Zは水素原子にならない事以外は、Ｒ102と同じである）に該当する基及び特願２０１７−０１６２９０号の表１〜９６６に示される化合物において−ＮＨ（Ｒ102Z）（ただし、Ｒ102Zは水素原子にならない事以外は、Ｒ102と同じである）に該当する基等；
【００９７】
Ｎ，Ｎ−ジメチルアミノ基、Ｎ，Ｎ−エチルメチルアミノ基、Ｎ，Ｎ−ジエチルアミノ基、Ｎ，Ｎ−プロピルメチルアミノ基、Ｎ，Ｎ−ジプロピルアミノ基、Ｎ，Ｎ−イソプロピルメチルアミノ基、Ｎ，Ｎ−ジイソプロピルアミノ基、Ｎ，Ｎ−ｔｅｒｔ−ブチルメチルアミノ基、Ｎ，Ｎ−ジイソブチルアミノ基、Ｎ，Ｎ−ジｓｅｃ−ブチルアミノ基、Ｎ，Ｎ−ジｔｅｒｔ−ブチルアミノ基、Ｎ，Ｎ−ブチルメチルアミノ基、Ｎ，Ｎ−ジブチルアミノ基、Ｎ，Ｎ−ジペンチルアミノ基、Ｎ，Ｎ−ジ（１−エチルプロピル）アミノ基、Ｎ，Ｎ−ジヘキシルアミノ基、Ｎ，Ｎ−ジ（２−エチル）ヘキシルアミノ基、Ｎ，Ｎ−ジヘプチルアミノ基、Ｎ，Ｎ−ジオクチルアミノ基、Ｎ，Ｎ−ジノニルアミノ基、Ｎ，Ｎ−デシルメチルアミノ基、Ｎ，Ｎ−ウンデシルメチルアミノ基、Ｎ，Ｎ−ドデシルメチルアミノ基、Ｎ，Ｎ−イコシルメチルアミノ基、Ｎ，Ｎ−フェニルメチルアミノ基、Ｎ，Ｎ−ジフェニルアミノ基等、及び上記の式で表される基等の２つの炭素数１〜４０（好ましくは炭素数１〜２０）の炭化水素基又はその誘導化基（例えばカルボキシ基、スルホ基、ニトロ基、ヒドロキシ基、ハロゲン（好ましくは塩素原子）、炭素数１〜１０のアルキルスルファモイル基（好ましくはオクチルスルファモイル基）等で誘導化された基）で置換されたアミノ基並びに表１〜表１０に示される化合物において−Ｎ（Ｒ102Z）2（ただし、Ｒ102Zは水素原子にならない事以外は、Ｒ102と同じである）に該当する基及び特願２０１７−０１６２９０号の表１〜９６６に示される化合物において−Ｎ（Ｒ102Z）2（ただし、Ｒ102Zは水素原子にならない事以外は、Ｒ102と同じである）に該当する基等；が挙げられ、
好ましくは１つ又は２つの炭素数１〜１０の炭化水素基又はその誘導化基で置換されたアミノ基並びに表１〜表１０に示される化合物において−Ｎ（Ｒ102）2に該当する基等が挙げられる。
【００９８】
−ＮＨＣＯ−Ｒ102としては、ホルミルアミノ基；アセチルアミノ基、プロパノイルアミノ基、ブタノイルアミノ基、２，２−ジメチルプロパノイルアミノ基、ペンタノイルアミノ基、ヘキサノイルアミノ基、（２−エチル）ヘキサノイルアミノ基、ヘプタノイルアミノ基、オクタノイルアミノ基、ノナノイルアミノ基、デカノイルアミノ基、ウンデカノイルアミノ基、ドデカノイルアミノ基、ヘンイコサノイルアミノ基、ベンゾイルアミノ基等、及び上記の式で表される基等の炭素数１〜４０（好ましくは炭素数１〜２０）の炭化水素基又はその誘導化基（例えばカルボキシ基、スルホ基、ニトロ基、ヒドロキシ基、ハロゲン（好ましくは塩素原子）、炭素数１〜１０のアルキルスルファモイル基（好ましくはオクチルスルファモイル基）等で誘導化された基）が結合したカルボニルアミノ基（該カルボニルアミノ基をアシルアミノ基とする場合、炭素数は１〜４０である）並びに表１〜表１０に示される化合物において−ＮＨＣＯ−Ｒ102に該当する基及び特願２０１７−０１６２９０号の表１〜９６６に示される化合物において−ＮＨＣＯ−Ｒ102に該当する基等が挙げられ、
好ましくは炭素数１〜１０の炭化水素基又はその誘導化基が結合したカルボニルアミノ基（該カルボニルアミノ基をアルカノイルアミノ基とする場合、炭素数はより好ましくは１〜１０である）並びに表１〜表１０に示される化合物において−ＮＨＣＯ−Ｒ102に該当する基等が挙げられる。
【００９９】
−ＮＨＣＯＮ（Ｒ102）2としては、上記に挙げた基等並びに表１〜表１０に示される化合物において−ＮＨＣＯＮ（Ｒ102）2に該当する基、特願２０１７−０１６２９０号の表１〜９６６に示される化合物において−ＮＨＣＯＮ（Ｒ102）2に該当する基等が挙げられる。
【０１００】
−ＮＨＣＯＯＲ102としては、上記に挙げた基等並びに表１〜表１０に示される化合物において−ＮＨＣＯＯＲ102に該当する基、特願２０１７−０１６２９０号の表１〜９６６に示される化合物において−ＮＨＣＯＯＲ102に該当する基等が挙げられる。
【０１０１】
−ＯＣＯＮ（Ｒ102）2としては、上記に挙げた基等並びに表１〜表１０に示される化合物において−ＯＣＯＮ（Ｒ102）2に該当する基、特願２０１７−０１６２９０号の表１〜９６６に示される化合物において−ＯＣＯＮ（Ｒ102）2に該当する基等が挙げられる。
【０１０２】
ハロゲン原子としては、フッ素原子、塩素原子、臭素原子及びヨウ素原子等が好ましい。
−ＳＯ3Ｍ及び−ＣＯ2ＭのＭとしては、水素原子；リチウム原子、ナトリウム原子及びカリウム原子等のアルカリ金属原子が挙げられ、好ましくは水素原子、ナトリウム原子、カリウム原子が挙げられる。
【０１０３】
上記−ＣＯ−Ｒ102、−ＣＯＯ−Ｒ102、−ＯＣＯ−Ｒ102、−ＣＯＣＯ−Ｒ102、−Ｏ−Ｒ102、−ＳＯ2−Ｒ102、−ＳＯ2Ｎ（Ｒ102）2、−ＣＯＮ（Ｒ102）2、−Ｎ（Ｒ102）2、−ＮＨＣＯ−Ｒ102、−ＮＨＣＯＮ（Ｒ102）2、−ＮＨＣＯＯＲ102、−ＯＣＯＮ（Ｒ102）2に含まれる置換基（第一置換基）は、１つ又は２つ以上であってもよく、２つ以上の置換基は、互いに独立して、同一であってもよく異なってもよい。
さらに、前記第一置換基は、その一部に含まれる炭化水素基に別の置換基（第二置換基）が結合していてもよい。第二置換基は、第一置換基と同様の基から選択できる。
【０１０４】
また、式（Ｉ）で表される化合物は、上記の基に加えて、以下に示す部分構造を有していてもよい。
【０１０５】
【化３１】
2018040001.tif 000032
【０１０６】
【化３２】
2018040001.tif 000033
【０１０７】
【化３３】
2018040001.tif 000034
【０１０８】
ＲN1及びＲN2は、脂肪族炭化水素基、アラルキル基、（シクロアルキル）アルキル基、ヒドロキシ基が置換した脂肪族炭化水素基、炭素数１〜２０の炭化水素基が片側に結合したオキシ基が置換した脂肪族炭化水素基であることが好ましく、直鎖状又は分枝鎖状アルキル基、直鎖状又は分枝鎖状アルケニル基、シクロアルキル基、アラルキル基、（シクロアルキル）アルキル基、ヒドロキシ基が置換した直鎖状又は分枝鎖状アルキル基、アルコキシ基が置換した直鎖状又は分枝鎖状アルキル基であることがより好ましい。
ＲN1及びＲN2は、同一であってもよく異なっていてもよい。
ＲN3は、脂肪族炭化水素基であることが好ましく、直鎖状又は分枝鎖状アルキル基であることがより好ましく、直鎖状アルキル基であることがさらに好ましい。
Ｒ4は、水素原子であることが好ましく、Ｒ1〜Ｒ8は、水素原子であることがより好ましい。
【０１０９】
式（Ｉ）で表される化合物におけるＡg-は、ｇ価のアニオンを表す。ｇは、１〜１４の整数を表し、好ましくは１〜１０の整数を表し、より好ましくは１〜８の整数を表し、さらに好ましくは１〜６の整数を表し、とりわけ好ましくは１〜４の整数を表す。
【０１１０】
Ａg-としては、公知のアニオンが挙げられる。Ａg-として、具体的には、
フッ化物イオン、塩化物イオン、臭化物イオン、ヨウ化物イオン等のハロゲン化物イオン；
ＯＨ-；
ＣＮ-；
ＮＯ3-；
ＮＯ2-；
ＣｌＯ-；
ＣｌＯ2-；
ＣｌＯ3-；
ＣｌＯ4-；
ＭｎＯ4-；
ＣＨ3ＣＯ2-、Ｃ6Ｈ5ＣＯ2-；
トシラートアニオン；
ＨＣＯ3-；
Ｈ2ＰＯ4-；
ＨＳＯ4-；
ＨＳ-；
ＳＣＮ-；
Ｈ（ＣＯＯ）2-；
[Ａｌ（ＯＨ）4]-、[Ａｌ（ＯＨ）4（Ｈ2Ｏ）2]-；
[Ａｇ（ＣＮ）2]-；
[Ｃｒ（ＯＨ）4]-；
[ＡｕＣｌ4]-；
Ｏ2-；
Ｓ2-；
Ｏ22-；
ＳＯ42-、ＨＳＯ4-；
ＳＯ32-；
Ｓ2Ｏ32-；
ＣＯ32-；
ＣｒＯ42-；
Ｃｒ2Ｏ72-；
（ＣＯＯ）22-；
ＨＰＯ42-；
［Ｚｎ（ＯＨ）4］2-；
［Ｚｎ（ＣＮ）4］2-；
［ＣｕＣｌ4］2-；
ＰＯ43-；
［Ｆｅ（ＣＮ）6］3-；
［Ａｇ（Ｓ2Ｏ3）2］3-；
［Ｆｅ（ＣＮ）6］4-；
ＣＨ3Ｏ-、ＣＨ3ＣＨ2Ｏ-、（ＣＨ3）3ＣＯ-等の炭素数１〜２０のアルコキシイイオン、Ｃ６Ｈ５Ｏ-等の炭素数６〜２０のアリールオキシイオン；
含フッ素アニオン；
タングステン、モリブデン、ケイ素及びリンからなる群より選ばれる少なくとも１つの元素と、酸素とを必須元素として含有するアニオン等が挙げられる。
【０１１１】
Ａg-は、耐熱性向上や昇華性低減の点から、含フッ素アニオン、又は、タングステン、モリブデン、ケイ素及びリンからなる群より選ばれる少なくとも１つの元素と、酸素とを必須元素として含有するアニオンが好ましく、タングステン及びリンからなる群より選ばれる少なくとも１つの元素と、酸素とを必須元素として含有するアニオン、又は含フッ素アニオンであることがより好ましく、タングステン及びリンからなる群より選ばれる少なくとも１つの元素と、酸素とを必須元素として含有するアニオンであることがさらに好ましい。
【０１１２】
含フッ素アニオンとしては、例えば、ＣＦ3ＣＯ2-及び下記式（ＩＩＩ）、（ＩＶ）、
（Ｖ）、（ＶＩ）で表される基が挙げられる。
【０１１３】
【化３４】
2018040001.tif 000035
【０１１４】
［式（ＩＩＩ）中、Ｗ3及びＷ4は、互いに独立に、フッ素原子若しくは炭素数１〜４のフッ化アルキル基を表すか、又は、Ｗ3とＷ4とが一緒になって炭素数１〜４のフッ化アルカンジイル基を表す。］
【０１１５】
【化３５】
2018040001.tif 000036
【０１１６】
［式（ＩＶ）中、Ｗ5〜Ｗ7は、互いに独立に、フッ素原子又は炭素数１〜４のフッ化アルキル基を表す。］
【０１１７】
【化３６】
2018040001.tif 000037
【０１１８】
［式（Ｖ）中、Ｙ1は炭素数１〜４のフッ化アルカンジイル基を表す。］
【０１１９】
【化３７】
2018040001.tif 000038
【０１２０】
［式（ＶＩ）中、Ｙ2は炭素数１〜４のフッ化アルキル基を表す。］
【０１２１】
式（ＩＩＩ）、（ＩＶ）、及び（ＶＩ）において、炭素数１〜４のフッ化アルキル基としては、パーフルオロアルキル基が好ましい。該パーフルオロアルキル基としては、−ＣＦ3、−ＣＦ2ＣＦ3、−ＣＦ2ＣＦ2ＣＦ3、−ＣＦ（ＣＦ3）2、−ＣＦ2ＣＦ2ＣＦ2ＣＦ3、−ＣＦ2ＣＦ（ＣＦ3）2、−Ｃ（ＣＦ3）3等が挙げられる。
【０１２２】
式（ＩＩＩ）及び（Ｖ）において、炭素数１〜４のフッ化アルカンジイル基としては、パーフルオロアルカンジイル基が好ましく、−ＣＦ2−、−ＣＦ2ＣＦ2−、−ＣＦ2ＣＦ2ＣＦ2−、−Ｃ（ＣＦ3）2−、−ＣＦ2ＣＦ2ＣＦ2ＣＦ2−等が挙げられる。
【０１２３】
式（ＩＩＩ）で表されるアニオン（以下「アニオン（ＩＩＩ）」という場合がある）としては、それぞれ式（ＩＩＩ−１）〜式（ＩＩＩ−６）で表されるアニオン（以下、「アニオン（ＩＩＩ−１）」〜「アニオン（ＩＩＩ−６）」という場合がある）が挙げられる。
【０１２４】
【化３８】
2018040001.tif 000039
【０１２５】
式（ＩＶ）で表されるアニオン（以下「アニオン（ＩＶ）」という場合がある）としては、式（ＩＶ−１）で表されるアニオン（ＩＶ−１）が挙げられる。
【０１２６】
【化３９】
2018040001.tif 000040
【０１２７】
式（Ｖ）で表されるアニオン（以下「アニオン（Ｖ）」という場合がある）としては、それぞれ式（Ｖ−１）〜式（Ｖ−４）で表されるアニオン（以下「アニオン（Ｖ−１）」〜「アニオン（Ｖ−４）」という場合がある）が挙げられる。
【０１２８】
【化４０】
2018040001.tif 000041
【０１２９】
式（ＶＩ）で表されるアニオン（以下「アニオン（ＶＩ）」という場合がある）としては、それぞれ式（ＶＩ−１）〜式（ＶＩ−４）で表されるアニオン（以下「アニオン（ＶＩ−１）」〜「アニオン（ＶＩ−４）」という場合がある）が挙げられる。
【０１３０】
【化４１】
2018040001.tif 000042
【０１３１】
含フッ素アニオンは、ＣＦ３ＣＯ２-、アニオン（ＩＩＩ）、アニオン（ＩＶ）、アニ
オン（Ｖ）及びアニオン（ＶＩ）からなる群より選ばれる少なくとも１つのアニオンであってもよい。中でも、ＣＦ３ＣＯ２-、アニオン（ＩＩＩ−１）、アニオン（ＩＩＩ−２）、アニオン（ＩＩＩ−６）、アニオン（ＩＶ−１）、アニオン（Ｖ−１）、アニオン（ＶＩ−１）、アニオン（ＶＩ−２）、アニオン（ＶＩ−３）が好ましく、ＣＦ３ＣＯ２-、アニオン（ＩＩＩ−２）、アニオン（ＩＶ−１）、アニオン（ＶＩ−１）がより好ましい。
【０１３２】
アニオンとして、タングステン、モリブデン、ケイ素及びリンからなる群より選ばれる少なくとも１つの元素と、酸素とを必須元素として含有するアニオンが挙げられる。タングステンを必須元素として含有するヘテロポリ酸又はイソポリ酸のアニオンが好ましく、リンタングステン酸、ケイタングステン酸及びタングステン系イソポリ酸のアニオンがより好ましい。かかるアニオンは、例えば含フッ素アニオン（好ましくはアニオン（ＶＩ−１））を有する、式（Ｉ）で表される着色化合物に使用し、アニオン交換すると、耐熱性向上に寄与する。
【０１３３】
この様なタングステンを必須元素として含有するヘテロポリ酸又はイソポリ酸のアニオンとしては、例えば、ケギン型リンタングステン酸イオンα−［ＰＷ12Ｏ40］3-、ドーソン型リンタングステン酸イオンα−［Ｐ2Ｗ18Ｏ62］6-、β−［Ｐ２Ｗ18Ｏ62］6-、ケギン型ケイタングステン酸イオンα−［ＳｉＷ12Ｏ40］4-、β−［ＳｉＷ12Ｏ40］4-、γ−［ＳｉＷ12Ｏ40］4-、さらにその他の例として［Ｐ2Ｗ17Ｏ61］10-、［Ｐ2Ｗ15Ｏ56］12-、［Ｈ2Ｐ2Ｗ12Ｏ48］12-、［ＮａＰ5Ｗ30Ｏ110］14-、α−［ＳｉＷ9Ｏ34］10-、γ−［ＳｉＷ10Ｏ36］8-、α−［ＳｉＷ11Ｏ39］8-、β−［ＳｉＷ11Ｏ39］8-、［Ｗ6Ｏ19］2-、［Ｗ10Ｏ32］4-、ＷＯ42-等が挙げられる。中でも、ケギン型リンタングステン酸イオンα−［ＰＷ12Ｏ40］3-がより好ましい。
【０１３４】
化合物（Ｉ）は、式（Ｉ−Ｂ）で表される化合物（以下、化合物（Ｉ−Ｂ）という場合がある。）であることが好ましい。化合物（Ｉ）が、化合物（Ｉ−Ｂ）であると、耐熱性が優れる。
【０１３５】
【化４２】
2018040001.tif 000043
【０１３６】
［式（Ｉ−Ｂ）中、ＲN1、ＲN2、ＲN3、Ｒ1〜Ｒ8、Ｒ101、Ｒ102及びＭは、前記と同じ意味を表す。
Ｂh-は、タングステン、モリブデン、ケイ素、及びリンからなる群より選ばれる少なくとも１つの元素と、酸素とを必須元素として含有するｈ価のアニオンを表す。
ｈは、１〜１４の整数を表す。］
【０１３７】
式（Ｉ−Ｂ）中、Ｂh-としては、式（Ｉ）中、Ａg-として挙げられたタングステン、モリブデン、ケイ素、及びリンからなる群より選ばれる少なくとも１つの元素と、酸素とを必須元素として含有するｇ価のアニオンと同じものが挙げられる。
【０１３８】
式（Ｉ−Ｂ）中、好ましいＢh-としては、式（Ｉ）中、Ａg-として挙げられたタングステン、モリブデン、ケイ素、及びリンからなる群より選ばれる少なくとも１つの元素と、酸素とを必須元素として含有するｇ価のアニオン中の好ましいものと同じものが挙げられる。
【０１３９】
化合物（Ｉ）としては、下記表１〜１０に示す化合物又はそのアルカリ金属塩が挙げられる。
なお、下記表１〜１０中、
「Ｍｅ」はメチル基を表し、
「Ｅｔ」はエチル基を表し、
「Ｂｕ」はブチル基を表し、
「ＴＢｕ」はｔｅｒｔ−ブチル基を表し、
「Ｈｅｘ」はヘキシル基を表し、
「Ｏｃｔ」はオクチル基を表し、
「２ＥＨ」は２−エチルヘキシル基を表し、
「ＣＨＭ」はシクロヘキシルメチル基を表し、
「ＣＨ」はシクロヘキシル基を表し、
「ＰＨ」はフェニル基を表し、
「ＢＺ」はベンジル基を表し、
「ＮＰＲ」はプロピル基を表し、
「ＩＰＲ」はイソプロピル基を表し、
「ＩＢｕ」はイソブチル基を表し、
「ＥＯＥ」は−ＣＨ2ＣＨ2ＯＣＨ2ＣＨ3を表し、
「ＡＬＬ」はアリル基を表し、
「ＨＹＥ」は２−ヒドロキシエチル基を表し、
「ＣＯＭ」は−ＣＯ−ＣＨ3を表し、
「ＣＯＥ」は−ＣＯＯ−ＣＨ2ＣＨ3を表し、
「ＯＣＭ」は−ＯＣＯ−ＣＨ3を表し、
「ＯＭＥ」は−Ｏ−ＣＨ3を表し、
「ＳＯＴ」はトシル基を表し、
「ＳＮＨ」は−ＳＯ2ＮＨ−ＣＨ2ＣＨ（ＣＨ2ＣＨ3）（（ＣＨ2）3ＣＨ3）を表し、
「ＳＮ２」は−ＳＯ2Ｎ（ＣＨ3）（（ＣＨ2）7ＣＨ3）を表し、
「ＣＮＭ」は−ＣＯＮＨＣＨ3を表し、
「ＣＮ２」は−ＣＯＮ（ＣＨ3）Ｃ6Ｈ5を表し、
「ＮＰＨ」は−ＮＨＣ6Ｈ5を表し、
「ＮＯＴ」は−Ｎ（（ＣＨ2）7ＣＨ3）2を表し、
「ＮＣＯ」は−ＮＨＣＯ（（ＣＨ2）4ＣＨ3）を表し、
「Ｆ」はフッ素原子を表し、
「Ｃｌ」は塩素原子を表し、
「Ｂｒ」は臭素原子を表し、
「ＣＮ」はシアノ基を表し、
「ＮＯ２」はニトロ基を表し、
「ＳＵＡ」は−ＳＯ3Ｈを表し、
「ＣＢＡ」は−ＣＯ2Ｈを表し、
「ＣＨＯ」は−ＣＨＯを表し、
「ＯＣＨ」は−ＯＣＯＨを表し、
「ＯＨ」は−ＯＨを表し、
「ＳＦＭ」は−ＳＯ2ＮＨ2を表し、
「ＣＢＭ」は−ＣＯＮＨ2を表し、
「ＮＨ２」は−ＮＨ2を表し、
「ＮＣＨ」は−ＮＨＣＯＨを表し、
「ＩＩＩ−１」〜「ＩＩＩ−６」はアニオン（ＩＩＩ−１）〜アニオン（ＩＩＩ−６）を表し、
「ＩＶ−１」はアニオン（ＩＶ−１）を表し、
「Ｖ−１」〜「Ｖ−４」はアニオン（Ｖ−１）〜アニオン（Ｖ−４）を表し、
「ＶＩ−１」〜「ＶＩ−４」はアニオン（ＶＩ−１）〜アニオン（ＶＩ−４）
を表す。
【０１４０】
【表１】
2018040001.tif 000044
【０１４１】
【表２】
2018040001.tif 000045
【０１４２】
【表３】
2018040001.tif 000046
【０１４３】
【表４】
2018040001.tif 000047
【０１４４】
【表５】
2018040001.tif 000048
【０１４５】
【表６】
2018040001.tif 000049
【０１４６】
【表７】
2018040001.tif 000050
【０１４７】
【表８】
2018040001.tif 000051
【０１４８】
【表９】
2018040001.tif 000052
【０１４９】
【表１０】
2018040001.tif 000053
【０１５０】
化合物（Ｉ−１）は、例えば、式（Ｉ−１）で表される化合物である。
【０１５１】
【化４３】
2018040001.tif 000054
【０１５２】
合成が容易である観点から、化合物（Ｉ−１）〜化合物（Ｉ−３１２）であることが好ましく、化合物（Ｉ−１）〜化合物（Ｉ−１５６）であることがより好ましく、化合物（Ｉ−１）〜化合物（Ｉ−２４）であることが更に好ましく、化合物（Ｉ−１３）〜化合物（Ｉ−２４）であることがとりわけ好ましい。
中でも、本発明の化合物（Ｉ）は、化合物（Ｉ−１４）であることが特に好ましい。
【０１５３】
本発明の化合物（Ｉ）は、式（ＩＩ）で表される化合物（以下、化合物（ＩＩ）ということがある。）と、式（ＩＩ−１）で表される化合物（以下、化合物（ＩＩ−１）ということがある。）を反応させることにより得られてもよく、また、得られた化合物に対し、タングステン、ケイ素、及びリンからなる群より選ばれる少なくとも１つの元素と、酸素とを必須元素として含有する化合物をさらに反応させることにより得られてもよい。
また、化合物（Ｉ）のＡg-を別のＡg-に交換する方法として、上記で得られた化合物（Ｉ）に対し、ＲＧ−Ａ’’（ＲＧは、水素原子、アルカリ金属原子（好ましくは、リチウム原子、ナトリウム原子、カリウム原子）、炭素数１〜２０の炭化水素基を表す。Ａ’’は、上記で得られた化合物（Ｉ）が有するＡg-とは異なるＡg-に電子をｇ個与えたものを表す。）を反応させることにより、上記で得られた化合物（Ｉ）が有するＡg-とは異なるＡg-を有する化合物（Ｉ）を得てもよい。
【０１５４】
【化４４】
2018040001.tif 000055
【０１５５】
［式（ＩＩ）及び式（ＩＩ−１）中、Ｒ1〜Ｒ8、ＲN1、ＲN2、ＲN3及びｇは、上記と同一の意味を表し、Ａ’は、上記Ａg-に電子をｇ個与えたものを表す。］
【０１５６】
式（ＩＩ−１）で表される化合物としては、アルキル化剤が挙げられる。アルキル化剤としては、好ましくは炭素数１〜１０、より好ましくは炭素数１〜３のハロゲン化アルキル等のハロゲン化アルキル（塩化メチル、臭化メチル又はヨウ化メチル等）；好ましくは炭素数２〜１０、より好ましくは炭素数２〜６、さらに好ましくは炭素数２〜４の等の炭酸ジアルキル（炭酸ジメチル又は炭酸ジエチル等）；好ましくは炭素数１〜１０、より好ましくは炭素数１〜６、さらに好ましくは炭素数１〜４等のジアルキル硫酸（ジメチル硫酸又はジエチル硫酸等）；好ましくは炭素数２〜１０、より好ましくは炭素数２〜６、さらに好ましくは炭素数２〜４のアルカンスルホン酸アルキル（メタンスルホン酸メチル、エタンスルホン酸エチル、メタンスルホン酸エチル、エタンスルホン酸メチル、トリフルオロメタンスルホン酸メチル、トリフルオロメタンスルホン酸エチル等）；が挙げられる。
前記アルキル化剤は、メチル化剤、エチル化剤、プロピル化剤、ブチル化剤等が好ましく、より好ましくはメチル化剤である。
【０１５７】
アルキル化剤の使用量は、化合物（ＩＩ）１モルに対して、好ましくは１モル以上２０モル以下であり、より好ましくは１モル以上１０モル以下である。
反応温度は、０〜１５０℃が好ましく、１０〜１００℃がより好ましい。式（Ｉ）で表される着色化合物前駆体の溶解性を十分なものとする為、７０〜１００℃程度で所定の有機溶媒と予め混合しておいてもよい。反応時間は、１０分〜２４時間が好ましく、１時間〜１２時間がより好ましい。
【０１５８】
反応は、収率の点から、有機溶媒中で行われることが好ましい。有機溶媒としては、トルエン、キシレン等の芳香族炭化水素溶媒；ヘキサン等の脂肪族炭化水素溶媒；クロロベンゼン、ジクロロベンゼン、塩化メチレン、クロロホルム等のハロゲン化炭化水素溶媒；メタノール、エタノール、イソプロパノール、ブタノール等のアルコール溶媒；ニトロベンゼン等のニトロ炭化水素溶媒；アセトン、メチルイソブチルケトン等のケトン溶媒；酢酸エチル等のエステル溶媒；ジエチルエーテル、テトラヒドロフラン等のエーテル溶媒；アセトニトリル等のニトリル溶媒；Ｎ，Ｎ−ジメチルホルムアミド、Ｎ，Ｎ−ジメチルアセトアミド、１−メチル−２−ピロリドン等のアミド溶媒；等が挙げられ、芳香族炭化水素溶媒が好ましく、トルエン及びキシレンがより好ましい。
有機溶媒の使用量は、化合物（ＩＩ）１質量部に対して、好ましくは１質量部以上３００質量部以下であり、より好ましくは１質量部以上１００質量部以下である。
【０１５９】
反応混合物から化合物を取得する方法は特に限定されず、公知の種々の手法が採用できる。例えば、反応混合物を濾過し、例えば、トルエン等の芳香族炭化水素溶媒等の溶媒で洗浄し、得られた残渣を乾燥する方法を挙げることができる。必要であれば、さらに溶媒を用いて再結晶を行う方法又はシリカカラムクロマトグラフィーで精製してもよい。得られた化合物は、例えば式（Ｉ）で表される化合物となる。
【０１６０】
次に、式（Ｉ）で表される化合物のアニオンを交換する方法を採用してもよく、当該方法としては、タングステン、ケイ素、及びリンからなる群より選ばれる少なくとも１つの元素と、酸素とを必須元素として含有する化合物等を添加する方法及び上記で得られた化合物（Ｉ）に対し、（ＲＧ）ｇＡ’’（ＲＧは、水素原子、アルカリ金属原子（好ましくは、リチウム原子、ナトリウム原子、カリウム原子）、炭素数１〜２０の炭化水素基を表す。Ａ’’は、上記で得られた化合物（Ｉ）が有するＡg-とは異なるＡg-に電子をｇ個与えたものを表す。）を反応させる方法等が挙げられる。
【０１６１】
タングステン、ケイ素、及びリンからなる群より選ばれる少なくとも１つの元素と、酸素とを必須元素として含有する化合物（本明細書で、以下アニオン交換剤ともいう）は、公知慣用の方法で製造することができるが、市販品をそのまま用いてもよい。この様な化合物としては、例えば、対応するヘテロポリ酸塩、イソポリ酸塩、或いは珪酸塩、燐酸塩等が挙げられ、リンタングステン酸、ケイタングステン酸、リンモリブデン酸及びケイモリブデン酸等であってもよい。
【０１６２】
アニオン交換剤の使用量は、式（Ｉ）で表される化合物１モルに対して、好ましくは０．０１モル以上５モル以下であり、より好ましくは０．０１モル以上１モル以下である。
反応温度としては、０〜１５０℃が好ましく、１０〜１００℃がより好ましい。反応時間としては、１０分〜３６時間が好ましく、１０分〜２４時間がより好ましい。
【０１６３】
（ＲＧ）ｇＡ’’としては、上記に挙げたＡg-に電子をｇ個与えたものと、ｇ個のＲＧ（ＲＧは、水素原子、アルカリ金属原子（好ましくは、リチウム原子、ナトリウム原子、カリウム原子）、炭素数１〜２０の炭化水素基を表す。）が結合したものが挙げられる。
【０１６４】
（ＲＧ）ｇＡ’’の使用量は、式（Ｉ）で表される化合物１モルに対して、好ましくは０．０１モル以上５モル以下であり、より好ましくは０．０１モル以上１モル以下である。
反応温度は、０〜１５０℃であることが好ましく、１０〜１００℃であることがより好ましい。反応時間は、１０分〜３６時間であることが好ましく、１０分〜２４時間であることがより好ましい。
【０１６５】
この反応は、収率の点から、水、有機溶媒又はこれらの混合物中で行われることが好ましい。有機溶媒としては、トルエン、キシレン等の芳香族炭化水素溶媒；ヘキサン等の脂肪族炭化水素溶媒；クロロベンゼン、ジクロロベンゼン、塩化メチレン、クロロホルム等のハロゲン化炭化水素溶媒；メタノール、エタノール、イソプロパノール、ブタノール等のアルコール溶媒；ニトロベンゼン等のニトロ炭化水素溶媒；アセトン、メチルイソブチルケトン等のケトン溶媒；酢酸エチル等のエステル溶媒；ジエチルエーテル、テトラヒドロフラン等のエーテル溶媒；アセトニトリル等のニトリル溶媒；Ｎ，Ｎ−ジメチルホルムアミド、Ｎ，Ｎ−ジメチルアセトアミド、１−メチル−２−ピロリドン等のアミド溶媒；等が挙げられる。前記の反応が行われる溶媒としては、水、アルコール溶媒、ケトン溶媒、エーテル溶媒、ニトリル溶媒、アミド溶媒又はこれらの混合物が挙げられ、より好ましくは水、アルコール溶媒、ケトン溶媒、ニトリル溶媒、アミド溶媒又はこれらの混合物が挙げられ、さらに好ましくは水、アルコール溶媒又はこれらの混合物が挙げられ、とりわけ好ましくは水、メタノール又はこれらの混合物が挙げられる。
有機溶媒の使用量は、式（Ｉ）で表される化合物１質量部に対して、好ましくは１質量部以上１０００質量部以下であり、より好ましくは１０質量部以上５００質量部以下である。
【０１６６】
反応混合物から化合物を取得する方法は特に限定されず、公知の種々の手法が採用できる。例えば、反応混合物を濾過し、例えば、水、又はメタノール等のアルコール溶媒等の溶媒で洗浄し、得られた残渣を乾燥する方法等を挙げることができる。必要であれば、さらに溶媒を用いて再結晶を行う方法又はシリカカラムクロマトグラフィーで精製してもよい。
【０１６７】
かかる方法を採用すると、式（Ｉ）で表される化合物のアニオンが交換されると、耐熱性の向上や昇華性の低減に好適な化合物とすることができる。
【０１６８】
化合物（ＩＩ）は、式（ＶＩＩ）で表される化合物（以下、化合物（ＶＩＩ）ということがある。）と式（ＶＩＩＩ）で表される化合物（以下、化合物（ＶＩＩＩ）ということがある。）とを、塩基の存在下に反応させることにより製造することができる。
【０１６９】
【化４５】
2018040001.tif 000056
【０１７０】
［式（ＶＩＩ）及び式（ＶＩＩＩ）中、Ｒ1〜Ｒ3、Ｒ5〜Ｒ8、ＲN1及びＲN2は、上記と同一の意味を表し、Ｒ9は、炭素数１〜２０のアルキル基を表す。］
【０１７１】
Ｒ9で表される炭素数１〜２０のアルキル基としては、メチル基、エチル基、プロピル
基、イソプロピル基、ブチル基、イソブチル基、ｓｅｃ−ブチル基、ｔｅｒｔ−ブチル基等が挙げられ、好ましくは炭素数１〜６のアルキル基が挙げられる。
【０１７２】
塩基としては、トリエチルアミン、ピペリジン等の有機塩基が挙げられ、その使用量は、化合物（ＶＩＩ）１モルに対して、通常０．０５〜２０モルである。
化合物（ＶＩＩＩ）の使用量は、化合物（ＩＩ）１モルに対して、通常１〜１０モルであり、好ましくは１〜４モルである。
【０１７３】
化合物（ＶＩＩ）と化合物（ＶＩＩＩ）との反応は、通常溶媒の存在下に実施され、該溶媒としては、アセトニトリル等のニトリル溶媒、メタノール、エタノール、２−プロパノール、１−ブタノール、１−ペンタノール、１−オクタノール等のアルコール溶媒、テトラヒドロフラン等のエーテル溶媒、アセトン等のケトン溶媒、酢酸エチル等のエステル溶媒、ヘキサン等の脂肪族炭化水素溶媒、トルエン等の芳香族炭化水素溶媒、塩化メチレン、クロロホルム等のハロゲン化炭化水素溶媒及びＮ，Ｎ−ジメチルホルムアルデヒド、Ｎ−メチルピロリドン等のアミド溶媒が挙げられ、好ましくはニトリル溶媒、アルコール溶媒及び芳香族炭化水素溶媒が挙げられ、より好ましくはアセトニトリル、メタノール及びトルエンが挙げられる。その使用量は、化合物（ＶＩＩ）１質量部に対して、通常１〜１００質量部である。
反応温度は、通常０〜２００℃であり、好ましくは０〜１５０℃である。反応時間は、通常０．５〜３６時間である。
【０１７４】
反応終了後、例えば、化合物（ＩＩ）が溶解し難い溶媒と得られた反応混合物とを混合し、濾過することにより、化合物（ＩＩ）を取り出すことができる。必要であれば、さらに溶媒を用いて再結晶を行う方法又はシリカカラムクロマトグラフィーで精製してもよい。
【０１７５】
化合物（ＶＩＩ）は、式（ＩＸ）で表される化合物（以下、化合物（ＩＸ）ということがある。）と式（Ｘ）で表される化合物（以下、化合物（Ｘ）ということがある。）とを、溶媒中で反応させることにより、製造することができる。
【０１７６】
【化４６】
2018040001.tif 000057
【０１７７】
［式（ＩＸ）及び式（Ｘ）中、Ｒ5〜Ｒ9は上記と同一の意味を表し、Ｒ10は、炭素数１〜４のアルキル基を表す。］
【０１７８】
Ｒ10で表される炭素数１〜４のアルキル基としては、メチル基、エチル基、プロピル基及びブチル基が挙げられる。
【０１７９】
化合物（Ｘ）の使用量は、化合物（ＩＸ）１モルに対して、通常１〜５モルであり、好ましくは１〜３モルである。
溶媒としては、メタノール等のアルコール溶媒が挙げられ、その使用量は、化合物（ＩＸ）１質量部に対して、通常１〜２００質量部である。
反応温度は、通常−２０〜１００℃であり、反応時間は、通常１〜７２時間である。
【０１８０】
反応終了後、例えば、必要に応じて、反応混合物と水又はメタノールとを混合した後、濾過することにより、化合物（ＶＩＩ）を取り出すことができる。また、反応終了後、例えば、必要に応じて、反応混合物と水とを混合した後、酢酸エチル等の水に不溶の有機溶媒で抽出し、得られた有機層を濃縮することにより、化合物（ＶＩＩ）を取り出すこともできる。必要であれば、さらに溶媒を用いて再結晶を行う方法又はシリカカラムクロマトグラフィーで精製してもよい。
【０１８１】
化合物（Ｘ）は、例えば、Ｊ．Ｍｅｄ．Ｃｈｅｍ．２０１２，５５，３３９８−３４１３に記載の方法等の公知の方法に準じて製造することができる。
【０１８２】
本発明の着色組成物は、化合物（Ｉ）を２種以上含んでいてもよい。化合物（Ｉ）は、必要に応じて化合物（Ｉ）以外の染料又は顔料（着色剤Ａ１）と共に、着色剤（Ａ）として用いることができる。
【０１８３】
＜樹脂（Ｂ）＞
樹脂（Ｂ）は、アルカリ可溶性樹脂であることが好ましく、不飽和カルボン酸及び不飽和カルボン酸無水物からなる群より選ばれる少なくとも１種の単量体（ａ）（以下「（ａ）」という場合がある）に由来する構造単位を有する重合体であることがより好ましい。
樹脂（Ｂ）は、炭素数２〜４の環状エーテル構造とエチレン性不飽和結合とを有する単量体（ｂ）（以下「（ｂ）」という場合がある）に由来する構造単位、及びその他の構造単位を有する共重合体であることが好ましい。
その他の構造単位としては、単量体（ａ）と共重合可能な単量体（ｃ）（ただし、単量体（ａ）及び単量体（ｂ）とは異なる。以下「（ｃ）」という場合がある）に由来する構造単位、エチレン性不飽和結合を有する構造単位等が挙げられる。
【０１８４】
（ａ）としては、例えば、アクリル酸、メタクリル酸、クロトン酸及びｏ−、ｍ−、ｐ−ビニル安息香酸等の不飽和モノカルボン酸；
マレイン酸、フマル酸、シトラコン酸、メサコン酸、イタコン酸、３−ビニルフタル酸、４−ビニルフタル酸、３，４，５，６−テトラヒドロフタル酸、１，２，３，６−テトラヒドロフタル酸、ジメチルテトラヒドロフタル酸及び１，４−シクロヘキセンジカルボン酸等の不飽和ジカルボン酸；
メチル−５−ノルボルネン−２，３−ジカルボン酸、５−カルボキシビシクロ［２．２．１］ヘプト−２−エン、５，６−ジカルボキシビシクロ［２．２．１］ヘプト−２−エン、５−カルボキシメチルビシクロ［２．２．１］ヘプト−２−エン及び５−カルボキシエチルビシクロ［２．２．１］ヘプト−２−エン等のカルボキシ基を含有するビシクロ不飽和化合物； 
フマル酸及びメサコン酸を除く上記不飽和ジカルボン酸の無水物等のカルボン酸無水物；
こはく酸モノ〔２−（メタ）アクリロイルオキシエチル〕及びフタル酸モノ〔２−（メタ）アクリロイルオキシエチル〕等の２価以上の多価カルボン酸の不飽和モノ〔（メタ）アクリロイルオキシアルキル〕エステル類；
α−（ヒドロキシメチル）アクリル酸のような、同一分子中にヒドロキシ基及びカルボキシ基を含有する不飽和アクリレート類等が挙げられる。
これらのうち、共重合反応性の点や得られる樹脂のアルカリ水溶液への溶解性の点から、アクリル酸、メタクリル酸及び無水マレイン酸等が好ましい。
【０１８５】
（ｂ）は、炭素数２〜４の環状エーテル構造（例えば、オキシラン環、オキセタン環及びテトラヒドロフラン環からなる群から選ばれる少なくとも１種）とエチレン性不飽和結合とを有する重合性化合物をいう。（ｂ）は、炭素数２〜４の環状エーテルと（メタ）アクリロイルオキシ基とを有する単量体であることが好ましい。
（ｂ）としては、例えば、オキシラニル基とエチレン性不飽和結合とを有する単量体（ｂ１）（以下「（ｂ１）」という場合がある）、オキセタニル基とエチレン性不飽和結合とを有する単量体（ｂ２）（以下「（ｂ２）」という場合がある）及びテトラヒドロフリル基とエチレン性不飽和結合とを有する単量体（ｂ３）（以下「（ｂ３）」という場合がある）等が挙げられる。
【０１８６】
（ｂ１）としては、例えば、直鎖状又は分岐鎖状の脂肪族不飽和炭化水素がエポキシ化された構造を有する単量体（ｂ１−１）（以下「（ｂ１−１）」という場合がある）及び脂環式不飽和炭化水素がエポキシ化された構造を有する単量体（ｂ１−２）（以下「（ｂ１−２）」という場合がある）が挙げられる。
【０１８７】
（ｂ１−１）としては、グリシジル基とエチレン性不飽和結合とを有する単量体が好ましい。（ｂ１−１）としては、具体的には、グリシジル（メタ）アクリレート、β−メチルグリシジル（メタ）アクリレート、β−エチルグリシジル（メタ）アクリレート、グリシジルビニルエーテル、ビニルベンジルグリシジルエーテル、α−メチルビニルベンジルグリシジルエーテル、２，３−ビス（グリシジルオキシメチル）スチレン、２，４−ビス（グリシジルオキシメチル）スチレン、２，５−ビス（グリシジルオキシメチル）スチレン、２，６−ビス（グリシジルオキシメチル）スチレン、２，３，４−トリス（グリシジルオキシメチル）スチレン、２，３，５−トリス（グリシジルオキシメチル）スチレン、２，３，６−トリス（グリシジルオキシメチル）スチレン、３，４，５−トリス（グリシジルオキシメチル）スチレン及び２，４，６−トリス（グリシジルオキシメチル）スチレン等が挙げられる。
（ｂ１−２）としては、ビニルシクロヘキセンモノオキシド、１，２−エポキシ−４−ビニルシクロヘキサン（例えば、セロキサイド（登録商標）２０００；（株）ダイセル製）、３，４−エポキシシクロヘキシルメチル（メタ）アクリレート（例えば、サイクロマー（登録商標）Ａ４００；（株）ダイセル製）、３，４−エポキシシクロヘキシルメチル（メタ）アクリレート（例えば、サイクロマー（登録商標）Ｍ１００；（株）ダイセル製）、式（ＢＩ）で表される化合物及び式（ＢＩＩ）で表される化合物等が挙げられる。
【０１８８】
【化４７】
2018040001.tif 000058
【０１８９】
［式（ＢＩ）及び式（ＢＩＩ）中、Ｒa及びＲbは、互いに独立に、水素原子、又は炭素数１〜４のアルキル基を表し、該アルキル基に含まれる水素原子は、ヒドロキシ基で置換されていてもよい。
Ｘa及びＸbは、互いに独立に、単結合、＊−Ｒc−、＊−Ｒc−Ｏ−、＊−Ｒc−Ｓ−又
は＊−Ｒc−ＮＨ−を表す。
Ｒcは、炭素数１〜６のアルカンジイル基を表す。
＊は、Ｏとの結合手を表す。］
【０１９０】
式（ＢＩ）で表される化合物としては、式（ＢＩ−１）〜式（ＢＩ−１５）のいずれかで表される化合物等が挙げられ、好ましくは式（ＢＩ−１）、式（ＢＩ−３）、式（ＢＩ−５）、式（ＢＩ−７）、式（ＢＩ−９）及び式（ＢＩ−１１）〜式（ＢＩ−１５）で表される化合物が挙げられ、より好ましくは式（ＢＩ−１）、式（ＢＩ−７）、式（ＢＩ−９）及び式（ＢＩ−１５）で表される化合物が挙げられる。
【０１９１】
【化４８】
2018040001.tif 000059
【０１９２】
式（ＢＩＩ）で表される化合物としては、式（ＢＩＩ−１）〜式（ＢＩＩ−１５）のいずれかで表される化合物等が挙げられ、好ましくは式（ＢＩＩ−１）、式（ＢＩＩ−３）、式（ＢＩＩ−５）、式（ＢＩＩ−７）、式（ＢＩＩ−９）及び式（ＢＩＩ−１１）〜式（ＢＩＩ−１５）で表される化合物が挙げられ、より好ましくは式（ＢＩＩ−１）、式（ＢＩＩ−７）、式（ＢＩＩ−９）及び式（ＢＩＩ−１５）で表される化合物が挙げられる。
【０１９３】
【化４９】
2018040001.tif 000060
【０１９４】
式（ＢＩ）で表される化合物及び式（ＢＩＩ）で表される化合物は、それぞれ単独で用いても、式（ＢＩ）で表される化合物と式（ＢＩＩ）で表される化合物とを併用してもよい。これらを併用する場合、式（ＢＩ）で表される化合物及び式（ＢＩＩ）で表される化合物の含有比率はモル基準で、好ましくは５：９５〜９５：５であり、より好ましくは１０：９０〜９０：１０であり、さらに好ましくは２０：８０〜８０：２０である。
【０１９５】
（ｃ）としては、例えば、メチル（メタ）アクリレート、エチル（メタ）アクリレート、ｎ−ブチル（メタ）アクリレート、ｓｅｃ−ブチル（メタ）アクリレート、ｔｅｒｔ−ブチル（メタ）アクリレート、２−エチルヘキシル（メタ）アクリレート、ドデシル（メタ）アクリレート、ラウリル（メタ）アクリレート、ステアリル（メタ）アクリレート、シクロペンチル（メタ）アクリレート、トリシクロ［５．２．１．０2,6］デカン−８−イル（メタ）アクリレート、トリシクロ［５．２．１．０2,6］デカン−９−イル（メタ
）アクリレート、トリシクロ［５．２．１．０2,6］デセン−８−イル（メタ）アクリレ
ート、トリシクロ［５．２．１．０2,6］デセン−９−イル（メタ）アクリレート、ジシ
クロペンタニルオキシエチル（メタ）アクリレート、イソボルニル（メタ）アクリレート、アダマンチル（メタ）アクリレート、アリル（メタ）アクリレート、プロパルギル（メタ）アクリレート、フェニル（メタ）アクリレート、ナフチル（メタ）アクリレート及びベンジル（メタ）アクリレート等の（メタ）アクリル酸エステル；
２−ヒドロキシエチル（メタ）アクリレート及び２−ヒドロキシプロピル（メタ）アクリレート等のヒドロキシ基含有（メタ）アクリル酸エステル；
マレイン酸ジエチル、フマル酸ジエチル及びイタコン酸ジエチル等のジカルボン酸ジエステル；
ビシクロ［２．２．１］ヘプト−２−エン、５−メチルビシクロ［２．２．１］ヘプト−２−エン、５−エチルビシクロ［２．２．１］ヘプト−２−エン、５−ヒドロキシビシクロ［２．２．１］ヘプト−２−エン、５−ヒドロキシメチルビシクロ［２．２．１］ヘプト−２−エン、５−（２’−ヒドロキシエチル）ビシクロ［２．２．１］ヘプト−２−エン、５−メトキシビシクロ［２．２．１］ヘプト−２−エン、５−エトキシビシクロ［２．２．１］ヘプト−２−エン、５，６−ジヒドロキシビシクロ［２．２．１］ヘプト−２−エン、５，６−ジ（ヒドロキシメチル）ビシクロ［２．２．１］ヘプト−２−エン、５，６−ジ（２’−ヒドロキシエチル）ビシクロ［２．２．１］ヘプト−２−エン、５，６−ジメトキシビシクロ［２．２．１］ヘプト−２−エン、５，６−ジエトキシビシクロ［２．２．１］ヘプト−２−エン、５−ヒドロキシ−５−メチルビシクロ［２．２．１］ヘプト−２−エン、５−ヒドロキシ−５−エチルビシクロ［２．２．１］ヘプト−２−エン、５−ヒドロキシメチル−５−メチルビシクロ［２．２．１］ヘプト−２−エン、５−ｔｅｒｔ−ブトキシカルボニルビシクロ［２．２．１］ヘプト−２−エン、５−シクロヘキシルオキシカルボニルビシクロ［２．２．１］ヘプト−２−エン、５−フェノキシカルボニルビシクロ［２．２．１］ヘプト−２−エン、５，６−ビス（ｔｅｒｔ−ブトキシカルボニル）ビシクロ［２．２．１］ヘプト−２−エン及び５，６−ビス（シクロヘキシルオキシカルボニル）ビシクロ［２．２．１］ヘプト−２−エン等のビシクロ不飽和化合物；
Ｎ−フェニルマレイミド、Ｎ−シクロヘキシルマレイミド、Ｎ−ベンジルマレイミド、Ｎ−スクシンイミジル−３−マレイミドベンゾエート、Ｎ−スクシンイミジル−４−マレイミドブチレート、Ｎ−スクシンイミジル−６−マレイミドカプロエート、Ｎ−スクシンイミジル−３−マレイミドプロピオネート及びＮ−（９−アクリジニル）マレイミド等のジカルボニルイミド誘導体；
スチレン、α−メチルスチレン、ビニルトルエン及びｐ−メトキシスチレン等のビニル基含有芳香族化合物；（メタ）アクリロニトリル等のビニル基含有ニトリル；塩化ビニル及び塩化ビニリデン等のハロゲン化炭化水素；（メタ）アクリルアミド等のビニル基含有アミド；酢酸ビニル等のエステル；１，３−ブタジエン、イソプレン及び２，３−ジメチル−１，３−ブタジエン等のジエン；等が挙げられる。
これらのうち、共重合反応性及び耐熱性の点から、スチレン、ビニルトルエン、トリシクロ［５．２．１．０2,6］デカン−８−イル（メタ）アクリレート、トリシクロ［５．２．１．０2,6］デカン−９−イル（メタ）アクリレート、トリシクロ［５．２．１．０2,6］デセン−８−イル（メタ）アクリレート、トリシクロ［５．２．１．０2,6］デセン−９−イル（メタ）アクリレート、Ｎ−フェニルマレイミド、Ｎ−シクロヘキシルマレイミド、Ｎ−ベンジルマレイミド、ビシクロ［２．２．１］ヘプト−２−エン及びベンジル（メタ）アクリレート等が好ましい。
【０１９６】
エチレン性不飽和結合を有する構造単位は、好ましくは（メタ）アクリロイル基を有する構造単位である。このような構造単位を有する樹脂は、（ａ）や（ｂ）に由来する構造単位を有する重合体に、（ａ）や（ｂ）が有する基と反応可能な基にエチレン性不飽和結合とを有する単量体を付加させることにより得ることができる。
このような構造単位としては、（メタ）アクリル酸単位にグリシジル（メタ）アクリレートを付加させた構造単位、無水マレイン酸単位に２−ヒドロキシエチル（メタ）アクリレートを付加させた構造単位及びグリシジル（メタ）アクリレート単位に（メタ）アクリル酸を付加させた構造単位等が挙げられる。また、これらの構造単位がヒドロキシ基を有する場合は、カルボン酸無水物をさらに付加させた構造単位も、エチレン性不飽和結合を有する構造単位として挙げられる。
【０１９７】
（ａ）に由来する構造単位を有する重合体は、例えば、重合開始剤の存在下、重合体の構造単位を構成する単量体を溶剤中で重合することにより製造できる。重合開始剤及び溶剤等は、特に限定されず、当該分野で通常使用されているものを使用することができる。例えば、重合開始剤としては、アゾ化合物（２，２’−アゾビスイソブチロニトリル、２，２’−アゾビス（２，４−ジメチルバレロニトリル）等）や有機過酸化物（ベンゾイルペルオキシド等）が挙げられ、溶剤としては、各モノマーを溶解するものであればよい。
【０１９８】
なお、得られた重合体は、反応後の溶液をそのまま使用してもよいし、濃縮あるいは希釈した溶液を使用してもよいし、再沈殿等の方法で固体（粉体）として取り出したものを使用してもよい。
必要に応じて、カルボン酸又はカルボン酸無水物と環状エーテルとの反応触媒（例えばトリス（ジメチルアミノメチル）フェノール等）及び重合禁止剤（例えばハイドロキノン等）等を使用してもよい。
カルボン酸無水物としては、無水マレイン酸、シトラコン酸無水物、イタコン酸無水物、３−ビニルフタル酸無水物、４−ビニルフタル酸無水物、３，４，５，６−テトラヒドロフタル酸無水物、１，２，３，６−テトラヒドロフタル酸無水物、ジメチルテトラヒドロフタル酸無水物及び５，６−ジカルボキシビシクロ［２．２．１］ヘプト−２−エン無水物等が挙げられる。
【０１９９】
樹脂（Ｂ）としては、具体的に、３，４−エポキシシクロヘキシルメチル（メタ）アクリレート／（メタ）アクリル酸共重合体、３，４−エポキシトリシクロ［５．２．１．０2,6］デシル（メタ）アクリレート／（メタ）アクリル酸共重合体、グリシジル（メタ）アクリレート／ベンジル（メタ）アクリレート／（メタ）アクリル酸共重合体、グリシジル（メタ）アクリレート／スチレン／（メタ）アクリル酸共重合体、３，４−エポキシトリシクロ［５．２．１．０2,6］デシル（メタ）アクリレート／（メタ）アクリル酸／Ｎ−シクロヘキシルマレイミド共重合体、３，４−エポキシトリシクロ［５．２．１．０2,6］デシル（メタ）アクリレート／（メタ）アクリル酸／Ｎ−シクロヘキシルマレイミド／２−ヒドロキシエチル（メタ）アクリレート共重合体、３，４−エポキシトリシクロ［５．２．１．０2,6］デシル（メタ）アクリレート／（メタ）アクリル酸／ビニルトルエン共重合体、３，４−エポキシトリシクロ［５．２．１．０2,6］デシル（メタ）アクリレート／（メタ）アクリル酸／２−エチルヘキシル（メタ）アクリレート共重合体、３，４−エポキシトリシクロ［５．２．１．０2,6］デシル（メタ）アクリレート／トリシクロ［５．２．１．０2,6］デセニル（メタ）アクリレート／（メタ）アクリル酸／Ｎ−シクロヘキシルマレイミド共重合体、３−メチル−３−（メタ）アクリルロイルオキシメチルオキセタン／（メタ）アクリル酸／スチレン共重合体、ベンジル（メタ）アクリレート／（メタ）アクリル酸共重合体、スチレン／（メタ）アクリル酸共重合体並びに特開平９−１０６０７１号公報、特開２００４−２９５１８号公報及び特開２００４−３６１４５５号公報の各公報記載の樹脂等が挙げられる。
中でも、樹脂（Ｂ）としては、（ａ）に由来する構造単位及び（ｂ）に由来する構造単位を含む共重合体が好ましい。
樹脂（Ｂ）は２種以上を組み合わせてもよく、この場合は、樹脂（Ｂ）は、少なくとも、３，４−エポキシトリシクロ［５．２．１．０2,6］デシル（メタ）アクリレート／（メタ）アクリル酸共重合体、３，４−エポキシトリシクロ［５．２．１．０2,6］デシル（メタ）アクリレート／（メタ）アクリル酸／Ｎ−シクロヘキシルマレイミド／２−ヒドロキシエチル（メタ）アクリレート共重合体、３，４−エポキシトリシクロ［５．２．１．０2,6］デシル（メタ）アクリレート／（メタ）アクリル酸／ビニルトルエン共重合体、及び３，４−エポキシトリシクロ［５．２．１．０2,6］デシル（メタ）アクリレート／（メタ）アクリル酸／２−エチルヘキシル（メタ）アクリレート共重合体から選ばれる１以上を含むことが好ましい。
【０２００】
樹脂（Ｂ）のポリスチレン換算の重量平均分子量（Ｍｗ）は、好ましくは３，０００〜１００，０００であり、より好ましくは５，０００〜５０，０００であり、さらに好ましくは５，０００〜３０，０００である。樹脂（Ｂ）の分散度［重量平均分子量（Ｍｗ）／数平均分子量（Ｍｎ）］は、好ましくは１．１〜６であり、より好ましくは１．２〜４である。
【０２０１】
樹脂（Ｂ）の酸価（固形分換算値）は、好ましくは１０〜３００ｍｇ−ＫＯＨ／ｇであり、より好ましくは２０〜２５０ｍｇ−ＫＯＨ／ｇであり、さらに好ましくは３０〜２００ｍｇ−ＫＯＨ／ｇである。ここで酸価は樹脂（Ｂ）１ｇを中和するために必要な水酸化カリウムの量（ｍｇ）として測定される値であり、例えば水酸化カリウム水溶液を用いて滴定することにより求めることができる。
【０２０２】
着色組成物中、樹脂（Ｂ）の含有率は、固形分の総量に対して、好ましくは３〜９９質量％であり、より好ましくは５〜９９質量％であり、さらに好ましくは７〜９５質量％である。
【０２０３】
本発明の着色組成物は、溶剤（以下、溶剤（Ｅ）という場合がある。）を含むことが好ましい。着色組成物は、溶剤（Ｅ）を含むことで、分散安定性がさらに改善する場合がある。
【０２０４】
＜溶剤（Ｅ）＞
溶剤（Ｅ）は、例えば、エステル溶剤（分子内に−ＣＯＯ−を含み、−Ｏ−を含まない溶剤）、エーテル溶剤（分子内に−Ｏ−を含み、−ＣＯＯ−を含まない溶剤）、エーテルエステル溶剤（分子内に−ＣＯＯ−と−Ｏ−とを含む溶剤）、ケトン溶剤（分子内に−ＣＯ−を含み、−ＣＯＯ−を含まない溶剤）、アルコール溶剤（分子内にＯＨを含み、−Ｏ−、−ＣＯ−及び−ＣＯＯ−を含まない溶剤）、芳香族炭化水素溶剤、アミド溶剤及びジメチルスルホキシド等が挙げられる。
【０２０５】
エステル溶剤としては、乳酸メチル、乳酸エチル、乳酸ブチル、２−ヒドロキシイソブタン酸メチル、酢酸エチル、酢酸ｎ−ブチル、酢酸イソブチル、ギ酸ペンチル、酢酸イソペンチル、プロピオン酸ブチル、酪酸イソプロピル、酪酸エチル、酪酸ブチル、ピルビン酸メチル、ピルビン酸エチル、ピルビン酸プロピル、アセト酢酸メチル、アセト酢酸エチル、シクロヘキサノールアセテート及びγ−ブチロラクトン等が挙げられる。
【０２０６】
エーテル溶剤としては、エチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノメチルエーテル、プロピレングリコールモノエチルエーテル、プロピレングリコールモノプロピルエーテル、プロピレングリコールモノブチルエーテル、３−メトキシ−１−ブタノール、３−メトキシ−３−メチルブタノール、テトラヒドロフラン、テトラヒドロピラン、１，４−ジオキサン、ジエチレングリコールジメチルエーテル、ジエチレングリコールジエチルエーテル、ジエチレングリコールメチルエチルエーテル、ジエチレングリコールジプロピルエーテル、ジエチレングリコールジブチルエーテル、アニソール、フェネトール及びメチルアニソール等が挙げられる。
【０２０７】
エーテルエステル溶剤としては、メトキシ酢酸メチル、メトキシ酢酸エチル、メトキシ酢酸ブチル、エトキシ酢酸メチル、エトキシ酢酸エチル、３−メトキシプロピオン酸メチル、３−メトキシプロピオン酸エチル、３−エトキシプロピオン酸メチル、３−エトキシプロピオン酸エチル、２−メトキシプロピオン酸メチル、２−メトキシプロピオン酸エチル、２−メトキシプロピオン酸プロピル、２−エトキシプロピオン酸メチル、２−エトキシプロピオン酸エチル、２−メトキシ−２−メチルプロピオン酸メチル、２−エトキシ−２−メチルプロピオン酸エチル、３−メトキシブチルアセテート、３−メチル−３−メトキシブチルアセテート、プロピレングリコールモノメチルエーテルアセテート、プロピレングリコールモノエチルエーテルアセテート、プロピレングリコールモノプロピルエーテルアセテート、エチレングリコールモノメチルエーテルアセテート、エチレングリコールモノエチルエーテルアセテート、ジエチレングリコールモノエチルエーテルアセテート、ジエチレングリコールモノブチルエーテルアセテート及びジプロピレングリコールメチルエーテルアセテート等が挙げられる。
【０２０８】
ケトン溶剤としては、４−ヒドロキシ−４−メチル−２−ペンタノン、アセトン、２−ブタノン、２−ヘプタノン、３−ヘプタノン、４−ヘプタノン、４−メチル−２−ペンタノン、シクロペンタノン、シクロヘキサノン及びイソホロン等が挙げられる。
【０２０９】
アルコール溶剤としては、メタノール、エタノール、プロパノール、ブタノール、ヘキサノール、シクロヘキサノール、エチレングリコール、プロピレングリコール及びグリセリン等が挙げられる。
芳香族炭化水素溶剤としては、ベンゼン、トルエン、キシレン及びメシチレン等が挙げられる。
アミド溶剤としては、Ｎ，Ｎ−ジメチルホルムアミド、Ｎ，Ｎ−ジメチルアセトアミド及びＮ−メチルピロリドン等が挙げられる。
これらの溶剤は、２種以上を併用してもよい。
【０２１０】
溶剤（Ｅ）の含有率は、着色組成物の総量に対して、好ましくは４０〜９９質量％であり、より好ましくは５０〜９５質量％である。
【０２１１】
本発明の着色組成物において、化合物（Ｉ）は、溶剤（Ｅ）に分散していることが好ましい。
【０２１２】
化合物（Ｉ）は、必要に応じて、ロジン処理、酸性基又は塩基性基が導入された誘導体等を用いた表面処理、高分子化合物等による化合物（Ｉ）表面へのグラフト処理、硫酸微粒化法等による微粒化処理、不純物を除去するための有機溶剤や水等による洗浄処理、イオン性不純物のイオン交換法等による除去処理等が施されていてもよい。化合物（Ｉ）の粒径は、略均一であることが好ましい。化合物（Ｉ）は、分散剤を含有させて分散処理を行うことで、化合物（Ｉ）が分散液の中で均一に分散した状態にすることができる。
【０２１３】
分散剤としては、界面活性剤等が挙げられ、カチオン系、アニオン系、ノニオン系及び両性のいずれの界面活性剤であってもよい。具体的にはポリエステル系、ポリアミン系及びアクリル系等の界面活性剤等が挙げられる。これらの分散剤は、単独で又は二種以上を組合せて用いてもよい。分散剤としては、商品名で表すと、ＫＰ（信越化学工業（株）製）、フローレン（共栄社化学（株）製）、ソルスパース（登録商標）（ゼネカ（株）製）、ＥＦＫＡ（登録商標）（ＢＡＳＦ（株）製）、アジスパー（登録商標）（味の素ファインテクノ（株）製）、Ｄｉｓｐｅｒｂｙｋ（登録商標）（ビックケミー（株）製）、ＢＹＫ（登録商標）（ビックケミー（株）製）等が挙げられる。
【０２１４】
分散剤を用いる場合、分散剤（固形分）の使用量は、化合物（Ｉ）１００質量部に対して、好ましくは３００質量部以下であり、より好ましくは５質量部以上１００質量部以下である。分散剤の使用量が前記の範囲にあると、より均一な分散状態の着色組成物が得られる傾向がある。
【０２１５】
着色組成物中の化合物（Ｉ）の含有率は、着色組成物の総量中、通常０．１〜６０質量％であり、好ましくは０．５〜５０質量％であり、より好ましくは１〜４０質量％である。
【０２１６】
着色組成物中、化合物（Ｉ）の含有率は、着色組成物の固形分の総量に対して、通常１質量％以上９０質量％以下であり、好ましくは１質量％以上８０質量％以下であり、より好ましくは２質量％以上７５質量％以下である。
【０２１７】
本発明の着色組成物は、化合物（Ｉ）以外の着色剤（以下、着色剤（Ａ１）という場合がある。）を含んでいてもよい。着色剤（Ａ１）には、１種又は２種以上の着色剤が含まれていてもよい。着色剤（Ａ１）は、黄色着色剤、橙色着色剤又は赤色着色剤を含んでいることが好ましい。
【０２１８】
＜着色剤（Ａ１）＞
着色剤（Ａ１）は、染料であっても顔料であってもよい。染料としては、公知の染料を使用することができ、カラーインデックス（The Society of Dyers and Colourists 出版）及び染色ノート（色染社）に記載されている染料が挙げられる。また、化学構造によれば、アゾ染料、アントラキノン染料、トリフェニルメタン染料、キサンテン染料及びフタロシアニン染料等が挙げられる。これらの染料は、単独、又は２種以上を組み合わせて使用してもよい。
【０２１９】
具体的には、以下のようなカラーインデックス（Ｃ．Ｉ．）番号の染料が挙げられる。Ｃ．Ｉ．ソルベントイエロー１４、１５、２３、２４、２５、３８、６２、６３、６８、７９、８１、８２、８３、８９、９４、９８、９９、１６２；
Ｃ．Ｉ．アシッドイエロー１、３、７、９、１１、１７、２３、２５、２９、３４、３６、３８、４０、４２、５４、６５、７２、７３、７６、７９、９８、９９、１１１、１１２、１１３、１１４、１１６、１１９、１２３、１２８、１３４、１３５、１３８、１３９、１４０、１４４、１５０、１５５、１５７、１６０、１６１、１６３、１６８、１６９、１７２、１７７、１７８、１７９、１８４、１９０、１９３、１９６、１９７、１９９、２０２、２０３、２０４、２０５、２０７、２１２、２１４、２２０、２２１、２２８、２３０、２３２、２３５、２３８、２４０、２４２、２４３、２５１；
Ｃ．Ｉ．リアクティブイエロー２、７６、１１６；
Ｃ．Ｉ．ダイレクトイエロー２、４、２８、３３、３４、３５、３８、３９、４３、４４、４７、５０、５４、５８、６８、６９、７０、７１、８６、９３、９４、９５、９８、１０２、１０８、１０９、１２９、１３２、１３６、１３８、１４１；
Ｃ．Ｉ．ディスパースイエロー５１、５４、７６；
Ｃ．Ｉ．ソルベントオレンジ２、７、１１、１５、２６、４１、５４、５６、９９；
Ｃ．Ｉ．アシッドオレンジ６、７、８、１０、１２、２６、５０、５１、５２、５６、６２、６３、６４、７４、７５、９４、９５、１０７、１０８、１４９、１６２、１６９、１７３；
Ｃ．Ｉ．リアクティブオレンジ１６；
Ｃ．Ｉ．ダイレクトオレンジ２６、３４、３９、４１、４６、５０、５２、５６、５７、６１、６４、６５、６８、７０、９６、９７、１０６、１０７；
Ｃ．Ｉ．ソルベントレッド２４、４９、９０、９１、１１１、１１８、１１９、１２２、１２４、１２５、１２７、１３０、１３２、１４３、１４５、１４６、１５０、１５１、１５５、１６０、１６８、１６９、１７２、１７５、１８１、２０７、２１８、２２２、２２７、２３０、２４５、２４７；
Ｃ．Ｉ．アシッドレッド５２、７３、８０、９１、９２、９７、１３８、１５１、２１１、２７４、２８９；
Ｃ．Ｉ．アシッドバイオレット３４、１０２；
Ｃ．Ｉ．ディスパースバイオレット２６、２７；
Ｃ．Ｉ．ソルベントバイオレット１１、１３、１４、２６、３１、３６、３７、３８、４５、４７、４８、５１、５９、６０；
Ｃ．Ｉ．ソルベントブルー１４、１８、３５、３６、４５、５８、５９、５９：１、６３、６８、６９、７８、７９、８３、９４、９７、９８、１００、１０１、１０２、１０４、１０５、１１１、１１２、１２２、１２８、１３２、１３６、１３９；
Ｃ．Ｉ．アシッドブルー２５、２７、４０、４５、７８、８０、１１２；
Ｃ．Ｉ．ダイレクトブルー４０；
Ｃ．Ｉ．ディスパースブルー１、１４、５６、６０；
Ｃ．Ｉ．ソルベントグリーン１、３、５、２８、２９、３２、３３；
Ｃ．Ｉ．アシッドグリーン３、５、９、２５、２７、２８、４１；
Ｃ．Ｉ．ベーシックグリーン１；
Ｃ．Ｉ．バットグリーン１等。
【０２２０】
顔料としては、公知の顔料を使用することができ、例えば、カラーインデックス（The Society of Dyers and Colourists出版）でピグメントに分類されている顔料が挙げられ
る。これらを単独で、又は２種以上を組合せて用いることができる。
具体的には、Ｃ．Ｉ．ピグメントイエロー１、３、１２、１３、１４、１５、１６、１７、２０、２４、３１、５３、８３、８６、９３、９４、１０９、１１０、１１７、１２５、１２８、１２９、１３７、１３８、１３９、１４７、１４８、１５０、１５３、１５４、１６６、１７３、１８５、１９４、２１４等の黄色顔料；
Ｃ．Ｉ．ピグメントオレンジ１３、３１、３６、３８、４０、４２、４３、５１、５５、５９、６１、６４、６５、７１、７３等のオレンジ色顔料；
Ｃ．Ｉ．ピグメントレッド９、９７、１０５、１２２、１２３、１４４、１４９、１６６、１６８、１７６、１７７、１７９、１８０、１９２、２０９、２１５、２１６、２２４、２４２、２５４、２５５、２６４、２６５、２６６、２６８、２６９、２７３等の赤色顔料；
Ｃ．Ｉ．ピグメントブルー１５、１５：３、１５：４、１５：６、６０等の青色顔料；
Ｃ．Ｉ．ピグメントバイオレット１、１９、２３、２９、３２、３６、３８等のバイオレット色顔料；
Ｃ．Ｉ．ピグメントグリーン７、３６、５８、５９等の緑色顔料が挙げられる。
【０２２１】
着色剤（Ａ１）は、黄色着色剤、橙色着色剤及び赤色着色剤から選ばれる１種以上を含む着色剤であることが好ましい。
【０２２２】
黄色着色剤は、上述したＣ．Ｉ．ソルベントイエロー１４、１５、２３、２４、２５、３８、６２、６３、６８、７９、８１、８２、８３、８９、９４、９８、９９、１６２；Ｃ．Ｉ．アシッドイエロー１、３、７、９、１１、１７、２３、２５、２９、３４、３６、３８、４０、４２、５４、６５、７２、７３、７６、７９、９８、９９、１１１、１１２、１１３、１１４、１１６、１１９、１２３、１２８、１３４、１３５、１３８、１３９、１４０、１４４、１５０、１５５、１５７、１６０、１６１、１６３、１６８、１６９、１７２、１７７、１７８、１７９、１８４、１９０、１９３、１９６、１９７、１９９、２０２、２０３、２０４、２０５、２０７、２１２、２１４、２２０、２２１、２２８、２３０、２３２、２３５、２３８、２４０、２４２、２４３、２５１；
Ｃ．Ｉ．リアクティブイエロー２、７６、１１６；
Ｃ．Ｉ．ダイレクトイエロー２、４、２８、３３、３４、３５、３８、３９、４３、４４、４７、５０、５４、５８、６８、６９、７０、７１、８６、９３、９４、９５、９８、１０２、１０８、１０９、１２９、１３２、１３６、１３８、１４１；
Ｃ．Ｉ．ディスパースイエロー５１、５４、７６等の黄色染料；
Ｃ．Ｉ．ピグメントイエロー１、３、１２、１３、１４、１５、１６、１７、２０、２４、３１、５３、８３、８６、９３、９４、１０９、１１０、１１７、１２５、１２８、１２９、１３７、１３８、１３９、１４７、１４８、１５０、１５３、１５４、１６６、１７３、１８５、１９４、２１４等の黄色顔料；
の中から選択されてもよい。
黄色着色剤としては、黄色染料及び黄色顔料が好ましく、黄色顔料がより好ましく、キノフタロン黄色顔料、金属含有黄色顔料及びイソインドリン黄色顔料がさらに好ましく、Ｃ．Ｉ．ピグメントイエロー１２９、１３８、１３９、１５０、１８５がとりわけ好ましい。
【０２２３】
橙色着色剤は、上述したＣ．Ｉ．ソルベントオレンジ２、７、１１、１５、２６、４１、５４、５６、９９；
Ｃ．Ｉ．アシッドオレンジ６、７、８、１０、１２、２６、５０、５１、５２、５６、６２、６３、６４、７４、７５、９４、９５、１０７、１０８、１４９、１６２、１６９、１７３；
Ｃ．Ｉ．リアクティブオレンジ１６；
Ｃ．Ｉ．ダイレクトオレンジ２６、３４、３９、４１、４６、５０、５２、５６、５７、６１、６４、６５、６８、７０、９６、９７、１０６、１０７等の橙色染料；
Ｃ．Ｉ．ピグメントオレンジ１３、３１、３６、３８、４０、４２、４３、５１、５５、５９、６１、６４、６５、７１、７３等の橙色顔料；
の中から選択されてもよい。
橙色着色剤としては、橙色染料及び橙色顔料が好ましく、橙色顔料がより好ましく、Ｃ．Ｉ．ピグメントオレンジ１３、３１、３６、３８、４０、４２、４３、５１、５５、５９、６１、６４、６５、７１、７３がさらに好ましい。
【０２２４】
赤色着色剤は、上述したＣ．Ｉ．ソルベントレッド２４、４９、９０、９１、１１１、１１８、１１９、１２２、１２４、１２５、１２７、１３０、１３２、１４３、１４５、１４６、１５０、１５１、１５５、１６０、１６８、１６９、１７２、１７５、１８１、２０７、２１８、２２２、２２７、２３０、２４５、２４７；
Ｃ．Ｉ．アシッドレッド５２、７３、８０、９１、９２、９７、１３８、１５１、２１１、２７４、２８９等の赤色染料；
Ｃ．Ｉ．ピグメントレッド９、９７、１０５、１２２、１２３、１４４、１４９、１６６、１６８、１７６、１７７、１７９、１８０、１９２、２０９、２１５、２１６、２２４、２４２、２５４、２５５、２６４、２６５、２６６、２６８、２６９、２７３等の赤色顔料；
の中から選択されてもよい。
赤色着色剤としては、赤色染料及び赤色顔料が好ましく、アゾ染料、アントラキノン染料、トリフェニルメタン染料、キサンテン染料、ペリレン染料、アゾ顔料、ジケトピロロピロール顔料、アントラキノン顔料、キサンテン顔料、ペリレン顔料がより好ましく、Ｃ．Ｉ．アシッドレッド５２、Ｃ．Ｉ．ピグメントレッド１４４、１７７、１７９、２４２、２５４、２６９がさらに好ましい。
【０２２５】
また、黄色着色剤、橙色着色剤又は赤色着色剤として、特開２０１３−２３５２５７号公報に記載のキサンテン化合物等を使用してもよい。
【０２２６】
本発明の着色組成物が、着色剤（Ａ１）及び溶剤（Ｅ）を含む場合、予め着色剤（Ａ１）と溶剤（Ｅ）とを含む着色剤（Ａ１）含有液を調製した後、該着色剤（Ａ１）含有液を使用して着色組成物を調製してもよい。着色剤（Ａ１）が溶剤（Ｅ）に溶解しない場合、着色剤（Ａ１）含有液は、着色剤（Ａ１）を溶剤（Ｅ）に分散させて混合することにより調製できる。着色剤（Ａ１）含有液は、着色組成物に含有される溶剤（Ｅ）の一部又は全部を含んでいてもよい。
【０２２７】
本発明の着色組成物は、式（Ｉ）で表される化合物と、樹脂と、溶剤（Ｅ）と、着色剤（Ａ１）及び溶剤（Ｅ）を含む着色剤（Ａ１）含有液とを、混合することにより製造されることが好ましい。前記製造方法としては、式（Ｉ）で表される化合物と、樹脂と、溶剤（Ｅ）とをビーズミル等により混合して着色組成物を調製し、得られた着色組成物と、着色剤（Ａ１）及び溶剤（Ｅ）を含む着色剤（Ａ１）含有液とを混合する方法が好ましい。
【０２２８】
着色剤（Ａ１）は、必要に応じて、ロジン処理、酸性基又は塩基性基が導入された着色剤誘導体等を用いた表面処理、高分子化合物等による着色剤（Ａ１）表面へのグラフト処理、硫酸微粒化法等による微粒化処理、不純物を除去するための有機溶剤や水等による洗浄処理、イオン性不純物のイオン交換法等による除去処理等が施されていてもよい。着色剤（Ａ１）の粒径は、略均一であることが好ましい。着色剤（Ａ１）は、分散剤を含有させて分散処理を行うことで、着色剤（Ａ１）が着色剤（Ａ１）含有液の中で均一に分散した状態にすることができる。着色剤（Ａ１）は、それぞれ単独で分散処理してもよいし、複数種を混合して分散処理してもよい。
【０２２９】
分散剤としては、界面活性剤等が挙げられ、カチオン系、アニオン系、ノニオン系及び両性のいずれの界面活性剤であってもよい。具体的にはポリエステル系、ポリアミン系及びアクリル系等の界面活性剤等が挙げられる。これらの分散剤は、単独で又は二種以上を組合せて用いてもよい。分散剤としては、商品名で表すと、ＫＰ（信越化学工業（株）製）、フローレン（共栄社化学（株）製）、ソルスパース（登録商標）（ゼネカ（株）製）、ＥＦＫＡ（登録商標）（ＢＡＳＦ（株）製）、アジスパー（登録商標）（味の素ファインテクノ（株）製）、Ｄｉｓｐｅｒｂｙｋ（登録商標）（ビックケミー（株）製）、ＢＹＫ（登録商標）（ビックケミー（株）製）等が挙げられる。
【０２３０】
前記着色剤（Ａ１）含有液を調製するため、分散剤を用いる場合、該分散剤（固形分）の使用量は、着色剤（Ａ１）１００質量部に対して、好ましくは３００質量部以下であり、より好ましくは５質量部以上１００質量部以下である。該分散剤の使用量が前記の範囲にあると、より均一な分散状態の着色剤（Ａ１）含有液が得られる傾向がある。
【０２３１】
着色剤（Ａ１）含有液中の着色剤（Ａ１）の含有率は、着色剤（Ａ１）含有液の総量中、通常０．１〜６０質量％であり、好ましくは０．５〜５０質量％であり、より好ましくは１〜４０質量％である。
【０２３２】
着色剤（Ａ１）含有液中、着色剤（Ａ１）の含有率は、固形分の総量に対して、通常１質量％以上９０質量％以下であり、好ましくは１質量％以上８０質量％以下であり、より好ましくは２質量％以上７５質量％以下である。
【０２３３】
予め着色剤（Ａ１）と溶剤（Ｅ）とを含む着色剤（Ａ１）含有液を調製した後、該着色剤（Ａ１）含有液を使用して本発明の着色組成物を調製する場合、着色剤（Ａ１）含有液は、着色組成物に含有される樹脂（Ｂ）の一部又は全部、好ましくは一部を予め含んでいてもよい。樹脂（Ｂ）を予め含ませておくことで、着色剤（Ａ１）含有液の分散安定性をさらに改善できる。
着色剤（Ａ１）含有液中の樹脂（Ｂ）の含有量は、着色剤（Ａ１）１００質量部に対して、例えば、１〜５００質量部であり、好ましくは５〜２００質量部であり、より好ましくは１０〜１００質量部である。
【０２３４】
着色組成物中、化合物（Ｉ）及び着色剤（Ａ１）を合せた着色剤（Ａ）の含有率は、固形分の総量に対して、通常１質量％以上９０質量％以下であり、好ましくは１質量％以上８０質量％以下であり、より好ましくは２質量％以上７５質量％以下である。
化合物（Ｉ）の含有率は、着色剤（Ａ）の総量中、通常０．００１質量％以上であり、好ましくは０．００３質量％以上、より好ましくは０．００５質量％以上であり、上限は１００質量％以下であり、好ましくは９９．９９９質量％以下、より好ましくは９９．９９７質量％以下である。
着色剤（Ａ１）を含む場合、着色剤（Ａ１）の含有量は、化合物（Ｉ）１００質量部に対して、０．１質量部以上であることが好ましく、０．５質量部以上であることがより好ましく、１質量部以上であることがさらに好ましく、１００００質量部以下であることが好ましく、５０００質量部以下であることがより好ましい。
【０２３５】
本発明の着色硬化性組成物は、化合物（Ｉ）、樹脂（Ｂ）及び重合性化合物（Ｃ）を含む。言い換えると、本発明の着色硬化性組成物は、化合物（Ｉ）と樹脂（Ｂ）とを含む着色組成物と、重合性化合物（Ｃ）とを含む。
【０２３６】
＜重合性化合物（Ｃ）＞
重合性化合物（Ｃ）は、重合開始剤（Ｄ）から発生した活性ラジカル及び／又は酸によって重合しうる化合物であり、例えば、重合性のエチレン性不飽和結合を有する化合物等であり、好ましくは（メタ）アクリル酸エステル化合物である。
【０２３７】
エチレン性不飽和結合を１つ有する重合性化合物としては、例えば、ノニルフェニルカルビトールアクリレート、２−ヒドロキシ−３−フェノキシプロピルアクリレート、２−エチルヘキシルカルビトールアクリレート、２−ヒドロキシエチルアクリレート、Ｎ−ビニルピロリドン等、並びに、上述の単量体（ａ）、単量体（ｂ）及び単量体（ｃ）が挙げられる。
【０２３８】
エチレン性不飽和結合を２つ有する重合性化合物としては、例えば、１，６−ヘキサンジオールジ（メタ）アクリレート、エチレングリコールジ（メタ）アクリレート、ネオペンチルグリコールジ（メタ）アクリレート、トリエチレングリコールジ（メタ）アクリレート、ビスフェノールＡのビス（アクリロイロキシエチル）エーテル及び３−メチルペンタンジオールジ（メタ）アクリレート等が挙げられる。
【０２３９】
中でも、重合性化合物（Ｃ）は、エチレン性不飽和結合を３つ以上有する重合性化合物であることが好ましい。このような重合性化合物としては、例えば、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、トリペンタエリスリトールオクタ（メタ）アクリレート、トリペンタエリスリトールヘプタ（メタ）アクリレート、テトラペンタエリスリトールデカ（メタ）アクリレート、テトラペンタエリスリトールノナ（メタ）アクリレート、トリス（２−（メタ）アクリロイルオキシエチル）イソシアヌレート、エチレングリコール変性ペンタエリスリトールテトラ（メタ）アクリレート、エチレングリコール変性ジペンタエリスリトールヘキサ（メタ）アクリレート、プロピレングリコール変性ペンタエリスリトールテトラ（メタ）アクリレート、プロピレングリコール変性ジペンタエリスリトールヘキサ（メタ）アクリレート、カプロラクトン変性ペンタエリスリトールテトラ（メタ）アクリレート及びカプロラクトン変性ジペンタエリスリトールヘキサ（メタ）アクリレート等が挙げられ、好ましくはジペンタエリスリトールペンタ（メタ）アクリレート及びジペンタエリスリトールヘキサ（メタ）アクリレートが挙げられる。
【０２４０】
重合性化合物（Ｃ）の重量平均分子量は、好ましくは１５０以上２，９００以下であり、より好ましくは２５０以上１，５００以下である。
【０２４１】
重合性化合物（Ｃ）の含有率は、着色硬化性組成物中、固形分の総量に対して、１〜６５質量％であることが好ましく、３〜６０質量％であることがより好ましく、５〜５５質量％であることがさらに好ましい。
【０２４２】
本発明の着色硬化性組成物は、重合開始剤（Ｄ）を含んでいてもよい。
【０２４３】
＜重合開始剤（Ｄ）＞
重合開始剤（Ｄ）は、光や熱の作用により活性ラジカル、酸等を発生し、重合を開始しうる化合物であれば特に限定されることなく、公知の重合開始剤を用いることができる。
重合開始剤（Ｄ）としては、Ｏ−アシルオキシム化合物、アルキルフェノン化合物、ビイミダゾール化合物、トリアジン化合物及びアシルホスフィンオキサイド化合物等が挙げられる。
【０２４４】
Ｏ−アシルオキシム化合物としては、例えば、Ｎ−ベンゾイルオキシ−１−（４−フェニルスルファニルフェニル）ブタン−１−オン−２−イミン、Ｎ−ベンゾイルオキシ−１−（４−フェニルスルファニルフェニル）オクタン−１−オン−２−イミン、Ｎ−ベンゾイルオキシ−１−（４−フェニルスルファニルフェニル）−３−シクロペンチルプロパン−１−オン−２−イミン、Ｎ−アセトキシ−１−（４−フェニルスルファニルフェニル）−３−シクロペンチルプロパン−１−オン−２−イミン、Ｎ−アセトキシ−１−（４−フェニルスルファニルフェニル）−３−シクロヘキシルプロパン−１−オン−２−イミン、Ｎ−アセトキシ−１−［９−エチル−６−（２−メチルベンゾイル）−９Ｈ−カルバゾール−３−イル］エタン−１−イミン、Ｎ−アセトキシ−１−［９−エチル−６−｛２−メチル−４−（３，３−ジメチル−２，４−ジオキサシクロペンタニルメチルオキシ）ベンゾイル｝−９Ｈ−カルバゾール−３−イル］エタン−１−イミン、Ｎ−アセトキシ−１−［９−エチル−６−（２−メチルベンゾイル）−９Ｈ−カルバゾール−３−イル］−３−シクロペンチルプロパン−１−イミン及びＮ−ベンゾイルオキシ−１−［９−エチル−６−（２−メチルベンゾイル）−９Ｈ−カルバゾール−３−イル］−３−シクロペンチルプロパン−１−オン−２−イミン等が挙げられる。また、Ｏ−アシルオキシム化合物として、イルガキュアＯＸＥ０１、ＯＸＥ０２（以上、ＢＡＳＦ（株）製）及びＮ−１９１９（（株）ＡＤＥＫＡ製）等の市販品を用いてもよい。中でも、Ｏ−アシルオキシム化合物としては、Ｎ−ベンゾイルオキシ−１−（４−フェニルスルファニルフェニル）ブタン−１−オン−２−イミン、Ｎ−ベンゾイルオキシ−１−（４−フェニルスルファニルフェニル）オクタン−１−オン−２−イミン及びＮ−ベンゾイルオキシ−１−（４−フェニルスルファニルフェニル）−３−シクロペンチルプロパン−１−オン−２−イミンからなる群から選ばれる少なくとも１種が好ましく、Ｎ−ベンゾイルオキシ−１−（４−フェニルスルファニルフェニル）オクタン−１−オン−２−イミンがより好ましい。
【０２４５】
アルキルフェノン化合物としては、２−メチル−２−モルホリノ−１−（４−メチルスルファニルフェニル）プロパン−１−オン、２−ジメチルアミノ−１−（４−モルホリノフェニル）−２−ベンジルブタン−１−オン及び２−（ジメチルアミノ）−２−［（４−メチルフェニル）メチル］−１−［４−（４−モルホリニル）フェニル］ブタン−１−オン等が挙げられる。アルキルフェノン化合物として、イルガキュア３６９、９０７、３７９（以上、ＢＡＳＦ（株）製）等の市販品を用いてもよい。
アルキルフェノン化合物としては、２−ヒドロキシ−２−メチル−１−フェニルプロパン−１−オン、２−ヒドロキシ−２−メチル−１−〔４−（２−ヒドロキシエトキシ）フェニル〕プロパン−１−オン、１−ヒドロキシシクロヘキシルフェニルケトン、２−ヒドロキシ−２−メチル−１−（４−イソプロペニルフェニル）プロパン−１−オンのオリゴマー、α，α−ジエトキシアセトフェノン及びベンジルジメチルケタールも挙げられる。
【０２４６】
ビイミダゾール化合物としては、例えば、２，２’−ビス（２−クロロフェニル）−４，４’，５，５’−テトラフェニルビイミダゾール、２，２’−ビス（２，３−ジクロロフェニル）−４，４’，５，５’−テトラフェニルビイミダゾール（例えば、特開平６−７５３７２号公報、特開平６−７５３７３号公報等参照。）、２，２’−ビス（２−クロロフェニル）−４，４’，５，５’−テトラ（アルコキシフェニル）ビイミダゾール、２，２’−ビス（２−クロロフェニル）−４，４’，５，５’−テトラ（ジアルコキシフェニル）ビイミダゾール、２，２’−ビス（２−クロロフェニル）−４，４’，５，５’−テトラ（トリアルコキシフェニル）ビイミダゾール（例えば、特公昭４８−３８４０３号公報、特開昭６２−１７４２０４号公報等参照。）及び４，４’，５，５’−位のフェニル基がカルボアルコキシ基により置換されているイミダゾール化合物（例えば、特開平７−１０９１３号公報等参照。）等が挙げられる。
【０２４７】
トリアジン化合物としては、２，４−ビス（トリクロロメチル）−６−（４−メトキシフェニル）−１，３，５−トリアジン、２，４−ビス（トリクロロメチル）−６−（４−メトキシナフチル）−１，３，５−トリアジン、２，４−ビス（トリクロロメチル）−６−ピペロニル−１，３，５−トリアジン、２，４−ビス（トリクロロメチル）−６−(４−メトキシスチリル)−１，３，５−トリアジン、２，４−ビス（トリクロロメチル）−６−〔２−（５−メチルフラン−２−イル）エテニル〕−１，３，５−トリアジン、２，４−ビス（トリクロロメチル）−６−〔２−（フラン−２−イル）エテニル〕−１，３，５−トリアジン、２，４−ビス（トリクロロメチル）−６−〔２−（４−ジエチルアミノ−２−メチルフェニル）エテニル〕−１，３，５−トリアジン及び２，４−ビス（トリクロロメチル）−６−〔２−（３，４−ジメトキシフェニル）エテニル〕−１，３，５−トリアジン等が挙げられる。
【０２４８】
アシルホスフィンオキサイド化合物としては、２，４，６−トリメチルベンゾイルジフェニルホスフィンオキサイド等が挙げられる。
【０２４９】
さらに重合開始剤（Ｄ）としては、ベンゾイン、ベンゾインメチルエーテル、ベンゾインエチルエーテル、ベンゾインイソプロピルエーテル、ベンゾインイソブチルエーテル等のベンゾイン化合物；ベンゾフェノン、ｏ−ベンゾイル安息香酸メチル、４−フェニルベンゾフェノン、４−ベンゾイル−４’−メチルジフェニルサルファイド、３，３’，４，４’−テトラ（ｔｅｒｔ−ブチルパーオキシカルボニル）ベンゾフェノン及び２，４，６−トリメチルベンゾフェノン等のベンゾフェノン化合物；９，１０−フェナンスレンキノン、２−エチルアントラキノン及びカンファーキノン等のキノン化合物；１０−ブチル−２−クロロアクリドン、ベンジル、フェニルグリオキシル酸メチル及びチタノセン化合物等が挙げられる。
これらは、後述の重合開始助剤（Ｄ１）（特にアミン類）と組合せて用いることが好ましい。
【０２５０】
重合開始剤（Ｄ）は、好ましくはアルキルフェノン化合物、トリアジン化合物、アシルホスフィンオキサイド化合物、Ｏ−アシルオキシム化合物及びビイミダゾール化合物からなる群から選ばれる少なくとも一種を含む重合開始剤であり、より好ましくはＯ−アシルオキシム化合物を含む重合開始剤である。
【０２５１】
重合開始剤（Ｄ）の含有率は、着色硬化性組成物中の固形分の総量中、好ましくは０．００１〜４０質量％であり、より好ましくは０．０１〜３０質量％である。
【０２５２】
本発明の着色硬化性組成物は、重合開始助剤（Ｄ１）を含んでいてもよい。
【０２５３】
＜重合開始助剤（Ｄ１）＞
重合開始助剤（Ｄ１）は、重合開始剤によって重合が開始された重合性化合物の重合を促進するために用いられる化合物、もしくは増感剤である。重合開始助剤（Ｄ１）を含む場合、通常、重合開始剤（Ｄ）と組合せて用いられる。
重合開始助剤（Ｄ１）としては、アミン化合物、アルコキシアントラセン化合物、チオキサントン化合物及びカルボン酸化合物等が挙げられる。
【０２５４】
アミン化合物としては、トリエタノールアミン、メチルジエタノールアミン、トリイソプロパノールアミン、４−ジメチルアミノ安息香酸メチル、４−ジメチルアミノ安息香酸エチル、４−ジメチルアミノ安息香酸イソアミル、安息香酸２−ジメチルアミノエチル、４−ジメチルアミノ安息香酸２−エチルヘキシル、Ｎ，Ｎ−ジメチルパラトルイジン、４，４’−ビス（ジメチルアミノ）ベンゾフェノン（通称ミヒラーズケトン）、４，４’−ビス（ジエチルアミノ）ベンゾフェノン及び４，４’−ビス（エチルメチルアミノ）ベンゾフェノン等が挙げられ、好ましくは４，４’−ビス（ジエチルアミノ）ベンゾフェノンが挙げられる。また、アミン化合物として、ＥＡＢ−Ｆ（保土谷化学工業（株）製）等の市販品を用いてもよい。
【０２５５】
アルコキシアントラセン化合物としては、９，１０−ジメトキシアントラセン、２−エチル−９，１０−ジメトキシアントラセン、９，１０−ジエトキシアントラセン、２−エチル−９，１０−ジエトキシアントラセン、９，１０−ジブトキシアントラセン及び２−エチル−９，１０−ジブトキシアントラセン等が挙げられる。
【０２５６】
チオキサントン化合物としては、２−イソプロピルチオキサントン、４−イソプロピルチオキサントン、２，４−ジエチルチオキサントン、２，４−ジクロロチオキサントン及び１−クロロ−４−プロポキシチオキサントン等が挙げられる。
【０２５７】
カルボン酸化合物としては、フェニルスルファニル酢酸、メチルフェニルスルファニル酢酸、エチルフェニルスルファニル酢酸、メチルエチルフェニルスルファニル酢酸、ジメチルフェニルスルファニル酢酸、メトキシフェニルスルファニル酢酸、ジメトキシフェニルスルファニル酢酸、クロロフェニルスルファニル酢酸、ジクロロフェニルスルファニル酢酸、Ｎ−フェニルグリシン、フェノキシ酢酸、ナフチルチオ酢酸、Ｎ−ナフチルグリシン及びナフトキシ酢酸等が挙げられる。
【０２５８】
これらの重合開始助剤（Ｄ１）を用いる場合、その含有率は、着色硬化性組成物中の固形分の総量中、好ましくは０．００１〜３０質量％であり、より好ましくは０．０１〜２０質量％である。
【０２５９】
本発明の着色組成物は、さらにレベリング剤（Ｆ）及び酸化防止剤を含んでもよい。
【０２６０】
＜レベリング剤（Ｆ）＞
レベリング剤（Ｆ）としては、シリコーン系界面活性剤、フッ素系界面活性剤及びフッ素原子を有するシリコーン系界面活性剤等が挙げられる。これらは、側鎖に重合性基を有していてもよい。
シリコーン系界面活性剤としては、分子内にシロキサン結合を有する界面活性剤等が挙げられる。具体的には、トーレシリコーンＤＣ３ＰＡ、同ＳＨ７ＰＡ、同ＤＣ１１ＰＡ、同ＳＨ２１ＰＡ、同ＳＨ２８ＰＡ、同ＳＨ２９ＰＡ、同ＳＨ３０ＰＡ、同ＳＨ８４００（商品名：東レ・ダウコーニング（株）製）、ＫＰ３２１、ＫＰ３２２、ＫＰ３２３、ＫＰ３２４、ＫＰ３２６、ＫＰ３４０、ＫＰ３４１（信越化学工業（株）製）、ＴＳＦ４００、ＴＳＦ４０１、ＴＳＦ４１０、ＴＳＦ４３００、ＴＳＦ４４４０、ＴＳＦ４４４５、ＴＳＦ４４４６、ＴＳＦ４４５２及びＴＳＦ４４６０（モメンティブ・パフォーマンス・マテリアルズ・ジャパン合同会社製）等が挙げられる。
【０２６１】
フッ素系界面活性剤としては、分子内にフルオロカーボン鎖を有する界面活性剤等が挙げられる。具体的には、フロラード（登録商標）ＦＣ４３０、同ＦＣ４３１（住友スリーエム（株）製）、メガファック（登録商標）Ｆ１４２Ｄ、同Ｆ１７１、同Ｆ１７２、同Ｆ１７３、同Ｆ１７７、同Ｆ１８３、同Ｆ５５４、同Ｒ３０、同ＲＳ−７１８−Ｋ（ＤＩＣ（株）製）、エフトップ（登録商標）ＥＦ３０１、同ＥＦ３０３、同ＥＦ３５１、同ＥＦ３５２（三菱マテリアル電子化成（株）製）、サーフロン（登録商標）Ｓ３８１、同Ｓ３８２、同ＳＣ１０１、同ＳＣ１０５（旭硝子（株）製）及びＥ５８４４（（株）ダイキンファインケミカル研究所製）等が挙げられる。
【０２６２】
フッ素原子を有するシリコーン系界面活性剤としては、分子内にシロキサン結合及びフルオロカーボン鎖を有する界面活性剤等が挙げられる。具体的には、メガファック（登録商標）Ｒ０８、同ＢＬ２０、同Ｆ４７５、同Ｆ４７７及び同Ｆ４４３（ＤＩＣ（株）製）等が挙げられる。
【０２６３】
レベリング剤（Ｆ）を含有する場合、その含有率は、着色組成物の総量に対して、通常０．０００５質量％以上１質量％以下であり、好ましくは０．００１質量％以上０．５質量％以下であり、より好ましくは０．００１質量％以上０．２質量％以下であり、さらに好ましくは０．００２質量％以上０．１質量％以下であり、とりわけ好ましくは０．００５質量％以上０．１質量％以下である。レベリング剤（Ｆ）の含有率が前記の範囲内にあると、カラーフィルタの平坦性を良好にすることができる。
【０２６４】
＜酸化防止剤＞
着色剤の耐熱性及び耐光性を向上させる観点からは、酸化防止剤を単独又は２種以上を組合せて用いることが好ましい。酸化防止剤としては、工業的に一般に使用される酸化防止剤であれば特に限定はなく、フェノール系酸化防止剤、リン系酸化防止剤及び硫黄系酸化防止剤などを用いることができる。
【０２６５】
前記フェノール系酸化防止剤としては、例えば、イルガノックス１０１０（Ｉｒｇａｎｏｘ  １０１０：ペンタエリスリトールテトラキス［３−（３，５−ジ−ｔｅｒｔ−ブチル−４−ヒドロキシフェニル）プロピオネート］、ＢＡＳＦ（株）製）、イルガノックス１０７６（Ｉｒｇａｎｏｘ  １０７６：オクタデシル−３−（３，５−ジ−ｔｅｒｔ−ブチル−４−ヒドロキシフェニル）プロピオネート、ＢＡＳＦ（株）製）、イルガノックス１３３０（Ｉｒｇａｎｏｘ  １３３０：３，３’，３’’，５，５’，５’’−ヘキサ−ｔｅｒｔ−ブチル−ａ，ａ’，ａ’’−（メシチレン−２，４，６−トリイル）トリ−ｐ−クレゾール、ＢＡＳＦ（株）製）、イルガノックス３１１４（Ｉｒｇａｎｏｘ  ３１１４：１，３，５−トリス（３，５−ジ−ｔｅｒｔ−ブチル−４−ヒドロキシベンジル）−１，３，５−トリアジン−２，４，６（１Ｈ，３Ｈ，５Ｈ）−トリオン、ＢＡＳＦ（株）製）、イルガノックス３７９０（Ｉｒｇａｎｏｘ  ３７９０：１，３，５−トリス（（４−ｔｅｒｔ−ブチル−３−ヒドロキシ−２，６−キシリル）メチル）−１，３，５−トリアジン−２，４，６（１Ｈ，３Ｈ，５Ｈ）−トリオン、ＢＡＳＦ（株）製）、イルガノックス１０３５（Ｉｒｇａｎｏｘ  １０３５：チオジエチレンビス［３−（３，５−ジ−ｔｅｒｔ−ブチル−４−ヒドロキシフェニル）プロピオネート］、ＢＡＳＦ（株）製）、イルガノックス１１３５（Ｉｒｇａｎｏｘ  １１３５：ベンゼンプロパン酸、３，５−ビス（１，１−ジメチルエチル）−４−ヒドロキシ、Ｃ７−Ｃ９側鎖アルキルエステル、ＢＡＳＦ（株）製）、イルガノックス１５２０Ｌ（Ｉｒｇａｎｏｘ  １５２０Ｌ：４，６−ビス（オクチルチオメチル）−ｏ−クレゾール、ＢＡＳＦ（株）製）、イルガノックス３１２５（Ｉｒｇａｎｏｘ  ３１２５、ＢＡＳＦ（株）製）、イルガノックス５６５（Ｉｒｇａｎｏｘ  ５６５：２，４−ビス（ｎ−オクチルチオ）−６−（４−ヒドロキシ３’、５’−ジ−ｔｅｒｔ−ブチルアニリノ）−１，３，５−トリアジン、ＢＡＳＦ（株）製）、アデカスタブＡＯ−８０（アデカスタブＡＯ−８０：３，９−ビス（２−（３−（３−ｔｅｒｔ−ブチル−４−ヒドロキシ−５−メチルフェニル）プロピオニルオキシ）−１，１−ジメチルエチル）−２，４，８，１０−テトラオキサスピロ（５，５）ウンデカン、（株）ＡＤＥＫＡ製）、スミライザーＢＨＴ（Ｓｕｍｉｌｉｚｅｒ  ＢＨＴ、住友化学（株）製）、スミライザーＧＡ−８０（Ｓｕｍｉｌｉｚｅｒ  ＧＡ−８０、住友化学（株）製）、スミライザーＧＳ（Ｓｕｍｉｌｉｚｅｒ  ＧＳ、住友化学（株）製）、シアノックス１７９０（Ｃｙａｎｏｘ  １７９０、（株）サイテック製）及びビタミンＥ（エーザイ（株）製）などが挙げられる。
【０２６６】
前記リン系酸化防止剤としては、例えば、イルガフォス１６８（Ｉｒｇａｆｏｓ  １６８：トリス（２，４−ジ−ｔｅｒｔ−ブチルフェニル）フォスファイト、ＢＡＳＦ（株）製）、イルガフォス１２（Ｉｒｇａｆｏｓ  １２：トリス［２−［［２，４，８，１０−テトラ−ｔｅｒｔ−ブチルジベンゾ［ｄ、ｆ］［１，３，２］ジオキサフォスフィン−６−イル］オキシ］エチル］アミン、ＢＡＳＦ（株）製）、イルガフォス３８（Ｉｒｇａｆｏｓ  ３８：ビス（２，４−ビス（１，１−ジメチルエチル）−６−メチルフェニル）エチルエステル亜りん酸、ＢＡＳＦ（株）製）、アデカスタブ３２９Ｋ（（株）ＡＤＥＫＡ製）、アデカスタブＰＥＰ３６（（株）ＡＤＥＫＡ製）、アデカスタブＰＥＰ−８（（株）ＡＤＥＫＡ製）、Ｓａｎｄｓｔａｂ  Ｐ−ＥＰＱ（クラリアント社製）、ウェストン６１８（Ｗｅｓｔｏｎ  ６１８、ＧＥ社製）、ウェストン６１９Ｇ（Ｗｅｓｔｏｎ  ６１９Ｇ、ＧＥ社製）、ウルトラノックス６２６（Ｕｌｔｒａｎｏｘ  ６２６、ＧＥ社製）及びスミライザーＧＰ（Ｓｕｍｉｌｉｚｅｒ  ＧＰ：６−［３−（３−ｔｅｒｔ−ブチル−４−ヒドロキシ−５−メチルフェニル）プロポキシ］−２，４，８，１０−テトラ−ｔｅｒｔ−ブチルジベンズ［ｄ，ｆ］［１．３．２］ジオキサホスフェピン）（住友化学（株）製）などが挙げられる。
【０２６７】
前記硫黄系酸化防止剤としては、例えば、チオジプロピオン酸ジラウリル、ジミリスチル及びジステアリル等のジアルキルチオジプロピオネート化合物並びにテトラキス［メチレン（３−ドデシルチオ）プロピオネート］メタン等のポリオールのβ−アルキルメルカプトプロピオン酸エステル化合物などが挙げられる。
【０２６８】
＜その他の成分＞
本発明の着色組成物は、必要に応じて、充填剤、他の高分子化合物、密着促進剤、光安定剤、連鎖移動剤等、当該技術分野で公知の添加剤を含んでもよい。
密着促進剤としては、例えば、ビニルトリメトキシシラン、ビニルトリエトキシシラン、ビニルトリス（２−メトキシエトキシ）シラン、３−グリシジルオキシプロピルトリメトキシシラン、３−グリシドキシプロピルメチルジメトキシシラン、３−グリシドキシプロピルメチルジメトキシシラン、３−グリシドキシプロピルメチルジエトキシシラン、２−（３，４−エポキシシクロヘキシル）エチルトリメトキシシラン、３−クロロプロピルメチルジメトキシシラン、３−クロロプロピルトリメトキシシラン、３−メタクリロイルオキシプロピルトリメトキシシラン、３−メルカプトプロピルトリメトキシシラン、３−スルファニルプロピルトリメトキシシラン、３−イソシアネートプロピルトリエトキシシラン、Ｎ−２−（アミノエチル）−３−アミノプロピルメチルジメトキシシラン、Ｎ−２−（アミノエチル）−３−アミノプロピルメチルジエトキシシラン、Ｎ−２−（アミノエチル）−３−アミノプロピルトリメトキシシラン、Ｎ−２−（アミノエチル）−３−アミノプロピルメチルジエトキシシラン、３−アミノプロピルトリメトキシシラン、３−アミノプロピルトリエトキシシラン、Ｎ−フェニル−３−アミノプロピルトリメトキシシラン及びＮ−フェニル−３−アミノプロピルトリエトキシシラン等が挙げられる。
【０２６９】
＜カラーフィルタ＞
本発明の着色組成物又は着色硬化性組成物から、カラーフィルタを形成することができる。着色パターンを形成する方法としては、フォトリソグラフ法、インクジェット法、印刷法等が挙げられ、好ましくはフォトリソグラフ法が挙げられる。フォトリソグラフ法は、前記着色硬化性組成物を基板に塗布し、乾燥させて着色硬化性組成物層を形成し、フォトマスクを介して該着色硬化性組成物層を露光して、現像する方法である。フォトリソグラフ法においては、着色硬化性組成物は重合開始剤（Ｄ）を含んでいることが好ましい。フォトリソグラフ法において、露光の際にフォトマスクを用いないこと、及び／又は現像しないことにより、上記着色硬化性組成物層の硬化物である着色塗膜を形成することができる。このように形成した着色パターンや着色塗膜を本発明のカラーフィルタとすることができる。
作製するカラーフィルタの膜厚は、特に限定されず、目的や用途等に応じて適宜調整することができ、例えば、０．１〜３０μｍであり、好ましくは０．１〜２０μｍであり、より好ましくは０．５〜６μｍである。
【０２７０】
基板としては、ガラス板や、樹脂板、シリコン、前記基板上にアルミニウム、銀、銀／銅／パラジウム合金薄膜などを形成したものが用いられる。これらの基板上には、別のカラーフィルタ層、樹脂層、トランジスタ及び回路等が形成されていてもよい。
【０２７１】
フォトリソグラフ法による各色画素の形成は、公知又は慣用の装置や条件で行うことができる。例えば、下記のようにして作製することができる。
まず、着色硬化性組成物を基板上に塗布し、加熱乾燥（プリベーク）及び／又は減圧乾燥することにより溶剤等の揮発成分を除去して乾燥させ、平滑な着色硬化性組成物層を得る。
塗布方法としては、スピンコート法、スリットコート法及びスリット  アンド  スピンコート法等が挙げられる。
【０２７２】
次に、着色硬化性組成物層は、目的の着色パターンを形成するためのフォトマスクを介して露光される。露光面全体に均一に平行光線を照射することや、フォトマスクと着色硬化性組成物層が形成された基板との正確な位置合せを行うことができるため、マスクアライナ及びステッパ等の露光装置を使用することが好ましい。
【０２７３】
露光後の着色硬化性組成物層を現像液に接触させて現像することにより、基板上に着色パターンが形成される。現像により、着色硬化性組成物層の未露光部が現像液に溶解して除去される。
現像液としては、例えば、水酸化カリウム、炭酸水素ナトリウム、炭酸ナトリウム及び水酸化テトラメチルアンモニウム等のアルカリ性化合物の水溶液が好ましい。
現像方法は、パドル法、ディッピング法及びスプレー法等のいずれでもよい。さらに現像時に基板を任意の角度に傾けてもよい。
現像後の基板は、水洗されることが好ましい。
さらに、得られた着色パターンに、ポストベークを行うことが好ましい。
【０２７４】
前記カラーフィルタは、表示装置（例えば、液晶表示装置、有機ＥＬ装置、電子ペーパー等）及び固体撮像素子に用いられるカラーフィルタとして、中でも液晶表示装置に用いられるカラーフィルタとして有用である。
【実施例】
【０２７５】
以下、実施例を挙げて本発明をより具体的に説明するが、本発明はもとより下記実施例によって制限を受けるものではなく、前・後記の趣旨に適合し得る範囲で適当に変更を加えて実施することも勿論可能であり、それらはいずれも本発明の技術的範囲に包含される。
【０２７６】
例中の「％」及び「部」は、特記ない限り、質量％及び質量部を表す。
【０２７７】
以下の合成例において、化合物の構造は、ＮＭＲ（ＪＭＭ−ＥＣＡ−５００；日本電子（株）製）又は質量分析（ＬＣ；Ａｇｉｌｅｎｔ製１２００型、ＭＡＳＳ；Ａｇｉｌｅｎｔ製ＬＣ／ＭＳＤ６１３０型）で確認した。
【０２７８】
樹脂のポリスチレン換算の重量平均分子量（Ｍｗ）及び数平均分子量（Ｍｎ）の測定は、ＧＰＣ法により以下の条件で行った。
装置：ＨＬＣ−８１２０ＧＰＣ（東ソー（株）製）
カラム：ＴＳＫ−ＧＥＬＧ２０００ＨＸＬ
カラム温度：４０℃
溶媒：テトラヒドロフラン
流速：１．０ｍＬ／分
分析試料の固形分濃度：０．００１〜０．０１質量％
注入量：５０μＬ
検出器：ＲＩ
校正用標準物質：ＴＳＫ  ＳＴＡＮＤＡＲＤ  ＰＯＬＹＳＴＹＲＥＮＥ  Ｆ−４０、Ｆ−４、Ｆ−２８８、Ａ−２５００、Ａ−５００（東ソー（株）製）
上記で得られたポリスチレン換算の重量平均分子量（Ｍｗ）及び数平均分子量（Ｍｎ）の比（Ｍｗ／Ｍｎ）を分散度とした。
【０２７９】
実施例１
クマリン６（東京化成工業（株）製）  １４．４部とトルエン７３７部を混合し、８７℃で撹拌した。この混合物にトリフルオロメタンスルホン酸メチル１０．１部を加えた。この混合物を８７℃で３時間撹拌した。この混合物を１０℃で撹拌した。この混合物をろ過し、得られた残渣をトルエン４３３部で６回洗浄した。この残渣を６０℃で減圧乾燥して、式（Ｉ−２）で表される化合物２０．８部を得た。
【０２８０】
【化５０】
2018040001.tif 000061
【０２８１】
＜式（Ｉ−２）で表される化合物の同定＞
（質量分析）イオン化モード＝ＥＳＩ＋：  ｍ／ｚ＝  ３６５[Ｍ−ＣＦ３ＳＯ３]+
Ｅｘａｃｔ  Ｍａｓｓ：  ５１４
【０２８２】
式（Ｉ−２）で表される化合物５．００部とメタノール１５００部を混合した。この混合物にホスホタングステン酸水和物（シグマ  アルドリッチ  ジャパン（株）製）１０．４部とメタノール１０４部の混合物を加えた。この混合物をろ過し、得られた残渣をメタノール５００部で洗浄した。この残渣を６０℃で減圧乾燥して、式（Ｉ−１４）で表される化合物１２．４部を得た。
【０２８３】
【化５１】
2018040001.tif 000062
【０２８４】
＜式（Ｉ−１４）で表される化合物の同定＞
（質量分析）イオン化モード＝ＥＳＩ＋：  ｍ／ｚ＝３６５［(Ｍ−ＰＷ12Ｏ40)／３］+
Ｅｘａｃｔ  Ｍａｓｓ：  ３９７４
【０２８５】
〔耐熱性評価〕
示差熱熱重量同時測定装置（エスアイアイ・ナノテクノロジー製  ＴＧ／ＤＴＡ６２００）を用いて、実施例１で得られた化合物の示差走査熱量測定を行った。一回の測定に用いた試料量は５ｍｇであった。測定温度は、最初、４５℃から開始し、毎分５℃の速度で昇温し、５５０℃まで測定した。窒素雰囲気下において重量減少率が５％となる温度Ｔ5（窒素下）を求めた。結果を表１１に示す。
【０２８６】
【表１１】
2018040001.tif 000063
【０２８７】
表１１の結果から、本発明の化合物は耐熱性が高いことがわかる。
【０２８８】
合成例１
還流冷却器、滴下ロート及び攪拌機を備えたフラスコ内に窒素を適量流し窒素雰囲気に置換し、プロピレングリコールモノメチルエーテルアセテート２８０部を入れ、攪拌しながら８０℃まで加熱した。次いで、アクリル酸３８部、３，４−エポキシトリシクロ［５．２．１．０2，6］デカン−８−イルアクリレート及び３，４−エポキシトリシクロ［５．２．１．０2，6］デカン−９−イルアクリレートの混合物２８９部、プロピレングリコールモノメチルエーテルアセテート１２５部の混合溶液を５時間かけて滴下した。一方、２，２−アゾビス（２，４−ジメチルバレロニトリル）３３部をプロピレングリコールモノメチルエーテルアセテート２３５部に溶解した混合溶液を６時間かけて滴下した。滴下終了後、４時間同温度で保持した後、室温まで冷却して、固形分３５．０％の共重合体（樹脂Ｂ１）の溶液を得た。得られた樹脂Ｂ１の重量平均分子量（Ｍｗ）は８８００であり、分散度は２．１であり、溶液酸価は２８ｍｇ−ＫＯＨ／ｇであった。
【０２８９】
合成例２
還流冷却器、滴下ロート及び攪拌機を備えたフラスコ内に窒素を適量流し窒素雰囲気に置換し、エチルラクテート２５７部を入れ、攪拌しながら７５℃まで加熱した。次いで、メタクリル酸８１部、３，４−エポキシトリシクロ［５．２．１．０2，6］デカン−８−イルアクリレート及び３，４−エポキシトリシクロ［５．２．１．０2，6］デカン−９−イルアクリレートの混合物３６９部、エチルラクテート２５部の混合溶液を５時間かけて滴下した。一方、２，２−アゾビス（２，４−ジメチルバレロニトリル）１１部をエチルラクテート１６２部に溶解した混合溶液を５時間かけて滴下した。滴下終了後、５時間同温度で保持した後、エチルラクテート９５部を添加し、室温まで冷却して、固形分４７．７％の共重合体（樹脂Ｂ２）の溶液を得た。得られた樹脂Ｂ２の重量平均分子量（Ｍｗ）は８１００であり、分散度は１．９であり、溶液酸価は５３ｍｇ−ＫＯＨ／ｇであった。
【０２９０】
合成例３
還流冷却器、滴下ロート及び攪拌機を備えたフラスコ内に窒素を適量流し窒素雰囲気に置換し、プロピレングリコールモノメチルエーテルアセテート３７１部を入れ、攪拌しながら８５℃まで加熱した。次いで、アクリル酸５４部、３，４−エポキシトリシクロ［５．２．１．０2，6］デカン−８−イルアクリレート及び３，４−エポキシトリシクロ［５．２．１．０2，6］デカン−９−イルアクリレートの混合物２２５部、ビニルトルエン(異性体混合物)８１部、プロピレングリコールモノメチルエーテルアセテート８０部の混合溶液を４時間かけて滴下した。一方、重合開始剤２，２−アゾビス（２，４−ジメチルバレロニトリル）３０部をプロピレングリコールモノメチルエーテルアセテート１６０部に溶解した溶液を５時間かけて滴下した。開始剤溶液の滴下終了後、４時間同温度で保持した後、室温まで冷却して、固形分３７．５％の共重合体(樹脂Ｂ３)の溶液を得た。得られた樹脂Ｂ３の重量平均分子量（Ｍｗ）は１０６００であり、分散度は２．０１であり、溶液酸価は４３ｍｇ−ＫＯＨ／ｇであった。
【０２９１】
合成例４
還流冷却器、滴下ロート及び攪拌機を備えたフラスコ内に窒素を適量流し窒素雰囲気に置換し、エチルラクテート５４部、プロピレングリコールモノメチルエーテルアセテート１４１部を入れ、攪拌しながら８５℃まで加熱した。次いで、アクリル酸３５部、３，４−エポキシトリシクロ［５．２．１．０2，6］デカン−８−イルアクリレート及び３，４−エポキシトリシクロ［５．２．１．０2，6］デカン−９−イルアクリレートの混合物２３部、シクロヘキシルマレイミド１６１部、２−ヒドロキシエチルメタクリレート１２部、プロピレングリコールモノメチルエーテルアセテート４９３部の混合溶液を５時間かけて滴下した。一方２，２−アゾビス（２，４−ジメチルバレロニトリル）３部をプロピレングリコールモノメチルエーテルアセテート７８部に溶解した混合溶液を６時間かけて滴下した。滴下終了後、４時間同温度で保持した後、室温まで冷却して、固形分２４．４％の共重合体（樹脂Ｂ４）の溶液を得た。得られた樹脂Ｂ４の重量平均分子量（Ｍｗ）は８４００であり、分散度は２．１であり、溶液酸価は２６ｍｇ−ＫＯＨ／ｇであった。
【０２９２】
［膜厚測定］
膜厚は、ＤＥＫＴＡＫ３；日本真空技術（株）製を用いて測定した。
【０２９３】
［昇華性試験用樹脂組成物（ＳＪＳ）の調製］
樹脂：メタクリル酸／ベンジルメタクリレート（モル比：３０／７０）共重合体（田岡化学工業（株）製、重量平均分子量（Ｍｗ）１０７００、酸価７０ｍｇＫＯＨ／ｇ）３３．８％プロピレングリコールモノメチルエーテルアセテート溶液              ４０部；
重合性化合物：ジペンタエリスリトールヘキサアクリレート（ＫＡＹＡＲＡＤ（登録商標）  ＤＰＨＡ；日本化薬（株）製）                                    ５．８部；
重合開始剤：Ｎ−ベンゾイルオキシ−１−（４−フェニルスルファニルフェニル）オクタン−１−オン−２−イミン（イルガキュア（登録商標）ＯＸＥ０１；ＢＡＳＦジャパン社製）                                                              ０．５８部；
レベリング剤：ポリエーテル変性シリコーン（トーレシリコーンＳＨ８４００；東レダウコーニング（株）製）                                            ０．０１０部；
溶剤：プロピレングリコールモノメチルエーテル                          ４７部；
溶剤：プロピレングリコールモノメチルエーテルアセテート              ６．８部
を混合して昇華性試験用樹脂組成物（ＳＪＳ）を得た。
【０２９４】
［昇華性試験用樹脂塗布膜（ＳＪＳＭ）の形成］
２インチ角のガラス基板（イーグルＸＧ；コーニング社製）上に、上記で得た昇華性試験用樹脂組成物（ＳＪＳ）をスピンコート法で塗布し、１００℃３分間で揮発成分を揮発させた。冷却後、露光機（ＴＭＥ−１５０ＲＳＫ；トプコン（株）製）を用いて、大気雰囲気下、１５０ｍＪ／ｃｍ2の露光量（３６５ｎｍ基準）で光照射した。オーブン中で２２０℃２時間加熱して昇華性試験用樹脂塗布膜（ＳＪＳＭ）（膜厚２．２μｍ）を形成した。
【０２９５】
実施例２
着色剤（Ａ）：式（Ｉ−２）で表される化合物                      １４部；
樹脂（Ｂ）：樹脂Ｂ１溶液                                      ４８０部；
溶剤（Ｅ）：プロピレングリコールモノメチルエーテルアセテート  ６．２部；
溶剤（Ｅ）：Ｎ−メチル−２−ピロリドン                        ５００部；
並びに
界面活性剤：ポリエーテル変性シリコーンオイル（トーレシリコーンＳＨ８４００；東レダウコーニング（株）製）                                  ０．０６３部
を混合して着色組成物１を得た。
【０２９６】
実施例３
着色剤（Ａ）：式（Ｉ−１４）で表される化合物                  ３６部；
樹脂（Ｂ）：樹脂Ｂ１溶液                                      ４１０部；
溶剤（Ｅ）：プロピレングリコールモノメチルエーテルアセテート  ６．２部；
溶剤（Ｅ）：Ｎ−メチル−２−ピロリドン                        ５４０部；
並びに
界面活性剤：ポリエーテル変性シリコーンオイル（トーレシリコーンＳＨ８４００；東レダウコーニング（株）製）                                  ０．０６３部
を混合して着色組成物２を得た。
【０２９７】
実施例４
着色剤（Ａ）：式（Ｉ−１４）で表される化合物：                        １０部；
樹脂（Ｂ）：樹脂Ｂ２溶液                                              ９７部；
溶剤（Ｅ）：Ｎ−メチル−２−ピロリドン                              １８０部；
溶剤（Ｅ）：４−ヒドロキシ−４−メチル−２−ペンタノン                ２６部；
溶剤（Ｅ）：プロピレングリコールモノメチルエーテルアセテート        ２．０部；並びに
界面活性剤：ポリエーテル変性シリコーンオイル（トーレシリコーンＳＨ８４００；東レダウコーニング（株）製）                                      ０．０２０部
を混合して着色組成物３を得た。
【０２９８】
実施例５
着色剤（Ａ）：式（Ｉ−１４）で表される化合物                    １０部、
分散剤（ＢＹＫ−ＬＰＮ２１３２４；ビックケミー・ジャパン株式会社製）１０部、
樹脂（Ｂ）：樹脂Ｂ１溶液                                        １１部、及び
溶剤（Ｅ）：プロピレングリコールモノメチルエーテルアセテート  １６０部
を混合し、ビーズミルを用いて式（Ｉ−１４）で表される化合物を分散させた着色組成物のうち                                                          １００部；
樹脂（Ｂ）：樹脂Ｂ１溶液                                        ５５部；
溶剤（Ｅ）：プロピレングリコールモノメチルエーテルアセテート  ３．６部；並びに  界面活性剤：ポリエーテル変性シリコーンオイル（トーレシリコーンＳＨ８４００；東レダウコーニング（株）製）                                  ０．０１０部
を混合して着色組成物４を得た。
【０２９９】
比較例１
着色剤（Ａ）：クマリン６                                        １１部；
樹脂（Ｂ）：樹脂Ｂ２溶液                                      ３５０部；
溶剤（Ｅ）：プロピレングリコールモノメチルエーテルアセテート  ６．２部；
溶剤（Ｅ）：Ｎ，Ｎ−ジメチルホルムアミド                      ６３０部；
並びに
界面活性剤：ポリエーテル変性シリコーンオイル（トーレシリコーンＳＨ８４００；東レダウコーニング（株）製）                                  ０．０６３部
を混合して着色組成物５を得た。
【０３００】
［昇華性評価］
実施例６
２インチ角のガラス基板（イーグルＸＧ；コーニング社製）上に、着色組成物１を、スピンコート法で塗布した後、１００℃で３分間プリベークして着色組成物層を形成した。膜厚を、ＤＥＫＴＡＫ３；日本真空技術（株）製を用いて測定した。この着色塗布膜と上記で得た昇華性試験用樹脂塗布膜（ＳＪＳＭ）とを、７０μｍの間隔を空けた状態で対向させ、２２０℃で４０分間ポストベークを行った。昇華性試験用樹脂塗布膜（ＳＪＳＭ）の加熱前後の色差（ΔＥａｂ＊）を測色機（ＯＳＰ−ＳＰ−２００；ＯＬＹＭＰＵＳ社製）を用いて測定した。色差（ΔＥａｂ＊）が５．０以上であれば、着色剤が昇華性を有することを示す。結果を表１２に示す。表１２において、○は、着色剤が昇華性を有しないことを、×は、着色剤が昇華性を有することを示す。
【０３０１】
実施例７
着色組成物１を着色組成物２に代える以外は、実施例６と同様にして、昇華性評価を行った。結果を表１２に示す。
【０３０２】
実施例８
着色組成物１を着色組成物３に代える以外は、実施例６と同様にして、昇華性評価を行った。結果を表１２に示す。
【０３０３】
実施例９
着色組成物１を着色組成物４に代える以外は、実施例６と同様にして、昇華性評価を行った。結果を表１２に示す。
【０３０４】
比較例２
着色組成物１を着色組成物５に代える以外は、実施例６と同様にして、昇華性評価を行った。結果を表１２に示す。
【０３０５】
【表１２】
2018040001.tif 000064
【０３０６】
上記の結果から、本発明の化合物を含む着色組成物は、着色剤の昇華を低減したことがわかった。
【０３０７】
実施例１０
着色剤（Ａ）：式（Ｉ−１４）で表される化合物                １００部、
分散剤（ＢＹＫ−ＬＰＮ２１３２４；ビックケミー・ジャパン（株）製）１３０部、
樹脂（Ｂ）：樹脂Ｂ４溶液                                      １７０部、及び
溶剤（Ｅ）：プロピレングリコールモノメチルエーテルアセテート  ６１０部
を混合し、ビーズミルを用いて式（Ｉ−１４）で表される化合物を分散させた着色組成物のうち                                                                ３８０部；
着色剤（Ａ）：Ｃ．Ｉ．ピグメントイエロー１３８（顔料）          １８部、
分散剤                                                        ７．６部、
樹脂                                                          ７．６部、及び
溶剤（Ｅ）：プロピレングリコールモノメチルエーテルアセテート  １２０部
を混合し、ビーズミルを用いて顔料を分散させた顔料分散液の全量；
着色剤（Ａ）：下記式で表される化合物（特開２０１３−２３５２５７号公報に記載された方法により製造した。)                                        ４．２部；
【０３０８】
【化５２】
2018040001.tif 000065
【０３０９】
樹脂（Ｂ）：樹脂Ｂ３溶液                                        ２１部；
重合性化合物（Ｃ）：重合性化合物（Ａ９５５０；新中村化学工業（株）製）
２５部；
重合開始剤（Ｄ）：下記式で表される化合物（常州強力電子新材料股分有限公司製)
６．６部；
【０３１０】
【化５３】
2018040001.tif 000066
【０３１１】
溶剤（Ｅ）：４−ヒドロキシ−４−メチル−２−ペンタノン          １７０部；
溶剤（Ｅ）：プロピレングリコールモノメチルエーテルアセテート  ２５０部；並びに
界面活性剤：ポリエーテル変性シリコーンオイル（トーレシリコーンＳＨ８４００；東レダウコーニング（株）製）                                  ０．０７５部
を混合して着色硬化性組成物１を得た。
【０３１２】
［着色パターンの作製］
２インチ角のガラス基板（イーグルＸＧ；コーニング社製）上に、着色硬化性組成物１をスピンコート法で塗布した後、１００℃で３分間プリベークして着色硬化性組成物層を形成した。冷却後、着色硬化性組成物層が形成された基板と石英ガラス製フォトマスクとの間隔を２００μｍとして、露光機（ＴＭＥ−１５０ＲＳＫ；トプコン（株）製）を用いて、大気雰囲気下、８０ｍＪ／ｃｍ2の露光量（３６５ｎｍ基準）で露光した。尚、フォトマスクとしては、１００μｍのラインアンドスペースパターンが形成されたものを使用した。露光後の着色硬化性組成物層を、非イオン系界面活性剤０．１２％と水酸化カリウム０．０４％とを含む水溶液に２５℃で７０秒間浸漬させて現像し、水洗した。この着色塗布膜を、２３０℃で３０分間ポストベークを行うことにより、着色パターンを得た。
【０３１３】
［昇華性評価］
２インチ角のガラス基板（イーグルＸＧ；コーニング社製）上に、着色硬化性組成物１をスピンコート法で塗布した後、１００℃で３分間プリベークして着色硬化性組成物層を形成した。冷却後、着色硬化性組成物層が形成された基板を、露光機（ＴＭＥ−１５０ＲＳＫ；トプコン（株）製）を用いて、大気雰囲気下、８０ｍＪ／ｃｍ2の露光量（３６５ｎｍ基準）で露光した。露光後の着色硬化性組成物層を、非イオン系界面活性剤０．１２％と水酸化カリウム０．０４％とを含む水溶液に２５℃で７０秒間浸漬させて現像し、水洗した。
膜厚を、ＤＥＫＴＡＫ３；日本真空技術（株）製を用いて測定した。
この着色塗布膜と上記で得た昇華性試験用樹脂塗布膜（ＳＪＳＭ）とを、７０μｍの間隔を空けた状態で対向させ、２２０℃で４０分間ポストベークを行った。
昇華性試験用樹脂塗布膜（ＳＪＳＭ）の加熱前後の色差（ΔＥａｂ＊）を測色機（ＯＳＰ−ＳＰ−２００；ＯＬＹＭＰＵＳ社製）を用いて測定した。色差（ΔＥａｂ＊）が５．０以上であれば、着色剤が昇華性を有することを示す。結果を表１３に示す。表１３において、○は、着色剤が昇華性を有しないことを、×は、着色剤が昇華性を有することを示す。
【０３１４】
実施例１１
着色剤（Ａ）：式（Ｉ−１４）で表される化合物                １００部、
分散剤（ＢＹＫ−ＬＰＮ２１３２４；ビックケミー・ジャパン（株）製）１３０部、
樹脂（Ｂ）：樹脂Ｂ４溶液                                      １７０部、及び
溶剤（Ｅ）：プロピレングリコールモノメチルエーテルアセテート  ６１０部
を混合し、ビーズミルを用いて式（Ｉ−１４）で表される化合物を分散させた着色組成物のうち                                                    ３４０部；
着色剤（Ａ）：Ｃ．Ｉ．ピグメントイエロー１３８（顔料）          １８部、
分散剤                                                        ７．６部、
樹脂                                                          ７．６部、及び
溶剤（Ｅ）：プロピレングリコールモノメチルエーテルアセテート  １２０部
を混合し、ビーズミルを用いて顔料を分散させた顔料分散液の全量；  
着色剤（Ａ）：下記式で表される化合物（特開２０１３−２３５２５７号公報に記載された方法により製造した。)                                        ７．８部；          
【０３１５】
【化５４】
2018040001.tif 000067
【０３１６】
樹脂（Ｂ）：樹脂Ｂ３溶液                                        ２７部；
重合性化合物（Ｃ）：重合性化合物（Ａ９５５０；新中村化学工業（株）製）
２６部；
重合開始剤（Ｄ）：下記式で表される化合物（常州強力電子新材料股分有限公司製)
６．８部；
【０３１７】
【化５５】
2018040001.tif 000068
【０３１８】
溶剤（Ｅ）：４−ヒドロキシ−４−メチル−２−ペンタノン          １７０部；
溶剤（Ｅ）：プロピレングリコールモノメチルエーテルアセテート  ２７０部；並びに
界面活性剤：ポリエーテル変性シリコーンオイル（トーレシリコーンＳＨ８４００；東レダウコーニング（株）製）                                  ０．０７５部
を混合して着色硬化性組成物２を得た。
着色硬化性組成物１を着色硬化性組成物２に代えた以外は、実施例１０と同様に実施して、着色パターンの作製と昇華性評価を行った。昇華性評価結果を表１３に示す。
【０３１９】
実施例１２
着色剤（Ａ）：式（Ｉ−１４）で表される化合物                １００部、
分散剤（ＢＹＫ−ＬＰＮ２１３２４；ビックケミー・ジャパン（株）製）１３０部、
樹脂（Ｂ）：樹脂Ｂ４溶液                                      １７０部、及び
溶剤（Ｅ）：プロピレングリコールモノメチルエーテルアセテート  ６１０部
を混合し、ビーズミルを用いて式（Ｉ−１４）で表される化合物を分散させた着色組成物のうち                                                    ２９０部；
着色剤（Ａ）：Ｃ．Ｉ．ピグメントイエロー１３８（顔料）          ２３部、
分散剤                                                        ９．６部、
樹脂                                                          ９．６部、及び
溶剤（Ｅ）：プロピレングリコールモノメチルエーテルアセテート  １５０部
を混合し、ビーズミルを用いて顔料を分散させた顔料分散液の全量；  
着色剤（Ａ）：下記式で表される化合物（特開２０１３−２３５２５７号公報に記載された方法により製造した。)                                        ５．１部；
【０３２０】
【化５６】
2018040001.tif 000069
【０３２１】
樹脂（Ｂ）：樹脂Ｂ３溶液                                        ３１部；
重合性化合物（Ｃ）：重合性化合物（Ａ９５５０；新中村化学工業（株）製）
２７部；
重合開始剤（Ｄ）：下記式で表される化合物（常州強力電子新材料股分有限公司製)
７．２部；
【０３２２】
【化５７】
2018040001.tif 000070
【０３２３】
溶剤（Ｅ）：４−ヒドロキシ−４−メチル−２−ペンタノン          １７０部；
溶剤（Ｅ）：プロピレングリコールモノメチルエーテルアセテート  ２８０部；並びに
界面活性剤：ポリエーテル変性シリコーンオイル（トーレシリコーンＳＨ８４００；東レダウコーニング（株）製）                                  ０．０７５部
を混合して着色硬化性組成物３を得た。
着色硬化性組成物１を着色硬化性組成物３に代えた以外は、実施例１０と同様に実施して、着色パターンの作製と昇華性評価を行った。昇華性評価結果を表１３に示す。
【０３２４】
実施例１３
着色剤（Ａ）：式（Ｉ−１４）で表される化合物                １００部、
分散剤（ＢＹＫ−ＬＰＮ２１３２４；ビックケミー・ジャパン（株）製）１３０部、
樹脂（Ｂ）：樹脂Ｂ４溶液                                      １７０部、及び
溶剤（Ｅ）：プロピレングリコールモノメチルエーテルアセテート  ６１０部
を混合し、ビーズミルを用いて式（Ｉ−１４）で表される化合物を分散させた着色組成物のうち                                                    ２７０部；
着色剤（Ａ）：Ｃ．Ｉ．ピグメントイエロー１３８（顔料）          ２３部、
分散剤                                                        ９．６部、
樹脂                                                          ９．６部、及び
溶剤（Ｅ）：プロピレングリコールモノメチルエーテルアセテート  １５０部
を混合し、ビーズミルを用いて顔料を分散させた顔料分散液の全量；  
着色剤（Ａ）：下記式で表される化合物（特開２０１３−２３５２５７号公報に記載された方法により製造した。)                                      ７．４部；
【０３２５】
【化５８】
2018040001.tif 000071
【０３２６】
樹脂（Ｂ）：樹脂Ｂ３溶液                                        ３５部；
重合性化合物（Ｃ）：重合性化合物（Ａ９５５０；新中村化学工業（株）製）
２７部；
重合開始剤（Ｄ）：下記式で表される化合物（常州強力電子新材料股分有限公司製)
７．３部；
【０３２７】
【化５９】
2018040001.tif 000072
【０３２８】
溶剤（Ｅ）：４−ヒドロキシ−４−メチル−２−ペンタノン          １７０部；
溶剤（Ｅ）：プロピレングリコールモノメチルエーテルアセテート  ２９０部；並びに
界面活性剤：ポリエーテル変性シリコーンオイル（トーレシリコーンＳＨ８４００；東レダウコーニング（株）製）                                  ０．０７５部
を混合して着色硬化性組成物４を得た。
着色硬化性組成物１を着色硬化性組成物４に代えた以外は、実施例１０と同様に実施して、着色パターンの作製と昇華性評価を行った。昇華性評価結果を表１３に示す。
【０３２９】
実施例１４
式（Ｉ−１４）で表される化合物を式（Ｉ−２）で表される化合物に代えた以外は、実施例１０と同様に実施して、着色硬化性組成物５を得て、着色パターンの作製と昇華性評価を行った。昇華性評価結果を表１３に示す。
【０３３０】
実施例１５
式（Ｉ−１４）で表される化合物を式（Ｉ−２）で表される化合物に代えた以外は、実施例１３と同様に実施して、着色硬化性組成物６を得て、着色パターンの作製と昇華性評価を行った。昇華性評価結果を表１３に示す。
【０３３１】
比較例３
式（Ｉ−１４）で表される化合物をクマリン６に代えた以外は、実施例１０と同様に実施して、着色硬化性組成物７を得て、着色パターンの作製と昇華性評価を行った。昇華性評価結果を表１３に示す。
【０３３２】
比較例４
式（Ｉ−１４）で表される化合物をクマリン６に代えた以外は、実施例１３と同様に実施して、着色硬化性組成物８を得て、着色パターンの作製と昇華性評価を行った。昇華性評価結果を表１３に示す。
【０３３３】
【表１３】
2018040001.tif 000073
【０３３４】
上記の結果から、本発明の化合物を含む着色硬化性組成物は、着色剤の昇華を低減したことがわかった。
【産業上の利用可能性】
【０３３５】
本発明の着色組成物や着色硬化性組成物は、着色剤の昇華性を低減することができ、カラーフィルタや液晶表示装置等の表示装置に好適に用いられる。